(57)【要約】      （修正有）【課題】被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現でき、機能性に優れ、粘接着剤が高い透明性を有する、透明粘接着剤層付飛散防止部材を提供する。【解決手段】透明粘接着剤層付飛散防止部材１０００は、透明粘接着剤層１００と不燃性基材２００を含み、該透明粘接着剤層１００は、焼結前は粘着性を有し、焼結後は接着性を有し、機能層３００を少なくとも一方の最外層として含む。【選択図】図１
2014012360.tif 000002
【特許請求の範囲】
【請求項１】
透明粘接着剤層と不燃性基材を含み、
該透明粘接着剤層は、焼結前は粘着性を有し、焼結後は接着性を有し、
機能層を少なくとも一方の最外層として含む、
透明粘接着剤層付飛散防止部材。
【請求項２】
前記機能層が熱機能層である、請求項１に記載の透明粘接着剤層付飛散防止部材。
【請求項３】
前記熱機能層の厚みが０．１μｍ〜２００μｍである、請求項２に記載の透明粘接着剤層付飛散防止部材。
【請求項４】
前記熱機能層が断熱層である、請求項２または３に記載の透明粘接着剤層付飛散防止部材。
【請求項５】
前記断熱層が中空ビーズ構造物を含む、請求項４に記載の透明粘接着剤層付飛散防止部材。
【請求項６】
前記中空ビーズ構造物がガラスビーズである、請求項５に記載の透明粘接着剤層付飛散防止部材。
【請求項７】
前記熱機能層が遮熱層である、請求項２または３に記載の透明粘接着剤層付飛散防止部材。
【請求項８】
前記遮熱層が、顔料、セラミック、金属、マイクロバルーンから選ばれる少なくとも１種を含有する、請求項７に記載の透明粘接着剤層付飛散防止部材。
【請求項９】
前記遮熱層が、塗工層、シート層、箔層、スパッタ層、蒸着層から選ばれる少なくとも１種である、請求項７または８に記載の透明粘接着剤層付飛散防止部材。
【請求項１０】
前記透明粘接着剤層は、焼結性粒子およびポリマー成分を含む、請求項１から９までのいずれかに記載の透明粘接着剤層付飛散防止部材。
【請求項１１】
前記焼結性粒子の屈折率と前記ポリマー成分の屈折率との差が０．０２以下である、請求項１０に記載の透明粘接着剤層付飛散防止部材。
【請求項１２】
前記焼結性粒子の屈伏点が２５０℃〜８００℃である、請求項１０または１１に記載の透明粘接着剤層付飛散防止部材。
【請求項１３】
前記焼結性粒子が、ケイ酸、ホウ酸、ホウケイ酸、酸化アルミニウム、酸化カルシウム、酸化ナトリウム、酸化リチウム、酸化リンから選ばれる少なくとも１種の成分から形成される、請求項１０から１２までのいずれかに記載の透明粘接着剤層付飛散防止部材。
【請求項１４】
前記焼結性粒子の平均粒子径が０．１μｍ〜１０００μｍである、請求項１０から１３までのいずれかに記載の透明粘接着剤層付飛散防止部材。
【請求項１５】
前記焼結性粒子の含有割合が、前記透明粘接着剤層の固形分に対して１重量％〜１５０重量％である、請求項１０から１４までのいずれかに記載の透明粘接着剤層付飛散防止部材。
【請求項１６】
前記ポリマー成分が、ゴム系ポリマー、シリコーン系ポリマー、アクリル系ポリマーから選ばれる少なくとも１種の成分である、請求項１０から１５までのいずれかに記載の透明粘接着剤層付飛散防止部材。
【請求項１７】
前記ポリマー成分を形成するための材料が光重合開始剤を含む、請求項１０から１６までのいずれかに記載の透明粘接着剤層付飛散防止部材。
【請求項１８】
前記透明粘接着剤層が光重合によって得られる、請求項１から１７までのいずれかに記載の透明粘接着剤層付飛散防止部材。
【請求項１９】
前記不燃性基材が無機基材である、請求項１から１８までのいずれかに記載の透明粘接着剤層付飛散防止部材。
【請求項２０】
前記無機基材が繊維状無機基材である、請求項１９に記載の透明粘接着剤層付飛散防止部材。
【請求項２１】
前記繊維状無機基材がガラスクロスである、請求項２０に記載の透明粘接着剤層付飛散防止部材。
【請求項２２】
前記機能層を除いた部分の全光線透過率が５０％以上である、請求項１から２１までのいずれかに記載の透明粘接着剤層付飛散防止部材。
【請求項２３】
前記機能層を除いた部分のＨＡＺＥ値が５０以下である、請求項１から２２までのいずれかに記載の透明粘接着剤層付飛散防止部材。
【請求項２４】
シート状またはテープ状であり、厚みが１μｍ〜１０００μｍである、請求項１から２３までのいずれかに記載の透明粘接着剤層付飛散防止部材。
【発明の詳細な説明】
【技術分野】
【０００１】
本発明は、透明粘接着剤層付飛散防止部材に関する。詳細には、焼結性を有する透明粘接着剤層付飛散防止部材であって、透明粘接着剤層は、焼結前には粘着性を有し、焼結後には接着性を有し、また、ガラスなどの燃焼で割れる被着体に貼着した場合に、火災時などの燃焼に曝されても飛散防止性を発現でき、さらに、木材やプラスチックに対する難燃化処理に用いた場合には優れた難燃性を示し、機能性に優れる、透明粘接着剤層付飛散防止部材に関する。
【背景技術】
【０００２】
一般的なガラスの飛散防止フィルム（例えば、特許文献１参照）は、防犯用や衝撃によるガラスの飛散を防止するために貼られている。しかし、従来のこのような飛散防止フィルムは、ＰＥＴや塩化ビニルを原料としているため、火や熱に弱く、火災など高温雰囲気下に曝された場合には燃えてしまう。
【０００３】
一方、不燃性のフィルムを一般的な粘着剤（例えば、特許文献２参照）を使ってガラスに貼ることもできるが、火災時など高温雰囲気下に曝された場合に、粘着剤のポリマー成分が分解し、不燃フィルムが被着体から剥がれてしまうという問題がある。
【０００４】
無機粒子の水分散体に代表される焼結性接着剤（例えば、特許文献３参照）を用いて不燃フィルムをガラスに貼ることもできるが、貼り直しが困難であり、塗工してから固定化するまでに時間や熱処理が必要であるため、瞬時に固定化できないという問題がある。また、打ち抜き加工などのシート形状での切り出しが困難であるという問題がある。
【０００５】
また、窓ガラスなどのフロートガラスは、火災などの熱によって割れて飛散してしまうという危険性がある。このため、窓ガラスなどのフロートガラスに貼着する部材が高温雰囲気下でも剥がれず、燃えて無くなるということがなければ、火災時などの燃焼に曝されても飛散防止性を発現できることになり、極めて実用性が高い。
【０００６】
さらに、粘接着剤層と不燃性基材を含む粘接着剤層付飛散防止部材において、粘接着剤の透明性を高くできれば、被着体に貼着した場合に、被着体側から見た際の不燃性基材裏面の意匠性を良好に保つことができることになり、極めて実用性が高い。
【０００７】
また、ガラスの飛散防止フィルムは、使用場所によっては、温度の影響を受けやすいことがある。このような状況においては、ガラスの飛散防止フィルムに断熱性や遮熱性を付与できれば、例えば、外部の温度変化に対して保温性を発現することが可能となる。
【０００８】
また、ガラスの飛散防止フィルムは、使用場所によっては、表面に傷がつきやすい状況に曝されることがある。ガラスの飛散防止フィルムの表面に傷がついてしまうと、該傷の箇所を起点としてフィルムが破断等してしまうという問題、飛散防止性が低下してしまうという問題、さらには、意匠性が低下してしまうという問題が生じる。
【０００９】
さらに近年、ガラスの飛散防止フィルムには、物理的機能性や化学的機能性などの性能が要求される。
【００１０】
ガラスの飛散防止フィルムは、使用場所によっては、表面に指紋がつきやすい状況に曝されることがある。ガラスの飛散防止フィルムの表面に指紋がついてしまうと、外観性を損なうなどの問題が生じ、良好な外観が求められる用途への適用が困難となる。
【００１１】
また、従来のガラスの飛散防止フィルムは、インクを吸収し難い材料を用いており、表面に直接に印字することが難しい。このため、表面に印字がなされたガラスの飛散防止フィルムを得難いという問題がある。
【００１２】
また、従来のガラスの飛散防止フィルムにおいては、反射防止性を有していない、あるいは、反射防止性が十分ではない場合があり、この場合、例えば、用途によっては、光などの写り込みが問題となる。
【００１３】
また、ガラスの飛散防止フィルムに光選択透過性を付与できれば、ガラスの飛散防止性を有する光学フィルター部材等を提供することができる。
【００１４】
また、従来のガラスの飛散防止フィルムは、アルカリ性環境下に曝された場合に、表面が腐食してシワやフクレ等が生じてしまうという問題がある。
【００１５】
また、従来のガラスの飛散防止フィルムは、酸性環境下に曝された場合に、表面が腐食してシワやフクレ等が生じてしまうという問題がある。
【００１６】
また、従来のガラスの飛散防止フィルムは、有機溶剤などの溶剤に曝された場合に、表面が腐食してシワやフクレ等が生じてしまうという問題がある。
【００１７】
さらに近年、ガラスの飛散防止フィルムには、耐環境機能性や衛生機能性などの性能が要求される。
【００１８】
ガラスの飛散防止フィルムは、例えば、建築物のガラスなどに用いられる場合、防汚性、防塵性、浄化性、抗菌性、有機物分解性などの性能が要求される。
【００１９】
また、ガラスの飛散防止フィルムは、使用場所によっては、表面に汚れがつきやすい状況に曝されることがある。ガラスの飛散防止フィルムの表面に汚れがついてしまうと、外観性を損なうなどの問題が生じ、良好な外観が求められる用途への適用が困難となる。
【００２０】
また、従来のガラスの飛散防止フィルムは、調湿性がない、あるいは、調湿性が十分ではない場合があり、この場合、例えば、住宅の内壁面などに用いた場合に、結露が生じるという問題がある。
【００２１】
また、従来のガラスの飛散防止フィルムは、防湿性がない、あるいは、防湿性が十分ではない場合があり、この場合、例えば、住宅の内壁面などに用いた場合に、結露が生じるという問題がある。
【００２２】
また、従来のガラスの飛散防止フィルムにおいては、耐水性がない、あるいは、耐水性が十分ではない場合があり、この場合、水分に曝されることにより表面が劣化してしまうという問題が生じる。
【００２３】
また、従来のガラスの飛散防止フィルムにおいては、撥水性がない、あるいは、撥水性が十分ではない場合があり、この場合、例えば、表面が汚染物で汚れた場合に、水で容易に該汚染物を除去できないという問題がある。
【００２４】
また、従来のガラスの飛散防止フィルムにおいては、親水性がない、あるいは、親水性が十分ではない場合があり、この場合、例えば、表面が汚染物で汚れた場合に、容易に該汚染物を洗浄できないという問題がある。
【００２５】
また、従来のガラスの飛散防止フィルムにおいては、撥油性がない、あるいは、撥油性が十分ではない場合があり、この場合、例えば、表面が油性汚染物で汚れた場合に、容易に該油性汚染物を除去できないという問題がある。
【００２６】
また、ガラスの飛散防止フィルムは、使用場所によっては、各種の菌が表面に繁殖してしまうおそれがある。このような状況においては、ガラスの飛散防止フィルムに抗菌性を付与できれば、各種の菌が繁殖し易い環境下にて使用する場合であっても、それらの菌の繁殖を効果的に抑制することが可能となる。
【００２７】
また、ガラスの飛散防止フィルムは、使用場所によっては、各種のカビが表面に繁殖してしまうおそれがある。このような状況においては、ガラスの飛散防止フィルムに抗カビ性を付与できれば、各種のカビが繁殖し易い環境下にて使用する場合であっても、それらのカビの繁殖を効果的に抑制することが可能となる。
【００２８】
また、ガラスの飛散防止フィルムに消臭性を付与できれば、被着体に柔軟に貼り合わされることにより、被着体近傍の臭気を低減できる。
【先行技術文献】
【特許文献】
【００２９】
【特許文献１】特開平９−１７６３３７号公報
【特許文献２】特開２００５−０８２７７５号公報
【特許文献３】特開２００２−１７３３７９号公報
【発明の概要】
【発明が解決しようとする課題】
【００３０】
本発明は、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現でき、機能性に優れ、粘接着剤が高い透明性を有する、透明粘接着剤層付飛散防止部材を提供することを目的とする。
【課題を解決するための手段】
【００３１】
本発明の透明粘接着剤層付飛散防止部材は、
透明粘接着剤層と不燃性基材を含み、
該透明粘接着剤層は、焼結前は粘着性を有し、焼結後は接着性を有し、
機能層を少なくとも一方の最外層として含む。
【００３２】
好ましい実施形態においては、前記機能層が熱機能層である。
【００３３】
好ましい実施形態においては、上記熱機能層の厚みが０．１μｍ〜２００μｍである。
【００３４】
好ましい実施形態においては、上記熱機能層が断熱層である。
【００３５】
好ましい実施形態においては、上記断熱層が中空ビーズ構造物を含む。
【００３６】
好ましい実施形態においては、上記中空ビーズ構造物がガラスビーズである。
【００３７】
好ましい実施形態においては、上記熱機能層が遮熱層である。
【００３８】
好ましい実施形態においては、上記遮熱層が、顔料、セラミック、金属、マイクロバルーンから選ばれる少なくとも１種を含有する。
【００３９】
好ましい実施形態においては、上記遮熱層が、塗工層、シート層、箔層、スパッタ層、蒸着層から選ばれる少なくとも１種である。
【００４０】
好ましい実施形態においては、上記透明粘接着剤層は、焼結性粒子およびポリマー成分を含む。
【００４１】
好ましい実施形態においては、上記焼結性粒子の屈折率と上記ポリマー成分の屈折率との差が０．０２以下である。
【００４２】
好ましい実施形態においては、上記焼結性粒子の屈伏点が２５０℃〜８００℃である。
【００４３】
好ましい実施形態においては、上記焼結性粒子が、ケイ酸、ホウ酸、ホウケイ酸、酸化アルミニウム、酸化カルシウム、酸化ナトリウム、酸化リチウム、酸化リンから選ばれる少なくとも１種の成分から形成される。
【００４４】
好ましい実施形態においては、上記焼結性粒子の平均粒子径が０．１μｍ〜１０００μｍである。
【００４５】
好ましい実施形態においては、上記焼結性粒子の含有割合が、上記透明粘接着剤層の固形分に対して１重量％〜１５０重量％である。
【００４６】
好ましい実施形態においては、上記ポリマー成分が、ゴム系ポリマー、シリコーン系ポリマー、アクリル系ポリマーから選ばれる少なくとも１種の成分である。
【００４７】
好ましい実施形態においては、上記ポリマー成分を形成するための材料が光重合開始剤を含む。
【００４８】
好ましい実施形態においては、上記透明粘接着剤層が光重合によって得られる。
【００４９】
好ましい実施形態においては、上記不燃性基材が無機基材である。
【００５０】
好ましい実施形態においては、上記無機基材が繊維状無機基材である。
【００５１】
好ましい実施形態においては、上記繊維状無機基材がガラスクロスである。
【００５２】
好ましい実施形態においては、本発明の透明粘接着剤層付飛散防止部材は、上記機能層を除いた部分の全光線透過率が５０％以上である。
【００５３】
好ましい実施形態においては、本発明の透明粘接着剤層付飛散防止部材は、上記機能層を除いた部分のＨＡＺＥ値が５０以下である。
【００５４】
好ましい実施形態においては、本発明の透明粘接着剤層付飛散防止部材は、シート状またはテープ状であり、厚みが１μｍ〜１０００μｍである。
【発明の効果】
【００５５】
本発明によれば、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現でき、機能性に優れ、粘接着剤が高い透明性を有する、透明粘接着剤層付飛散防止部材を提供することができる。また、本発明において提供できる透明粘接着剤層付飛散防止部材は、木材やプラスチックに対する難燃化処理に用いた場合には優れた難燃性を示す。
【００５６】
機能層として熱機能層を有する場合、本発明の透明粘接着剤層付飛散防止部材は、優れた熱機能性を有効に発現でき、高温粘着性・高温接着性に優れる。
【００５７】
機能層として保護層を有する場合、本発明の透明粘接着剤層付飛散防止部材は、優れた耐擦傷性を有効に発現できる。
【００５８】
機能層として物理的機能層を有し、物理的機能層として耐指紋層を有する場合、本発明の透明粘接着剤層付飛散防止部材は、優れた耐指紋性能を有効に発現できる。
【００５９】
機能層として物理的機能層を有し、物理的機能層としてインク吸収層を有する場合、本発明の透明粘接着剤層付飛散防止部材は、優れた印字性を有効に発現できる。
【００６０】
機能層として物理的機能層を有し、物理的機能層として反射防止層を有する場合、本発明の透明粘接着剤層付飛散防止部材は、優れた反射防止性を有効に発現できる。
【００６１】
機能層として物理的機能層を有し、物理的機能層として光選択透過層を有する場合、本発明の透明粘接着剤層付飛散防止部材は、優れた光選択透過性を有効に発現できる。
【００６２】
機能層として化学的機能層を有し、化学的機能層として耐アルカリ性層を有する場合、本発明の透明粘接着剤層付飛散防止部材は、優れた耐アルカリ性を有効に発現できる。
【００６３】
機能層として化学的機能層を有し、化学的機能層として耐酸性層を有する場合、本発明の透明粘接着剤層付飛散防止部材は、優れた耐酸性を有効に発現できる。
【００６４】
機能層として化学的機能層を有し、化学的機能層として耐溶剤性層を有する場合、本発明の透明粘接着剤層付飛散防止部材は、優れた耐溶剤性を有効に発現できる。
【００６５】
機能層として耐環境機能層を有し、耐環境機能層として光触媒層を有する場合、本発明の透明粘接着剤層付飛散防止部材は、防汚性、防塵性、浄化性、抗菌性、有機物分解性などの光触媒性能を有効に発現できる。
【００６６】
機能層として耐環境機能層を有し、耐環境機能層として防汚層を有する場合、本発明の透明粘接着剤層付飛散防止部材は、優れた防汚性能を有効に発現できる。
【００６７】
機能層として耐環境機能層を有し、耐環境機能層として調湿層を有する場合、本発明の透明粘接着剤層付飛散防止部材は、優れた調湿性を有効に発現できる。
【００６８】
機能層として耐環境機能層を有し、耐環境機能層として防湿層を有する場合、本発明の透明粘接着剤層付飛散防止部材は、優れた防湿性を有効に発現できる。
【００６９】
機能層として耐環境機能層を有し、耐環境機能層として耐水層を有する場合、本発明の透明粘接着剤層付飛散防止部材は、優れた耐水性を有効に発現でき、水分に曝されても表面が劣化し難い。
【００７０】
機能層として耐環境機能層を有し、耐環境機能層として撥水層を有する場合、本発明の透明粘接着剤層付飛散防止部材は、優れた撥水性を有効に発現でき、表面が汚染物で汚れた場合に、水で容易に該汚染物を除去できる。
【００７１】
機能層として耐環境機能層を有し、耐環境機能層として親水層を有する場合、本発明の透明粘接着剤層付飛散防止部材は、優れた親水性を有効に発現でき、表面が汚染物で汚れた場合に、容易に該汚染物を洗浄できる。
【００７２】
機能層として耐環境機能層を有し、耐環境機能層として撥油層を有する場合、本発明の透明粘接着剤層付飛散防止部材は、優れた撥油性を有効に発現でき、表面が油性汚染物で汚れた場合に、容易に該油性汚染物を除去できる。
【００７３】
機能層として衛生機能層を有し、衛生機能層として抗菌層を有する場合、本発明の透明粘接着剤層付飛散防止部材は、優れた抗菌性能を有効に発現できる。
【００７４】
機能層として衛生機能層を有し、衛生機能層として抗カビ層を有する場合、本発明の透明粘接着剤層付飛散防止部材は、優れた抗カビ性能を有効に発現できる。
【００７５】
機能層として衛生機能層を有し、衛生機能層として消臭層を有する場合、本発明の透明粘接着剤層付飛散防止部材は、優れた消臭性を有効に発現でき、被着体近傍の臭気を低減できる。
【図面の簡単な説明】
【００７６】
【図１】本発明の透明粘接着剤層付飛散防止部材の概略断面図の一例である。
【図２】本発明の別の透明粘接着剤層付飛散防止部材の概略断面図の一例である。
【図３】ガラスの飛散防止性を評価するための方法の概略図である。
【図４】高温粘着性および高温接着性を評価するための方法の概略図である。
【図５】水平燃焼試験の方法の概略図である。
【発明を実施するための形態】
【００７７】
≪透明粘接着剤層付飛散防止部材≫
本発明の透明粘接着剤層付飛散防止部材は、透明粘接着剤層と不燃性基材を含む。
【００７８】
透明粘接着剤層は、高い透明性を有する。透明粘接着剤層が高い透明性を有することにより、本発明の透明粘接着剤層付飛散防止部材を被着体に貼着した場合に、被着体側から見た際の不燃性基材裏面の意匠性を良好に保つことができることになり、極めて実用性が高い。
【００７９】
透明粘接着剤層は、全光線透過率が、好ましくは８０％以上であり、より好ましくは８５％以上であり、さらに好ましくは８８％以上であり、特に好ましくは９０％以上である。
【００８０】
透明粘接着剤層は、ＨＡＺＥ値が、好ましくは３０以下であり、より好ましくは２０以下であり、さらに好ましくは１５以下であり、特に好ましくは１０以下であり、最も好ましくは６以下である。
【００８１】
透明粘接着剤層は、焼結前は粘着性を有し、焼結後は接着性を有する。ここで、本発明の透明粘接着剤層付飛散防止部材は、焼結前の透明粘接着剤層付飛散防止部材を意味する。すなわち、本発明の透明粘接着剤層付飛散防止部材は、そのままで粘着性を有し、焼結を行うことによって、接着性が発現される。
【００８２】
本発明でいう「粘着」（Ｐｒｅｓｓｕｒｅ−ｓｅｎｓｉｔｉｖｅ  Ａｄｈｅｓｉｖｅ）とは、ＪＩＳで規定されているように、接着の一種であって、一時的な接着であり、わずかな圧力を加えただけで接着できる性質をいう。また、凝集力と弾性を有しているため、強く接着する反面、硬い平滑面からは剥がすこともできる性質をいう。粘着剤は柔らかい固体であり、接着剤のように状態の変化を起こさない。粘着剤は、そのままの状態で被着体に濡れ、剥離に抵抗するため、被着体同士を貼り合わせると瞬時に実用に耐える接着力を発揮できる。すなわち、粘着剤は、被着体に濡れていくための液体の性質（流動性）と、剥離に抵抗する固体の性質（凝集力）とを併せ持つ。粘着剤は、柔らかい固体であるので、圧力を加えたり、時間をかけたりすることによって、徐々に被着体への接触面積が増えていく。そして、この柔らかさを長時間保つことができるため、剥がしたい時に剥がせるという性質を有する。
【００８３】
本発明でいう「接着」（Ａｄｈｅｓｉｖｅ）とは、ＪＩＳで規定されているように、同種または異種の固体の面と面を貼り合わせて一体化できる性質をいう。接着剤は、被着体同士を貼り合わせる時には流動性のある液体であり、被着体に濡れ、なじんでいく。その後、加熱や化学反応により固体に変化し、被着体同士の界面で強固に結びつき、剥離に抵抗する力を発揮する。すなわち、接着剤は、液体で濡れ、固体で接着する。
【００８４】
本発明の透明粘接着剤層付飛散防止部材は、機能層を少なくとも一方の最外層として含む。
【００８５】
本発明の透明粘接着剤層付飛散防止部材が含む機能層としては、好ましくは、熱機能層、保護層、物理化学機能層、環境衛生機能層が挙げられる。
【００８６】
＜熱機能層＞
本発明の透明粘接着剤層付飛散防止部材が含む機能層が熱機能層である場合、本発明の透明粘接着剤層付飛散防止部材は、熱機能層を、片方の最外層として有していても良いし、両方の最外層として有していても良い。
【００８７】
熱機能層としては、熱機能性を発現できる層であれば、任意の適切な層を採用し得る。このような熱機能層としては、好ましくは、断熱層、遮熱層などが挙げられる。
【００８８】
熱機能層の厚みは、好ましくは０．１μｍ〜２００μｍであり、より好ましくは０．５μｍ〜１５０μｍであり、さらに好ましくは１μｍ〜１００μｍである。熱機能層の厚みが上記範囲内にあれば、優れた熱機能性を発現することができ、優れた高温粘着性・高温接着性を発現することができる。
【００８９】
（断熱層）
断熱層としては、断熱効果が得られる限り、任意の適切な層を採用し得る。
【００９０】
断熱層は、好ましくは、中空ビーズ構造物を含む。中空ビーズ構造物とは、ビーズ内部に気体層を含む構造物をいう。気体層としては、空気、窒素、希ガスなどが挙げられる。
【００９１】
このような中空ビーズ構造物としては、例えば、中空セラミックビーズ、中空シリカビーズ、シラスバルーン、ガラスビーズ、中空スチレンビーズなどが挙げられる。これらの中でも、特に好ましくはガラスビーズである。
【００９２】
断熱層は、より好ましくは、中空ビーズ構造物を含む樹脂組成物である。
【００９３】
このような樹脂組成物に含まれる樹脂としては、例えば、上記中空ビーズからなる断熱材を保持し所定の形状に成形可能なものであれば、特にその制限はない。例えば、ポリオレフィン系樹脂、アクリル樹脂、ウレタン樹脂、ポリエステル樹脂、ポリスチレン、塩化ビニル樹脂、塩化ビニリデン樹脂、酢酸ビニル系樹脂、ポリアミド樹脂、エポキシ樹脂、フェノール樹脂、フッ素系樹脂などが挙げられる。
【００９４】
断熱層は、目的に応じて任意の適切な添加剤をさらに含有し得る。
【００９５】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。断熱層に含有され得る添加剤の種類、数および量は、目的に応じて適切に設定され得る。
【００９６】
断熱層の厚みは、好ましくは０．１μｍ〜２００μｍであり、より好ましくは０．５μｍ〜１５０μｍであり、さらに好ましくは１μｍ〜１００μｍである。断熱層の厚みが上記範囲内にあれば、優れた断熱性を発現することができ、優れた高温粘着性・高温接着性を発現することができる。
【００９７】
（遮熱層）
遮熱層は、遮熱効果を発現できる層であれば、任意の適切な層を採用し得る。遮熱効果とは、具体的には、赤外線の多くを反射することによって、熱エネルギーの発生を抑制する効果をいう。
【００９８】
遮熱層は、好ましくは、７８０ｎｍ〜２１００ｎｍの範囲において任意の波長を有する光に対する平均反射率が５０％以上である層である。
【００９９】
遮熱層は、１層のみからなるものでも良いし、２層以上からなるものでも良い。
【０１００】
遮熱層は、好ましくは、任意の適切な遮熱物質を含有する。このような遮熱物質としては、例えば、顔料、セラミック、金属、マイクロバルーンが挙げられる。このような遮熱物質は、１種のみ用いても良いし、２種以上を併用しても良い。
【０１０１】
遮熱物質が粒子状の場合、その平均粒子径は、好ましくは０．００５μｍ〜１０μｍであり、より好ましくは０．０１μｍ〜１μｍである。遮熱物質が粒子状の場合、その平均粒子径が上記範囲内にあれば、遮熱層の遮熱性を高いレベルで発現することができる。
【０１０２】
顔料としては、任意の適切な顔料を採用し得る。顔料としては、例えば、無機顔料などが挙げられる。無機顔料としては、好ましくは、酸化チタン、二酸化マンガン、酸化コバルトなどの白色顔料；白色顔料と他の顔料とを併用した淡色系顔料；などが挙げられる。
【０１０３】
セラミックとしては、任意の適切な形態のセラミックを採用し得る。
【０１０４】
金属としては、任意の適切な金属を採用し得る。金属としては、例えば、アルミニウム、銅などが挙げられる。
【０１０５】
マイクロバルーンは、内部に空洞を有する中空微粒子である。マイクロバルーンとしては、ガラスやチタニア複合物などからなるセラミックバルーン等が挙げられる。好ましくは、例えば、ガラスビーズである。
【０１０６】
遮熱層は、任意の適切な添加剤を含有し得る。このような添加剤としては、例えば、可塑剤、充填材、滑剤、熱安定剤、防曇剤、安定剤、酸化防止剤、界面活性剤、樹脂、溶剤等が挙げられる。
【０１０７】
遮熱層は、任意の適切な形態を採り得る。遮熱層は、好ましくは、塗工層、シート層、箔層、スパッタ層、蒸着層から選ばれる少なくとも１種である。
【０１０８】
遮熱層が塗工層の場合、該遮熱層は、任意の適切な遮熱塗料を塗工することによって形成され得る。
【０１０９】
遮熱層がシート層の場合、該遮熱層としては、例えば、遮熱物質を含有するシート層が挙げられる。このようなシート層は、任意の適切な成形方法によって形成し得る。
【０１１０】
遮熱層が箔層の場合、該遮熱層としては、例えば、アルミニウム箔、銅箔などの金属箔からなる箔層が挙げられる。
【０１１１】
遮熱層がスパッタ層や蒸着層の場合、任意の適切なスパッタリング方法や蒸着方法によって形成することができる。
【０１１２】
遮熱層の厚みは、好ましくは０．１μｍ〜１００μｍであり、より好ましくは１μｍ〜１００μｍである。遮熱層の厚みが上記範囲内にあれば、優れた遮熱性を発現することができ、優れた高温粘着性・高温接着性を発現することができる。
【０１１３】
＜保護層＞
本発明の透明粘接着剤層付飛散防止部材が含む機能層が保護層である場合、本発明の透明粘接着剤層付飛散防止部材は、保護層を、片方の最外層として有していても良いし、両方の最外層として有していても良い。
【０１１４】
保護層の好ましい一つの実施形態は、樹脂層である。このような樹脂層として、好ましくは、ポリエステル系樹脂層である。このようなポリエステル系樹脂層の材料となるポリエステル樹脂としては、任意の適切なポリエステル樹脂を採用し得る。このようなポリエステル樹脂としては、例えば、ポリエチレンテレフタレート（ＰＥＴ）、ポリエチレンナフタレート（ＰＥＮ）などが挙げられる。
【０１１５】
上記樹脂層は、目的に応じて任意の適切な添加剤をさらに含有し得る。上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。上記樹脂層に含有される添加剤の種類、数および量は、目的に応じて適切に設定され得る。
【０１１６】
保護層の好ましい別の実施形態は、紫外線硬化系ハードコート層、熱硬化系ハードコート層、有機無機ハイブリッド系ハードコート層から選ばれる少なくとも１種である。
【０１１７】
紫外線硬化系ハードコート層は、紫外線硬化性樹脂を含む樹脂組成物から形成し得る。熱硬化系ハードコート層は、熱硬化性樹脂を含む樹脂組成物から形成し得る。有機無機ハイブリッド系ハードコート層は、有機無機ハイブリッド樹脂を含む樹脂組成物から形成し得る。
【０１１８】
上記のような樹脂としては、例えば、アクリル系樹脂、オキセタン系樹脂、エポキシ樹脂、シリコーン系樹脂が挙げられる。ハードコート層の形成にこのような樹脂を含む樹脂組成物を用いれば、優れた耐擦傷性能を有効に発現できるハードコート層を得ることができる。取扱性等の点から、特に好ましくは、アクリル系樹脂である。
【０１１９】
上記アクリル系樹脂としては、単官能又は多官能の各種（メタ）アクリレート由来の繰り返し単位を有する樹脂であれば、任意の適切なアクリル系樹脂が採用され得る。上記単官能（メタ）アクリレートとしては、例えば、イソボルニルアクリレート、テトラヒドロフルフリルアクリレート、２−ヒドロキシ−３−フェノキシプロピルアクリレート、ブトキシエチルアクリレート、ラウリルアクリレート、ステアリルアクリレート、ベンジルアクリレート、ヘキシルジグリコールアクリレート、２−ヒドロキシエチルアクリレート、２−エチルヘキシルアクリレート、シクロヘキシルアクリレート、フェノキシエチルアクリレート、ジシクロペンタジエンアクリレート、ポリエチレングリコールアクリレート、ポリプロピレングリコールアクリレート、ノニルフェノキシエチルセロソルブアクリレート等が挙げられる。多官能（メタ）アクリレートとしては、例えば、ポリエチレングリコールジアクリレート、ネオペンチルグリコールジアクリレート、トリメチロールプロパントリアクリレート、ペンタエリスリトールトリアクリレート等の多官能（メタ）アクリレート、並びに、オリゴウレタン（メタ）アクリレート、オリゴエステル（メタ）アクリレート等の多官能（メタ）アクリレートオリゴマー等が挙げられる。これらの（メタ）アクリレートは、単独で用いてもよく、２種以上を混合して用いて共重合体を形成してもよい。
【０１２０】
上記樹脂組成物は、目的に応じて任意の適切な添加剤をさらに含有し得る。上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。樹脂組成物に含有される添加剤の種類、数および量は、目的に応じて適切に設定され得る。
【０１２１】
保護層の鉛筆硬度は、好ましくは２Ｈ〜８Ｈ、さらに好ましくは４Ｈ〜６Ｈである。保護層の鉛筆硬度をこのような範囲とすることで、優れた耐擦傷性を有する保護層とすることができる。
【０１２２】
保護層の厚みは、好ましくは０．１μｍ〜２００μｍであり、より好ましくは０．５μｍ〜１５０μｍであり、さらに好ましくは１μｍ〜１００μｍである。保護層の厚みが上記範囲内にあれば、優れた耐擦傷性を発現することができる。
【０１２３】
＜物理的機能層＞
本発明の透明粘接着剤層付飛散防止部材が含む機能層が物理的機能層である場合、本発明の透明粘接着剤層付飛散防止部材は、物理的機能層を、片方の最外層として有していても良いし、両方の最外層として有していても良い。
【０１２４】
物理的機能層としては、物理的機能性を発現できる層であれば、任意の適切な層を採用し得る。このような物理的機能層としては、好ましくは、耐指紋層、インク吸収層、反射防止層、光選択透過層などが挙げられる。
【０１２５】
物理的機能層の厚みは、好ましくは０．１μｍ〜２００μｍであり、より好ましくは０．５μｍ〜１５０μｍであり、さらに好ましくは１μｍ〜１００μｍである。物理的機能層の厚みが上記範囲内にあれば、優れた物理的機能性を発現することができる。
【０１２６】
（耐指紋層）
耐指紋層としては、本発明の効果が得られる限り、任意の適切な層を採用し得る。好ましくは、フッ素系樹脂、シリコーン系樹脂、ウレタン系樹脂から選ばれる少なくとも１種の樹脂を含む層である。
【０１２７】
フッ素系樹脂としては、例えば、特開平０９−２５８００３中に示される含フッ素シラン化合物（一般式（１））が挙げられる。フッ素系樹脂は、１種のみであっても良いし、２種以上であっても良い。
【０１２８】
【化１】
2014012360.tif 000003
【０１２９】
一般式（１）中、Ｒｆは炭素数１〜１６の直鎖状または分岐状パーフルオロアルキル基であり、好ましくは、ＣＦ３−、Ｃ２Ｆ５−、Ｃ３Ｆ７−が挙げられる。
【０１３０】
Ｘはヨウ素または水素である。Ｙは水素または低級アルキル基である。
【０１３１】
Ｒ１は加水分解可能な基であり、好ましくは、ハロゲン、−ＯＲ３、−ＯＣＯＲ３、−ＯＣ（Ｒ３）＝Ｃ（Ｒ４）２、−ＯＮ＝Ｃ（Ｒ３）２、−ＯＮ＝ＣＲ５が挙げられる（ただし、Ｒ３は脂肪族炭化水素基または芳香族炭化水素基、Ｒ４は水素または低級脂肪族炭化水素基、Ｒ５は炭素数３〜６の二価の脂肪族炭化水素基である）。
【０１３２】
Ｒ１としては、より好ましくは、塩素、−ＯＣＨ３、−ＯＣ２Ｈ５が挙げられる。
【０１３３】
Ｒ２は水素または不活性な一価の有機基であり、好ましくは、炭素数１〜４の一価の炭化水素基が挙げられる。
【０１３４】
ａ、ｂ、ｃ、ｄは０〜２００の整数であり、好ましくは１〜５０である。ｅは０または１である。ｍおよびｎは０〜２の整数であり、好ましくは０である。ｐは１以上の整数であり、好ましくは１〜１０の整数である。
【０１３５】
一般式（１）で表される含フッ素シラン化合物の分子量は、好ましくは５×１０２〜１×１０５であり、より好ましくは５×１０２〜１×１０４である。
【０１３６】
一般式（１）で表される含フッ素シラン化合物の好ましい構造としては、一般式（２）で示されるものが挙げられる。一般式（２）中、ｑは１〜５０の整数であり、ｒは１以上の整数であり、好ましくは１〜１０の整数であり、その他の記号は一般式（１）で説明したものと同様である。
【０１３７】
【化２】
2014012360.tif 000004
【０１３８】
シリコーン系樹脂としては、例えば、ジメチルポリシロキサン、メチルハイドロポリシロキサン、シリコーンオイルまたはシリコーンワニス、特開平０９−１１１１８５に示されるシリコーン変性アクリル共重合体などが挙げられる。シリコーン系樹脂は、１種のみであっても良いし、２種以上であっても良い。
【０１３９】
ウレタン系樹脂としては、例えば、特開２０１０−２４８４２６に示されるウレタン（メタ）アクリレート、活性水素を有する多官能（メタ）アクリレート化合物とポリイソシアネート化合物を反応させた多官能ウレタン（メタ）アクリレート化合物などが挙げられる。ウレタン系樹脂は、１種のみであっても良いし、２種以上であっても良い。
【０１４０】
活性水素を有する多官能（メタ）アクリレート化合物とポリイソシアネート化合物を反応させた多官能ウレタン（メタ）アクリレート化合物における活性水素を有する多官能（メタ）アクリレート化合物としては、例えば、ペンタエリスリトールトリ（メタ）アクリレート、ジペンタエリスリトールヘキサ（メタ）アクリレート、ジペンタエリスリトールペンタ（メタ）アクリレート、ジペンタエリスリトールテトラ（メタ）アクリレート、ジペンタエリスリトールトリ（メタ）アクリレート、ジペンタエリスリトールジ（メタ）アクリレート等のペンタエリスリトール類；トリメチロールプロパンジ（メタ）アクリレート等のメチロール類；ビスフェノールＡジエポキシアクリレート等のエポキシアクリレート類；等を挙げることができる。このような活性水素を有する多官能（メタ）アクリレート化合物としては、好ましくは、ペンタエリスリトールトリアクリレート、ジペンタエリスリトールペンタアクリレートが挙げられる。これらの活性水素を有する多官能（メタ）アクリレートは、１種のみであっても良いし、２種以上であっても良い。
【０１４１】
活性水素を有する多官能（メタ）アクリレート化合物とポリイソシアネート化合物を反応させた多官能ウレタン（メタ）アクリレート化合物におけるポリイソシアネート化合物としては、例えば、鎖状飽和炭化水素、環状飽和炭化水素（脂環式）、芳香族炭化水素を構成要素とするポリイソシアネート化合物が挙げられる。具体的には、例えば、テトラメチレンジイソシアネート、ヘキサメチレンジイソシアネート、２，２，４−トリメチルヘキサメチレンジイソシアネート等の鎖状飽和炭化水素ポリイソシアネート；イソホロンジイソシアネート、ジシクロヘキシルメタンジイソシアネート、メチレンビス（４−シクロヘキシルイソシアネート）、水添ジフェニルメタンジイソシアネート、水添キシレンジイソシアネート、水添トルエンジイソシアネート等の環状飽和炭化水素（脂環式）ポリイソシアネート；２，４−トリレンジイソシアネート、１，３−キシリレンジイソシアネート、ｐ−フェニレンジイソシアネート、３，３´−ジメチル−４，４´−ジイソシアネート、６−イソプロピル−１，３−フェニルジイソシアネート、１，５−ナフタレンジイソシアネート等の芳香族ポリイソシアネート；等が挙げられる。このようなポリイソシアネート化合物としては、好ましくは、イソホロンジイソシアネート、ヘキサメチレンジイソシアネートが挙げられる。これらのポリイソシアネート化合物は、１種のみであっても良いし、２種以上であっても良い。
【０１４２】
多官能ウレタン（メタ）アクリレート化合物の製造に際し、活性水素を有する多官能（メタ）アクリレート化合物中の活性水素基１当量に対する、ポリイソシアネート化合物の使用量は、イソシアネート基当量として、好ましくは０．１当量〜５０当量であり、より好ましくは０．１当量〜１０当量である。反応温度は、好ましくは３０℃〜１５０℃であり、より好ましくは５０℃〜１００℃である。反応の終点は残存イソシアネート量を過剰のｎ−ブチルアミンで反応させ、１Ｎ塩酸にて逆滴定する方法により算出し、残存ポリイソシアネート量が０．５重量％以下となった時点を終了とする。
【０１４３】
多官能ウレタン（メタ）アクリレート化合物の製造に際し、反応時間の短縮を目的として、触媒を添加してもよい。このような触媒としては、塩基性触媒、酸性触媒が挙げられる。塩基性触媒としては、例えば、ピリジン、ピロール、トリエチルアミン、ジエチルアミン、ジブチルアミン、アンモニア等のアミン類；トリブチルホスフィン、トリフェニルホスフィン等のホスフィン類；等を挙げることができる。酸性触媒としては、例えば、ナフテン酸銅、ナフテン酸コバルト、ナフテン酸亜鉛、トリブトキシアルミニウム、トリチタニウムテトラブトキシド、ジルコニウムテトラブトキシド等の金属アルコキシド類；塩化アルミニウム等のルイス酸類；２−エチルヘキサンスズ、オクチルスズトリラウリレート、ジブチルスズジラウリレート、オクチルスズジアセテート等のスズ化合物；等が挙げられる。触媒の添加量は、ポリイソシアネート１００重量部に対して、好ましくは０．１重量部〜１重量部である。
【０１４４】
多官能ウレタン（メタ）アクリレート化合物の製造に際し、反応中の（メタ）アクリレート化合物の重合を防止するために、重合禁止剤（例えば、メトキノン、ハイドロキノン、メチルハイドロキノン、フェノチアジン等）を使用することが好ましい。このような該重合禁止剤の使用量は、反応混合物に対して、好ましくは０．０１重量％〜１重量％であり、より好ましくは０．０５重量％〜０．５重量％である。反応温度は、好ましくは６０℃〜１５０℃であり、より好ましくは８０℃〜１２０℃である。
【０１４５】
耐指紋層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。耐指紋層に含有され得る添加剤の種類、数および量は、目的に応じて適切に設定され得る。
【０１４６】
耐指紋層は１層のみからなっていても良いし、２層以上からなっていても良い。
【０１４７】
（インク吸収層）
インク吸収層としては、印字効果が得られる限り、任意の適切な層を採用し得る。
【０１４８】
インク吸収層は、好ましくは、水溶性樹脂を含む。インク吸収層中の水溶性樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０１４９】
上記水溶性樹脂としては、任意の適切な水溶性樹脂を採用し得る。このような水溶性樹脂としては、例えば、ポリビニルアルコール、ポリビニルピロリドン、ポリアクリル酸、ポリエチレンイミン、ビニルピロリドンと酢酸ビニルとの共重合体から選ばれる少なくとも１種が挙げられる。
【０１５０】
インク吸収層中の水溶性樹脂は、１種のみであっても良いし、２種以上であっても良い。
【０１５１】
インク吸収層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。インク吸収層に含有され得る添加剤の種類、数、および量は、目的に応じて適切に設定され得る。
【０１５２】
インク吸収層は１層のみからなっていても良いし、２層以上からなっていても良い。
【０１５３】
（反射防止層）
反射防止層としては、反射防止効果が得られる限り、公知の反射防止層など、任意の適切な層を採用し得る。
【０１５４】
反射防止層の形成材料としては、例えば、紫外線硬化型アクリル樹脂等の樹脂系材料；樹脂中にコロイダルシリカ等の無機微粒子を分散させたハイブリッド系材料；テトラエトキシシラン、チタンテトラエトキシド等の金属アルコキシドを用いたゾル−ゲル系材料；などが挙げられる。これらの形成材料は、表面の防汚染性付与のために、フッ素基を含有するものが好ましい。これらの形成材料は、耐擦傷性を向上させるために、無機成分含有量が多い形成材料が好ましい。このような無機成分含有量が多い形成材料としては、上記ゾル−ゲル系材料が挙げられる。ゾル−ゲル系材料は、部分縮合されていても良い。
【０１５５】
耐擦傷性と低反射が両立できる反射防止層としては、例えば、エチレングリコール換算数平均分子量５００〜１００００の範囲のシロキサンオリゴマーと、ポリスチレン換算数平均分子量５０００以上であって、フルオロアルキル構造およびポリシロキサン構造を有するフッ素化合物とを含有する材料（特開２００４−１６７８２７号公報に記載の材料）から形成された反射防止層も挙げられる。
【０１５６】
反射防止層の形成材料としては、無機ゾルも挙げられる。無機ゾルとしては、例えば、シリカ、アルミナ、フッ化マグネシウムなどが挙げられる。
【０１５７】
反射防止層の形成材料には、中空で球状の酸化ケイ素微粒子が含有されていても良い。このような中空で球状の酸化ケイ素微粒子としては、例えば、特開２００１−２３３６１１号公報に開示されたシリカ系微粒子が挙げられる。
【０１５８】
反射防止層を形成する際の乾燥および硬化の温度としては、任意の適切な温度を採用し得る。
【０１５９】
反射防止層の形成には、例えば、ウェット方式であるファンテンコート、ダイコート、スピンコート、スプレーコート、グラビアコート、ロールコート、バーコート等の塗工法、真空蒸着などを採用し得る。
【０１６０】
反射防止層が２層以上からなる複数層の場合、例えば、屈折率の高い酸化チタン層（屈折率：約１．８）の上に屈折率の低い酸化ケイ素層（屈折率：約１．４５）を積層した二層構造のものが好ましい。
【０１６１】
反射防止層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。反射防止層に含有され得る添加剤の種類、数、および量は、目的に応じて適切に設定され得る。
【０１６２】
反射防止層は、１層のみからなる単層であっても良いし、２層以上からなる複数層であっても良い。
【０１６３】
（光選択透過層）
光選択透過層としては、光選択透過効果が得られる限り、任意の適切な層を採用し得る。光選択透過層は、好ましくは、金属薄膜、誘電体薄膜から選ばれる少なくとも１種である。金属薄膜の金属材料としては、任意の適切な金属材料を採用し得る。誘電体薄膜の誘電体材料としては、任意の適切な誘電体材料を採用し得る。
【０１６４】
光選択透過層としては、誘電体層Ａと、誘電体層Ａが有する屈折率よりも高い屈折率を有する誘電体層Ｂとを交互に積層した誘電体多層膜が好適である。
【０１６５】
誘電体層Ａを構成する材料としては、好ましくは、屈折率の範囲が１．６以下の材料を選択することができ、より好ましくは、屈折率の範囲が１．２〜１．６の材料を選択することができる。このような材料としては、例えば、シリカ、アルミナ、フッ化ランタン、フッ化マグネシウム、六フッ化アルミニウムナトリウムなどが挙げられる。これらの材料は、１種のみでも良いし、２種以上でも良い。
【０１６６】
誘電体層Ｂを構成する材料としては、好ましくは、屈折率の範囲が１．７以上の材料を選択することができ、より好ましくは、屈折率の範囲が１．７〜２．５の材料を選択することができる。このような材料としては、例えば、酸化チタン、酸化ジルコニウム、五酸化タンタル、五酸化ニオブ、酸化ランタン、酸化イットリウム、酸化亜鉛、硫化亜鉛、酸化インジウムを主成分とし酸化チタン、酸化錫、酸化セリウムなどを少量含有させたものなどが挙げられる。これらの材料は、１種のみでも良いし、２種以上でも良い。
【０１６７】
光選択透過層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。光選択透過層に含有され得る添加剤の種類、数、および量は、目的に応じて適切に設定され得る。
【０１６８】
光選択透過層は、１層のみからなる単層であっても良いし、２層以上からなる多層であっても良い。
【０１６９】
光選択透過層が多層の場合、該光選択透過層は、好ましくは、多層の金属薄膜、多層の誘電体薄膜から選ばれる少なくとも１種である。
【０１７０】
光選択透過層の具体例としては、例えば、シリカ層とチタニア層とが交互に積層された多層膜などが挙げられる。
【０１７１】
＜化学的機能層＞
本発明の透明粘接着剤層付飛散防止部材が含む機能層が化学的機能層である場合、本発明の透明粘接着剤層付飛散防止部材は、化学的機能層を、片方の最外層として有していても良いし、両方の最外層として有していても良い。
【０１７２】
化学的機能層としては、化学的機能性を発現できる層であれば、任意の適切な層を採用し得る。このような化学的機能層としては、好ましくは、耐アルカリ性層、耐酸性層、耐溶剤性層などが挙げられる。
【０１７３】
化学的機能層の厚みは、好ましくは０．１μｍ〜２００μｍであり、より好ましくは０．５μｍ〜１５０μｍであり、さらに好ましくは１μｍ〜１００μｍである。化学的機能層の厚みが上記範囲内にあれば、優れた化学的機能性を発現することができる。
【０１７４】
（耐アルカリ性層）
耐アルカリ性層としては、耐アルカリ効果が得られる限り、任意の適切な層を採用し得る。
【０１７５】
耐アルカリ性層は、好ましくは、耐アルカリ性樹脂を含む。耐アルカリ性層中の耐アルカリ性樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０１７６】
上記耐アルカリ性樹脂としては、任意の適切な耐アルカリ性樹脂を採用し得る。このような耐アルカリ性樹脂としては、例えば、ウレタン系樹脂、フェノール系樹脂、フッ素系樹脂から選ばれる少なくとも１種が挙げられる。ウレタン系樹脂としては、具体的には、例えば、油変性ポリウレタン樹脂、アルキド系ポリウレタン樹脂、ポリエステル系ポリウレタン樹脂、ポリエーテル系ウレタン樹脂などが挙げられる。フェノール系樹脂としては、具体的には、例えば、ノボラック型フェノール樹脂、レゾール型フェノール樹脂などが挙げられる。フッ素系樹脂としては、具体的には、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０１７７】
耐アルカリ性層中の耐アルカリ性樹脂は、１種のみであっても良いし、２種以上であっても良い。
【０１７８】
耐アルカリ性層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。耐アルカリ性層に含有され得る添加剤の種類、数、および量は、目的に応じて適切に設定され得る。
【０１７９】
耐アルカリ性層は１層のみからなっていても良いし、２層以上からなっていても良い。
【０１８０】
（耐酸性層）
耐酸性層としては、耐酸効果が得られる限り、任意の適切な層を採用し得る。
【０１８１】
耐酸性層は、好ましくは、耐酸性樹脂を含む。耐酸性層中の耐酸性樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０１８２】
上記耐酸性樹脂としては、任意の適切な耐酸性樹脂を採用し得る。このような耐酸性樹脂としては、例えば、フェノール系樹脂、シリコーン系樹脂、フッ素系樹脂から選ばれる少なくとも１種が挙げられる。フェノール系樹脂としては、具体的には、例えば、ノボラック型フェノール樹脂、レゾール型フェノール樹脂などが挙げられる。シリコーン系樹脂としては、具体的には、例えば、ジメチルポリシロキサン、メチルハイドロポリシロキサン、シリコーンオイルまたはシリコーンワニス、特開平０９−１１１１８５号公報に示されるシリコーン変性アクリル共重合体などが挙げられる。フッ素系樹脂としては、具体的には、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０１８３】
耐酸性層中の耐酸性樹脂は、１種のみであっても良いし、２種以上であっても良い。
【０１８４】
耐酸性層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。耐酸性層に含有され得る添加剤の種類、数、および量は、目的に応じて適切に設定され得る。
【０１８５】
耐酸性層は１層のみからなっていても良いし、２層以上からなっていても良い。
【０１８６】
（耐溶剤性層）
耐溶剤性層としては、耐溶剤効果が得られる限り、任意の適切な層を採用し得る。
【０１８７】
耐溶剤性層は、好ましくは、耐溶剤性樹脂を含む。耐溶剤性層中の耐溶剤性樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０１８８】
上記耐溶剤性樹脂としては、任意の適切な耐溶剤性樹脂を採用し得る。このような耐溶剤性樹脂としては、例えば、ウレタン系樹脂、フェノール系樹脂、シリコーン系樹脂、フッ素系樹脂から選ばれる少なくとも１種が挙げられる。ウレタン系樹脂としては、具体的には、例えば、油変性ポリウレタン樹脂、アルキド系ポリウレタン樹脂、ポリエステル系ポリウレタン樹脂、ポリエーテル系ウレタン樹脂などが挙げられる。フェノール系樹脂としては、具体的には、例えば、ノボラック型フェノール樹脂、レゾール型フェノール樹脂などが挙げられる。シリコーン系樹脂としては、具体的には、例えば、ジメチルポリシロキサン、メチルハイドロポリシロキサン、シリコーンオイルまたはシリコーンワニス、特開平０９−１１１１８５号公報に示されるシリコーン変性アクリル共重合体などが挙げられる。フッ素系樹脂としては、具体的には、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０１８９】
耐溶剤性層中の耐溶剤性樹脂は、１種のみであっても良いし、２種以上であっても良い。
【０１９０】
耐溶剤性層は、目的に応じて任意の適切な添加剤をさらに含有し得る。このような添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。耐溶剤性層に含有され得る添加剤の種類、数、および量は、目的に応じて適切に設定され得る。
【０１９１】
耐溶剤性層は１層のみからなっていても良いし、２層以上からなっていても良い。
【０１９２】
＜耐環境機能層＞
本発明の透明粘接着剤層付飛散防止部材が含む機能層が耐環境機能層である場合、本発明の透明粘接着剤層付飛散防止部材は、耐環境機能層を、片方の最外層として有していても良いし、両方の最外層として有していても良い。
【０１９３】
耐環境機能層としては、耐環境機能性を発現できる層であれば、任意の適切な層を採用し得る。このような耐環境機能層としては、好ましくは、光触媒層、防汚層、調湿層、防湿層、耐水層、撥水層、親水層、撥油層などが挙げられる。
【０１９４】
耐環境機能層の厚みは、好ましくは０．１μｍ〜２００μｍであり、より好ましくは０．５μｍ〜１５０μｍであり、さらに好ましくは１μｍ〜１００μｍである。耐環境機能層の厚みが上記範囲内にあれば、優れた耐環境機能性を発現することができる。
【０１９５】
（光触媒層）
光触媒層は、光触媒を含む。光触媒の形態は、どのような形態であっても良いが、光触媒性能が十分に発現できる点で、光触媒粒子が好ましい。
【０１９６】
光触媒層は、光触媒のみから形成される層であっても良いし、光触媒および光触媒以外の任意の適切な成分から形成される層であっても良い。光触媒以外の任意の適切な成分としては、例えば、無機バインダー、分散安定剤などの添加剤、などが挙げられる。
【０１９７】
光触媒粒子としては、例えば、酸化チタン、酸化亜鉛、酸化スズ、酸化鉛、酸化第二鉄、三酸化二ビスマス、三酸化タングステン、チタン酸ストロンチウム等の金属酸化物が挙げられる。また、これらの金属酸化物にＦｅ、Ｃｏ、Ｎｉ、Ｃｕ、Ｚｎ、Ｒｕ、Ｒｈ、Ｐｄ、Ａｇ、Ｐｔ、Ａｕ等の金属を付加したものも挙げられる。中でも、酸化チタンが、無害で化学的に安定しており、安価であるため好ましい。酸化チタンとしては、アナターゼ型酸化チタン、ルチル型酸化チタン、ブルックライト型酸化チタンのいずれも使用できるが、光触媒反応の高活性なアナターゼ型酸化チタンを主成分とするものが好ましい。
【０１９８】
光触媒粒子の平均粒子径は、好ましくは０．００５μｍ〜０．１μｍであり、より好ましくは０．０１μｍ〜０．１μｍである。光触媒粒子の平均粒子径が上記範囲内にあれば、光触媒層の透明性を確保でき、かつ光触媒活性を高活性に保持することができる。
【０１９９】
光触媒層は１層のみからなっていても良いし、２層以上からなっていても良い。
【０２００】
無機バインダーは、光触媒粒子の密着を高め、光触媒による層の強度を向上させる。無機バインダーとしては、バインダーとして機能するものであれば、任意の適切な無機化合物を採用し得る。無機バインダーとしては、好ましくは、シリカ化合物が挙げられる。シリカ化合物としては、４、３、２官能のアルコキシシラン、およびこれらアルコキシシランの縮合物、加水分解物、シリコーンワニス等が使用できる。３、２官能のアルコキシシランは、一般的にはシランカップリング剤と呼ばれることがある。具体的には、４官能アルコキシシランとしては、テトラメトキシシラン、テトラエトキシシラン、テトラプロポキシシラン、３官能のアルコキシシランとしては、メチルトリメトキシシラン、メチルトリエトキシシラン、フェニルトリメトキシシラン、フェニルトリエトキシシラン、ビニルトリメトキシシラン、ビニルトリエトキシシラン、メタクリロキシプロピルトリメトキシシラン、グリシドプロポキシトリメトキシシラン、グリシロプロピルメチルジエトキシシラン、アミノプロピルトリエトキシシラン、アミノエチルアミノプロピルトリメトキシシラン、メルカプトプロピルトリメトキシシラン、２官能のアルコキシシランとしては、ジメチルジメトキシシラン、ジメチルジエトキシシラン、ジフェニルジメトキシシラン、ジフェニルジエトキシシランなどが挙げられる。アルコキシシランの縮合物としては、例えば、エチルシリケート４０、エチルシリケート４８、メチルシリケート５１等の４官能アルコキシシランの縮合物が挙げられる。アルコキシシランの加水分解物としては、例えば、アルコキシシランを有機溶媒と水および触媒を使用して加水分解させたものが挙げられる。これらのシリカ化合物の中でも、特に、テトラメトキシシラン、テトラエトキシシラン、エチルシリケート４０、エチルシリケート４８、メチルシリケート５１、それらの加水分解生成物であるアルコール性シリカゾルは、光触媒層を強固に固定でき、かつ比較的安価であることから、特に好ましい。
【０２０１】
（防汚層）
防汚層としては、防汚効果が得られる限り、任意の適切な層を採用し得る。
【０２０２】
防汚層としては、好ましくは、フッ素系樹脂、シリコーン系樹脂から選ばれる少なくとも１種を含む層が挙げられる。
【０２０３】
フッ素系樹脂としては、例えば、特開平０９−２５８００３中に示される含フッ素シラン化合物（一般式（１））が挙げられる。フッ素系樹脂は、１種のみであっても良いし、２種以上であっても良い。
【０２０４】
【化３】
2014012360.tif 000005
【０２０５】
一般式（１）中、Ｒｆは炭素数１〜１６の直鎖状または分岐状パーフルオロアルキル基であり、好ましくは、ＣＦ３−、Ｃ２Ｆ５−、Ｃ３Ｆ７−が挙げられる。Ｘはヨウ素または水素である。Ｙは水素または低級アルキル基である。Ｒ１は加水分解可能な基であり、好ましくは、ハロゲン、−ＯＲ３、−ＯＣＯＲ３、−ＯＣ（Ｒ３）＝Ｃ（Ｒ４）２、−ＯＮ＝Ｃ（Ｒ３）２、−ＯＮ＝ＣＲ５が挙げられる（ただし、Ｒ３は脂肪族炭化水素基または芳香族炭化水素基、Ｒ４は水素または低級脂肪族炭化水素基、Ｒ５は炭素数３〜６の二価の脂肪族炭化水素基である）。Ｒ１としては、より好ましくは、塩素、−ＯＣＨ３、−ＯＣ２Ｈ５が挙げられる。Ｒ２は水素または不活性な一価の有機基であり、好ましくは、炭素数１〜４の一価の炭化水素基が挙げられる。ａ、ｂ、ｃ、ｄは０〜２００の整数であり、好ましくは１〜５０である。ｅは０または１である。ｍおよびｎは０〜２の整数であり、好ましくは０である。ｐは１以上の整数であり、好ましくは１〜１０の整数である。
【０２０６】
一般式（１）で表される含フッ素シラン化合物の分子量は、好ましくは５×１０２〜１×１０５であり、より好ましくは５×１０２〜１×１０４である。
【０２０７】
一般式（１）で表される含フッ素シラン化合物の好ましい構造としては、一般式（２）で示されるものが挙げられる。一般式（２）中、ｑは１〜５０の整数であり、ｒは１以上の整数であり、好ましくは１〜１０の整数であり、その他の記号は一般式（１）で説明したものと同様である。
【０２０８】
【化４】
2014012360.tif 000006
【０２０９】
シリコーン系樹脂としては、例えば、ジメチルポリシロキサン、メチルハイドロポリシロキサン、シリコーンオイルまたはシリコーンワニス、特開平０９−１１１１８５に示されるシリコーン変性アクリル共重合体などが挙げられる。シリコーン系樹脂は、１種のみであっても良いし、２種以上であっても良い。
【０２１０】
防汚層は、目的に応じて任意の適切な添加剤をさらに含有し得る。
【０２１１】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。樹脂組成物に含有される添加剤の種類、数および量は、目的に応じて適切に設定され得る。
【０２１２】
防汚層は１層のみからなっていても良いし、２層以上からなっていても良い。
【０２１３】
（調湿層）
調湿層としては、調湿効果が得られる限り、任意の適切な層を採用し得る。
【０２１４】
調湿層は、好ましくは、多孔性物質を含む。調湿層中の多孔性物質の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０２１５】
上記多孔性物質としては、任意の適切な多孔性物質を採用し得る。このような多孔性物質としては、無機酸化物、複合無機酸化物、多孔性炭素などが挙げられる。このような多孔性物質としては、具体的には、例えば、シリカ、アルミナ、マグネシア、チタニア、ジルコニア、シリカアルミナ複合酸化物、ゼオライト、活性炭から選ばれる少なくとも１種が挙げられる。
【０２１６】
調湿層中の多孔性物質は、１種のみであっても良いし、２種以上であっても良い。
【０２１７】
調湿層は、目的に応じて任意の適切な添加剤をさらに含有し得る。
【０２１８】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。調湿層に含有され得る添加剤の種類、数、および量は、目的に応じて適切に設定され得る。
【０２１９】
調湿層は１層のみからなっていても良いし、２層以上からなっていても良い。
【０２２０】
（防湿層）
防湿層としては、防湿効果が得られる限り、任意の適切な層を採用し得る。
【０２２１】
防湿層は、好ましくは、防湿効果を有する樹脂を含む。具体的には、防湿層は、好ましくは、ポリ塩化ビニリデン系樹脂およびポリオレフィン系樹脂から選ばれる少なくとも１種を含む。防湿層中の、ポリ塩化ビニリデン系樹脂およびポリオレフィン系樹脂から選ばれる少なくとも１種の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０２２２】
ポリ塩化ビニリデン系樹脂としては、ポリ塩化ビニリデン由来の構成単位を有する樹脂であれば、任意の適切なポリ塩化ビニリデン系樹脂を採用し得る。このようなポリ塩化ビニリデン系樹脂としては、具体的には、例えば、ポリ塩化ビニリデン、ポリ塩化ビニリデンの変性体、塩化ビニリデンと他の共重合性モノマーとの共重合体などが挙げられる。
【０２２３】
ポリオレフィン系樹脂としては、オレフィン由来の構成単位を有する樹脂であれば、任意の適切なポリオレフィン系樹脂を採用し得る。このようなポリオレフィン系樹脂としては、具体的には、例えば、ポリエチレン、エチレンと他の共重合性モノマーとの共重合体、ポリプロピレン、プロピレンと他の共重合性モノマーとの共重合体などが挙げられる。
【０２２４】
防湿層中の防湿効果を有する樹脂は、１種のみであっても良いし、２種以上であっても良い。
【０２２５】
防湿層は、目的に応じて任意の適切な添加剤をさらに含有し得る。
【０２２６】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。防湿層に含有され得る添加剤の種類、数、および量は、目的に応じて適切に設定され得る。
【０２２７】
防湿層は１層のみからなっていても良いし、２層以上からなっていても良い。
【０２２８】
防湿層は、任意の適切な防湿塗料から形成される層であっても良い。
【０２２９】
（耐水層）
耐水層としては、耐水効果が得られる限り、任意の適切な層を採用し得る。
【０２３０】
耐水層は、好ましくは、耐水性樹脂を含む。耐水層中の耐水性樹脂の含有割合は、好ましくは５０重量％〜１００重量％であり、より好ましくは７０重量％〜１００重量％であり、さらに好ましくは９０重量％〜１００重量％であり、特に好ましくは９５重量％〜１００重量％であり、最も好ましくは実質的に１００重量％である。
【０２３１】
上記耐水性樹脂としては、任意の適切な耐水性樹脂を採用し得る。このような耐水性樹脂としては、例えば、エポキシ系樹脂、フェノール系樹脂、シリコーン系樹脂、フッ素系樹脂から選ばれる少なくとも１種が挙げられる。
【０２３２】
エポキシ系樹脂としては、例えば、エポキシ基含有モノマー中またはエポキシ基含有プレポリマー中に存在するエポキシ基を、硬化剤（光重合開始剤や熱重合開始剤など）によって架橋させて得られる、架橋樹脂が挙げられる。エポキシ系樹脂としては、具体的には、例えば、ビスフェノールＡ型エポキシ樹脂、ビスフェノールＦ型エポキシ樹脂、クレゾールノボラック型エポキシ樹脂、脂環式エポキシ樹脂、フェノールノボラック型エポキシ樹脂などが挙げられる。
【０２３３】
フェノール系樹脂としては、例えば、フェノール類（フェノールやクレゾールなど）とホルムアルデヒドを原料として触媒存在下にて合成される硬化樹脂が挙げられる。フェノール系樹脂としては、具体的には、例えば、ノボラック型フェノール樹脂、レゾール型フェノール樹脂などが挙げられる。
【０２３４】
シリコーン系樹脂としては、例えば、シロキサン結合を有する主骨格を持つ樹脂が挙げられる。シリコーン系樹脂としては、具体的には、例えば、ジメチルポリシロキサン、メチルハイドロポリシロキサン、シリコーンオイル、シリコーンワニス、特開平９−１１１１８５号公報に示されるシリコーン変性アクリル共重合体などが挙げられる。
【０２３５】
フッ素系樹脂としては、例えば、フッ素を含むオレフィンを重合して得られる樹脂が挙げられる。フッ素系樹脂としては、具体的には、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０２３６】
耐水層中の耐水性樹脂は、１種のみであっても良いし、２種以上であっても良い。
【０２３７】
耐水層は、目的に応じて任意の適切な添加剤をさらに含有し得る。
【０２３８】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。耐水層に含有され得る添加剤の種類、数、および量は、目的に応じて適切に設定され得る。
【０２３９】
耐水層は１層のみからなっていても良いし、２層以上からなっていても良い。
【０２４０】
（撥水層）
撥水層としては、撥水効果が得られる限り、任意の適切な層を採用し得る。
【０２４１】
撥水層は、好ましくは、撥水性化合物を含む。撥水層中の撥水性化合物の含有割合は、好ましくは１重量％〜１００重量％であり、より好ましくは２重量％〜１００重量％であり、さらに好ましくは３重量％〜１００重量％である。
【０２４２】
上記撥水性化合物としては、任意の適切な撥水性化合物を採用し得る。このような撥水性化合物としては、例えば、シリコーン系化合物、フッ素系化合物から選ばれる少なくとも１種が挙げられる。
【０２４３】
シリコーン系化合物としては、撥水剤として用い得るシリコーン系化合物が挙げられる。このようなシリコーン系化合物としては、例えば、シロキサン結合を有する主骨格を持つ樹脂が挙げられる。シリコーン系化合物としては、具体的には、例えば、ジメチルポリシロキサン、メチルハイドロポリシロキサン、シリコーンオイル、シリコーンワニス、特開平９−１１１１８５号公報に示されるシリコーン変性アクリル共重合体などが挙げられる。
【０２４４】
フッ素系化合物としては、撥水剤として用い得るフッ素系化合物が挙げられる。このようなフッ素系化合物としては、例えば、フッ素含有鎖を有する化合物、フッ素を含むオレフィンを重合して得られる樹脂が挙げられる。フッ素系化合物としては、具体的には、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０２４５】
撥水層中の撥水性化合物は、１種のみであっても良いし、２種以上であっても良い。
【０２４６】
撥水層は、目的に応じて任意の適切な添加剤をさらに含有し得る。
【０２４７】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。撥水層に含有され得る添加剤の種類、数、および量は、目的に応じて適切に設定され得る。
【０２４８】
撥水層は１層のみからなっていても良いし、２層以上からなっていても良い。
【０２４９】
（親水層）
親水層としては、親水効果が得られる限り、任意の適切な層を採用し得る。
【０２５０】
親水層は、好ましくは、親水性無機化合物および親水性樹脂から選ばれる少なくとも１種を含む。親水性無機化合物は、１種のみであっても良いし、２種以上であっても良い。親水性樹脂は、１種のみであっても良いし、２種以上であっても良い。
【０２５１】
親水層が親水性無機化合物を含む場合、親水層中の親水性無機化合物の含有割合は、好ましくは１重量％〜１００重量％であり、より好ましくは２重量％〜１００重量％であり、さらに好ましくは３重量％〜１００重量％である。
【０２５２】
親水層が親水性樹脂を含む場合、親水層中の親水性樹脂の含有割合は、好ましくは１重量％〜１００重量％であり、より好ましくは２重量％〜１００重量％であり、さらに好ましくは３重量％〜１００重量％である。
【０２５３】
上記親水性無機化合物としては、任意の適切な親水性無機化合物を採用し得る。このような親水性化合物としては、例えば、酸化チタン、シリカ、アルミナから選ばれる少なくとも１種が挙げられる。
【０２５４】
上記親水性樹脂としては、任意の適切な親水性樹脂を採用し得る。このような親水性樹脂としては、例えば、アミノ基、アンモニウム基、ピリジル基、イミノ基、ベタイン構造等のカチオン性基含有ビニルモノマーから得られるカチオン性ポリマー；ヒドロキシ基、アミド基、エステル基、エーテル基等の親水性の非イオン性基含有ビニルモノマーから得られる非イオン性ポリマー；カルボキシル基、スルホン酸基、リン酸基等のアニオン性基含有ビニルモノマーから得られるアニオン性ポリマー；から選ばれる少なくとも１種が挙げられる。
【０２５５】
カチオン性基含有ビニルモノマーとしては、例えば、ジメチルアミノエチル（メタ）アクリレート、ジエチルアミノエチル（メタ）アクリレート、ジプロピルアミノエチル（メタ）アクリレート、ジイソプロピルアミノエチル（メタ）アクリレート、ジブチルアミノエチル（メタ）アクリレート、ジイソブチルアミノエチル（メタ）アクリレート、ジ（ｔ−ブチル）アミノエチル（メタ）アクリレート、ジメチルアミノプロピル（メタ）アクリルアミド、ジエチルアミノプロピル（メタ）アクリルアミド、ジプロピルアミノプロピル（メタ）アクリルアミド、ジイソプロピルアミノプロピル（メタ）アクリルアミド、ジブチルアミノプロピル（メタ）アクリルアミド、ジイソブチルアミノプロピル（メタ）アクリルアミド、ジ（ｔ−ブチル）アミノプロピル（メタ）アクリルアミド等の炭素数２〜４４のジアルキルアミノ基を有する（メタ）アクリル酸エステルまたは（メタ）アクリルアミド；ジメチルアミノスチレン、ジメチルアミノメチルスチレン等の炭素数２〜４４のジアルキルアミノ基を有するスチレン；２−または４−ビニルピリジン等のビニルピリジン；Ｎ−ビニルイミダゾール等のＮ−ビニル複素環化合物類；アミノエチルビニルエーテル、ジメチルアミノエチルビニル等のビニルエーテル類；これらのアミノ基を有するモノマーの酸中和物またはこれらのアミノ基を有するモノマーをハロゲン化アルキル（炭素数１〜２２）、ハロゲン化ベンジル、アルキル（炭素数１〜１８）もしくはアリール（炭素数６〜２４）スルホン酸または硫酸ジアルキル（総炭素数２〜８）等により４級化したもの；ジメチルジアリルアンモニウムクロライド、ジエチルジアリルアンモニウムクロライド等のジアリル型４級アンモニウム塩；Ｎ−（３−スルホプロピル）−Ｎ−（メタ）アクリロイルオキシエチル−Ｎ，Ｎ−ジメチルアンモニウムベタイン、Ｎ−（３−スルホプロピル）−Ｎ−（メタ）アクリロイルアミドプロピル−Ｎ，Ｎ−ジメチルアンモニウムベタイン、Ｎ−（３−カルボキシメチル）−Ｎ−（メタ）アクリロイルアミドプロピル−Ｎ，Ｎ−ジメチルアンモニウムベタイン、Ｎ−カルボキシメチル−Ｎ−（メタ）アクリロイルオキシエチル−Ｎ，Ｎ−ジメチルアンモニウムベタイン等のベタイン構造を有するビニルモノマー；などのモノマーが挙げられる。
【０２５６】
非イオン性基含有ビニルモノマーとしては、例えば、ビニルアルコール；Ｎ−ヒドロキシプロピル（メタ）アクリルアミド、Ｎ−ヒドロキシエチル（メタ）アクリレート、Ｎ−ヒドロキシプロピル（メタ）アクリルアミド等のヒドロキシアルキル（炭素数１〜８）基を有する（メタ）アクリル酸エステルまたは（メタ）アクリルアミド；ポリエチレングリコール（メタ）アクリレート（エチレングリコールの重合度が１〜３０）等の多価アルコールの（メタ）アクリル酸エステル；（メタ）アクリルアミド；Ｎ−メチル（メタ）アクリルアミド、Ｎ−ｎ−プロピル（メタ）アクリルアミド、Ｎ−イソプロピル（メタ）アクリルアミド、Ｎ−ｔ−ブチル（メタ）アクリルアミド、Ｎ−イソブチル（メタ）アクリルアミド等のアルキル（炭素数１〜８）（メタ）アクリルアミド；Ｎ，Ｎ−ジメチル（メタ）アクリルアミド、Ｎ，Ｎ−ジエチル（メタ）アクリルアミド、Ｎ，Ｎ−ジメチルアクリルアミド、Ｎ，Ｎ−ジエチルアクリルアミド等のジアルキル（総炭素数２〜８）（メタ）アクリルアミド；ジアセトン（メタ）アクリルアミド；Ｎ−ビニルピロリドン等のＮ−ビニル環状アミド；メチル（メタ）アクリレート、エチル（メタ）アクリレート、ｎ−ブチル（メタ）アクリレート等のアルキル（炭素数１〜８）基を有する（メタ）アクリル酸エステル；Ｎ−（メタ）アクロイルモルホリン等の環状アミド基を有する（メタ）アクリルアミド；などが挙げられる。
【０２５７】
アニオン性基含有ビニルモノマーとしては、例えば、（メタ）アクリル酸、マレイン酸、イタコン酸等の重合性の不飽和基を有するカルボン酸モノマーおよび／またはその酸無水物（１つのモノマー中に２つ以上のカルボキシル基を有する場合）；スチレンスルホン酸、２−（メタ）アクリルアミド−２−アルキル（炭素数１〜４）プロパンスルホン酸等の重合性の不飽和基を有するスルホン酸モノマー；ビニルホスホン酸；（メタ）アクリロイロキシアルキル（炭素数１〜４）リン酸等の重合性の不飽和基を有するリン酸モノマー；などが挙げられる。
【０２５８】
親水層は、目的に応じて任意の適切な添加剤をさらに含有し得る。
【０２５９】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。親水層に含有され得る添加剤の種類、数、および量は、目的に応じて適切に設定され得る。
【０２６０】
親水層は１層のみからなっていても良いし、２層以上からなっていても良い。
【０２６１】
（撥油層）
撥油層としては、撥油効果が得られる限り、任意の適切な層を採用し得る。
【０２６２】
撥油層は、好ましくは、撥油性化合物を含む。撥油層中の撥油性化合物の含有割合は、好ましくは１重量％〜１００重量％であり、より好ましくは２重量％〜１００重量％であり、さらに好ましくは３重量％〜１００重量％である。
【０２６３】
上記撥油性化合物としては、任意の適切な撥油性化合物を採用し得る。このような撥油性化合物としては、例えば、フッ素系樹脂、フッ素含有シラン化合物から選ばれる少なくとも１種が挙げられる。
【０２６４】
フッ素系樹脂としては、撥油剤として用い得るフッ素系樹脂が挙げられる。このようなフッ素系樹脂としては、例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体などが挙げられる。
【０２６５】
フッ素含有シラン化合物としては、撥油剤として用い得るフッ素含有シラン化合物が挙げられる。このようなフッ素含有シラン化合物としては、例えば、一般式（１）で表されるような、特開平０９−２５８００３に示される含フッ素シラン化合物が挙げられる。一般式（１）中、Ｒｆは炭素数１〜１６の直鎖状または分岐状パーフルオロアルキル基であり、好ましくは、ＣＦ３−、Ｃ２Ｆ５−、Ｃ３Ｆ７−が挙げられる。Ｘはヨウ素または水素である。Ｙは水素または低級アルキル基である。Ｒ１は加水分解可能な基であり、好ましくは、ハロゲン、−ＯＲ３、−ＯＣＯＲ３、−ＯＣ（Ｒ３）＝Ｃ（Ｒ４）２、−ＯＮ＝Ｃ（Ｒ３）２、−ＯＮ＝ＣＲ５が挙げられる（ただし、Ｒ３は脂肪族炭化水素基または芳香族炭化水素基、Ｒ４は水素または低級脂肪族炭化水素基、Ｒ５は炭素数３〜６の二価の脂肪族炭化水素基である）。Ｒ１としては、より好ましくは、塩素、−ＯＣＨ３、−ＯＣ２Ｈ５が挙げられる。Ｒ２は水素または不活性な一価の有機基であり、好ましくは、炭素数１〜４の一価の炭化水素基が挙げられる。ａ、ｂ、ｃ、ｄは０〜２００の整数であり、好ましくは１〜５０である。ｅは０または１である。ｍおよびｎは０〜２の整数であり、好ましくは０である。ｐは１以上の整数であり、好ましくは１〜１０の整数である。一般式（１）で表される含フッ素シラン化合物の分子量は、好ましくは５×１０２〜１×１０５であり、より好ましくは５×１０２〜１×１０４である。一般式（１）で表される含フッ素シラン化合物の好ましい構造としては、一般式（２）で示されるものが挙げられる。一般式（２）中、ｑは１〜５０の整数であり、ｒは１以上の整数であり、好ましくは１〜１０の整数であり、その他の記号は一般式（１）で説明したものと同様である。
【０２６６】
【化５】
2014012360.tif 000007
【０２６７】
【化６】
2014012360.tif 000008
【０２６８】
撥油層中の撥油性化合物は、１種のみであっても良いし、２種以上であっても良い。
【０２６９】
撥油層は、目的に応じて任意の適切な添加剤をさらに含有し得る。
【０２７０】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。撥油層に含有され得る添加剤の種類、数、および量は、目的に応じて適切に設定され得る。
【０２７１】
撥油層は１層のみからなっていても良いし、２層以上からなっていても良い。
【０２７２】
＜衛生機能層＞
本発明の透明粘接着剤層付飛散防止部材が含む機能層が衛生機能層である場合、本発明の透明粘接着剤層付飛散防止部材は、衛生機能層を、片方の最外層として有していても良いし、両方の最外層として有していても良い。
【０２７３】
衛生機能層としては、衛生機能性を発現できる層であれば、任意の適切な層を採用し得る。このような衛生機能層としては、好ましくは、抗菌層、抗カビ層、消臭層などが挙げられる。
【０２７４】
衛生機能層の厚みは、好ましくは０．１μｍ〜２００μｍであり、より好ましくは０．５μｍ〜１５０μｍであり、さらに好ましくは１μｍ〜１００μｍである。衛生機能層の厚みが上記範囲内にあれば、優れた衛生機能性を発現することができる。
【０２７５】
（抗菌層）
抗菌層としては、抗菌効果が得られる限り、任意の適切な層を採用し得る。
【０２７６】
抗菌層は、好ましくは、抗菌剤を含む。抗菌剤としては、任意の適切な抗菌剤を採用し得る。抗菌層中の抗菌剤の含有割合は、好ましくは０．０５重量％〜２０重量％であり、より好ましくは０．１重量％〜１５重量％であり、さらに好ましくは０．５重量％〜１０重量％である。抗菌層中の抗菌剤の含有割合が上記範囲内に収まれば、非常に優れた抗菌性を発現することができる。
【０２７７】
抗菌剤としては、好ましくは、無機粉末に金属成分が担持されたものである。金属成分の担持量は、抗菌剤中の含有割合として、好ましくは０．１重量％〜３０重量％であり、より好ましくは０．５重量％〜２０重量％であり、さらに好ましくは１重量％〜１０重量％である。金属成分の担持量が上記範囲内に収まれば、非常に優れた抗菌性を発現することができる。
【０２７８】
無機粉末としては、任意の適切な無機粉末を採用し得る。無機粉末としては、好ましくは、ゼオライト、シリカゲル、酸化チタン、酸化アルミニウムから選ばれる少なくとも１種である。
【０２７９】
金属成分としては、任意の適切な金属成分を採用し得る。金属成分としては、好ましくは、銀、銅、亜鉛、錫、ビスマス、カドミウム、クロム、水銀から選ばれる少なくとも１種である。
【０２８０】
抗菌層は、より好ましくは、抗菌剤を含む樹脂組成物である。このような樹脂組成物に含まれる樹脂としては、例えば、フェノール系樹脂、ユリア系樹脂、メラミン系樹脂、アルキッド系樹脂、ジアリルフタレート系樹脂、エポキシ系樹脂、ポリウレタン系樹脂、ケイ素系樹脂等の熱硬化性樹脂；ポリ塩化ビニル系樹脂、ポリ塩化ビニリデン系樹脂、フッ素系樹脂、ポリフッ化ビニル系樹脂、ポリフッ化ビニリデン系樹脂、ポリ酢酸ビニル系樹脂、ポリビニルアルコール系樹脂、ポリビニルホルマール系樹脂、飽和ポリエステル系樹脂、ポリエチレン系樹脂、ポリプロピレン系樹脂、ポリスチレン系樹脂、ＡＢＳ系樹脂、アクリル系樹脂、ポリアミド系樹脂、ポリアセタール系樹脂、塩化ポリエーテル系樹脂、ポリカーボネート系樹脂、ポリアリレート系樹脂、エチルセルロース、酢酸セルロース、硝酸セルロース等の樹脂；天然ゴム、イソプレン系ゴム、アクリロニトリル系ゴム、アクリル系ゴム、ブタジエン系ゴム、ブチル系ゴム、スチレン系ゴム、クロロプレン系ゴム、クロルヒドリン系ゴム、ポリオレフィン系ゴム、ウレタン系ゴム、多硫化ゴム、シリコーン系ゴム、フッ素系ゴム、フロロシリコーン系ゴム等のエラストマーやゴム；などが挙げられる。
【０２８１】
抗菌層は、目的に応じて任意の適切な添加剤をさらに含有し得る。
【０２８２】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。抗菌層に含有され得る添加剤の種類、数および量は、目的に応じて適切に設定され得る。
【０２８３】
抗菌層は１層のみからなっていても良いし、２層以上からなっていても良い。
【０２８４】
（抗カビ層）
抗カビ層としては、抗カビ効果が得られる限り、任意の適切な層を採用し得る。
【０２８５】
抗カビ層は、好ましくは、抗カビ剤を含む。抗カビ剤としては、任意の適切な抗カビ剤を採用し得る。抗カビ層中の抗カビ剤の含有割合は、好ましくは０．０５重量％〜２０重量％であり、より好ましくは０．１重量％〜１５重量％であり、さらに好ましくは０．５重量％〜１０重量％である。抗カビ層中の抗カビ剤の含有割合が上記範囲内に収まれば、非常に優れた抗カビ性を発現することができる。
【０２８６】
抗カビ剤は、好ましくは、有機系抗カビ剤、無機系抗カビ剤から選ばれる少なくとも１種である。
【０２８７】
有機系抗カビ剤としては、任意の適切な有機系抗カビ剤を採用し得る。有機系抗カビ剤としては、好ましくは、チオカルバメート系化合物、ジチオカルバメート系化合物、アリルアミン系化合物、イミダゾール系化合物、トリアゾール系化合物、チアゾロン系化合物、トロポロン系化合物、有機酸系化合物から選ばれる少なくとも１種である。チオカルバメート系化合物やジチオカルバメート系化合物としては、例えば、トルナフテート、トルシクラート、ザーラム（テトラメチルチウラムジスルフィド）、ファーバム、ジラム、ジネブ、マンネブ、ポリカルバメートなどが挙げられる。アリルアミン系化合物としては、例えば、ブテナフィンなどが挙げられる。イミダゾール系化合物としては、例えば、置換基を有するイミダゾール化合物（例えば、チアゾリル基を有するベンズイミダゾール、チアゾリニル基を有するベンズイミダゾール、チアジアゾリニル基を有するベンズイミダゾールなど）、クロトリマゾール、エコナゾール、ミコナゾール、チオコナゾール、ビホナゾール、スルコナゾール、クロコナゾール、イソコナゾール、オキシコナゾール、ケトコナゾールなどが挙げられる。トリアゾール系化合物としては、例えば、フルコナゾールなどが挙げられる。チアゾロン系化合物としては、例えば、１，２−ベンズイソチアゾリン−３−オンなどが挙げられる。トロポロン系化合物としては、例えば、ヒノキチオールなどが挙げられる。有機酸系化合物としては、例えば、デヒドロ酢酸、ソルビン酸、プロピオン酸、芳香族カルボン酸（安息香酸、ピリドンカルボン酸系化合物など）などが挙げられる。
【０２８８】
無機系抗カビ剤としては、任意の適切な無機系抗カビ剤を採用し得る。無機系抗カビ剤としては、好ましくは、金属イオンを無機化合物に担持させた金属イオン系抗カビ剤および光触媒から選ばれる少なくとも１種である。金属イオンとしては、例えば、銀、銅、亜鉛などが挙げられる。無機化合物としては、例えば、ゼオライト、シリカゲル等のケイ酸塩；アパタイト等のリン酸塩；などが挙げられる。
【０２８９】
抗カビ層は、より好ましくは、抗カビ剤を含む樹脂組成物である。このような樹脂組成物に含まれる樹脂としては、例えば、フェノール系樹脂、ユリア系樹脂、メラミン系樹脂、アルキッド系樹脂、ジアリルフタレート系樹脂、エポキシ系樹脂、ポリウレタン系樹脂、ケイ素系樹脂等の熱硬化性樹脂；ポリ塩化ビニル系樹脂、ポリ塩化ビニリデン系樹脂、フッ素系樹脂、ポリフッ化ビニル系樹脂、ポリフッ化ビニリデン系樹脂、ポリ酢酸ビニル系樹脂、ポリビニルアルコール系樹脂、ポリビニルホルマール系樹脂、飽和ポリエステル系樹脂、ポリエチレン系樹脂、ポリプロピレン系樹脂、ポリスチレン系樹脂、ＡＢＳ系樹脂、アクリル系樹脂、ポリアミド系樹脂、ポリアセタール系樹脂、塩化ポリエーテル系樹脂、ポリカーボネート系樹脂、ポリアリレート系樹脂、エチルセルロース、酢酸セルロース、硝酸セルロース等の樹脂；天然ゴム、イソプレン系ゴム、アクリロニトリル系ゴム、アクリル系ゴム、ブタジエン系ゴム、ブチル系ゴム、スチレン系ゴム、クロロプレン系ゴム、クロルヒドリン系ゴム、ポリオレフィン系ゴム、ウレタン系ゴム、多硫化ゴム、シリコーン系ゴム、フッ素系ゴム、フロロシリコーン系ゴム等のエラストマーやゴム；などが挙げられる。
【０２９０】
抗カビ層は、目的に応じて任意の適切な添加剤をさらに含有し得る。
【０２９１】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。抗カビ層に含有され得る添加剤の種類、数および量は、目的に応じて適切に設定され得る。
【０２９２】
抗カビ層は１層のみからなっていても良いし、２層以上からなっていても良い。
【０２９３】
（消臭層）
消臭層としては、消臭効果が得られる限り、任意の適切な層を採用し得る。
【０２９４】
消臭層は、好ましくは、消臭剤を含む。消臭剤としては、任意の適切な消臭剤を採用し得る。消臭層中の消臭剤の含有割合は、好ましくは０．０１重量％〜２０重量％であり、より好ましくは０．１重量％〜１５重量％であり、さらに好ましくは０．５重量％〜１０重量％である。消臭層中の消臭剤の含有割合が上記範囲内に収まれば、非常に優れた消臭性を発現することができる。
【０２９５】
消臭剤としては、好ましくは、無機粉末に金属成分が担持されたものである。金属成分の担持量は、消臭剤中の含有割合として、好ましくは０．１重量％〜３０重量％であり、より好ましくは０．５重量％〜２０重量％であり、さらに好ましくは１重量％〜２０重量％である。金属成分の担持量が上記範囲内に収まれば、非常に優れた消臭性を発現することができる。
【０２９６】
無機粉末としては、任意の適切な無機粉末を採用し得る。無機粉末としては、好ましくは、ゼオライト、シリカゲル、酸化チタン、酸化アルミニウム、活性炭から選ばれる少なくとも１種である。
【０２９７】
金属成分としては、任意の適切な金属成分を採用し得る。金属成分としては、好ましくは、銀、銅、亜鉛、錫、鉛、ビスマス、カドミウム、クロム、水銀から選ばれる少なくとも１種である。
【０２９８】
消臭層は、樹脂を含んでいても良い。このような樹脂としては、例えば、フェノール系樹脂、ユリア系樹脂、メラミン系樹脂、アルキッド系樹脂、ジアリルフタレート系樹脂、エポキシ系樹脂、ポリウレタン系樹脂、ケイ素系樹脂等の熱硬化性樹脂；ポリ塩化ビニル系樹脂、ポリ塩化ビニリデン系樹脂、フッ素系樹脂、ポリフッ化ビニル系樹脂、ポリフッ化ビニリデン系樹脂、ポリ酢酸ビニル系樹脂、ポリビニルアルコール系樹脂、ポリビニルホルマール系樹脂、飽和ポリエステル系樹脂、ポリエチレン系樹脂、ポリプロピレン系樹脂、ポリスチレン系樹脂、ＡＢＳ系樹脂、アクリル系樹脂、ポリアミド系樹脂、ポリアセタール系樹脂、塩化ポリエーテル系樹脂、ポリカーボネート系樹脂、ポリアリレート系樹脂、エチルセルロース、酢酸セルロース、硝酸セルロース等の樹脂；天然ゴム、イソプレン系ゴム、アクリロニトリル系ゴム、アクリル系ゴム、ブタジエン系ゴム、ブチル系ゴム、スチレン系ゴム、クロロプレン系ゴム、クロルヒドリン系ゴム、ポリオレフィン系ゴム、ウレタン系ゴム、多硫化ゴム、シリコーン系ゴム、フッ素系ゴム、フロロシリコーン系ゴム等のエラストマーやゴム；などが挙げられる。
【０２９９】
消臭層は、目的に応じて任意の適切な添加剤をさらに含有し得る。
【０３００】
上記添加剤としては、例えば、光重合開始剤、シランカップリング剤、離型剤、硬化剤、硬化促進剤、希釈剤、老化防止剤、変成剤、界面活性剤、染料、顔料、変色防止剤、紫外線吸収剤、柔軟剤、安定剤、可塑剤、消泡剤等が挙げられる。消臭層に含有され得る添加剤の種類、数および量は、目的に応じて適切に設定され得る。
【０３０１】
消臭層は１層のみからなっていても良いし、２層以上からなっていても良い。
【０３０２】
＜透明粘接着剤層＞
透明粘接着剤層は、好ましくは、焼結性粒子およびポリマー成分を含む。図１は、本発明の透明粘接着剤層付飛散防止部材の概略断面図の一例である。本発明の透明粘接着剤層付飛散防止部材１０００は、透明粘接着剤層１００と不燃性基材２００と機能層３００を含み、透明粘接着剤層１００は、ポリマー成分１０中に焼結性粒子２０が分散している。本発明の透明粘接着剤層付飛散防止部材は、複数の透明粘接着剤層を有していても良いし、複数の不燃性基材を有していても良いし、複数の機能層を有していても良い。例えば、図２に示すように、本発明の透明粘接着剤層付飛散防止部材１０００は、不燃性基材２００の両面に透明粘接着剤層１００を備えていても良い。図２においては、片方の最外層として機能層３００を含んでいる。
【０３０３】
透明粘接着剤層中の焼結性粒子の含有割合は、該透明粘接着剤層の固形分に対して、好ましくは１重量％〜１５０重量％であり、より好ましくは２重量％〜１２０重量％であり、さらに好ましくは３重量％〜１００重量％であり、さらに好ましくは４重量％〜８０重量％であり、さらに好ましくは５重量％〜７０重量％であり、さらに好ましくは１０重量％〜６０重量％であり、特に好ましくは２０重量％〜５０重量％である。透明粘接着剤層中の焼結性粒子の含有割合が上記範囲内に収まることによって、火災時など高温雰囲気下に曝されても被着体から非常に剥がれ難いという効果を十分に発現できる。
【０３０４】
透明粘接着剤層中の焼結性粒子の屈伏点は、好ましくは２５０℃〜８００℃であり、より好ましくは２５０℃〜７００℃であり、さらに好ましくは２５０℃〜６００℃であり、特に好ましくは２５０℃〜５００℃である。透明粘接着剤層中の焼結性粒子の屈伏点が上記範囲内に収まることによって、火災時など高温雰囲気下に曝されても被着体から非常に剥がれ難いという効果を十分に発現できる。
【０３０５】
透明粘接着剤層中の焼結性粒子としては、任意の適切な焼結性粒子を採用し得る。このような焼結性粒子としては、好ましくは、焼結性を有する無機粒子であり、より好ましくは、ケイ酸、ホウ酸、ホウケイ酸、酸化アルミニウム、酸化カルシウム、酸化ナトリウム、酸化リチウム、酸化リンから選ばれる少なくとも１種の成分から形成される焼結性粒子である。このような焼結性粒子を採用することによって、火災時など高温雰囲気下に曝されても被着体から非常に剥がれ難いという効果を十分に発現できる。
【０３０６】
透明粘接着剤層中の焼結性粒子の平均粒子径は、好ましくは０．１μｍ〜１０００μｍであり、より好ましくは０．５μｍ〜５００μｍであり、さらに好ましくは１μｍ〜３００μｍであり、特に好ましくは２μｍ〜１５０μｍである。透明粘接着剤層中の焼結性粒子の平均粒子径が上記範囲内に収まることによって、火災時など高温雰囲気下に曝されても被着体から非常に剥がれ難いという効果を十分に発現できる。
【０３０７】
透明粘接着剤層中のポリマー成分は、好ましくは、酸化防止剤を含む。透明粘接着剤層中のポリマー成分が酸化防止剤を含むことにより、透明粘接着剤層は非常に優れた耐熱性を発現することができる。
【０３０８】
透明粘接着剤層中の酸化防止剤の含有割合は、該透明粘接着剤層の固形分に対して、好ましくは０．１重量％〜１０重量％であり、より好ましくは０．３重量％〜８重量％であり、さらに好ましくは０．５重量％〜６重量％であり、特に好ましくは０．７重量％〜５重量％である。上記酸化防止剤の含有割合が上記範囲内に収まることにより、透明粘接着剤層は一層非常に優れた耐熱性を発現することができる。上記酸化防止剤は、１種のみであっても良いし、２種以上であっても良い。
【０３０９】
上記酸化防止剤としては、任意の適切な酸化防止剤を採用し得る。このような酸化防止剤としては、好ましくは、フェノール系酸化防止剤、アミン系酸化防止剤、アミノエーテル系酸化防止剤、リン系酸化防止剤から選ばれる少なくとも１種が挙げられる。
【０３１０】
フェノール系酸化防止剤としては、例えば、２，６−ジ−ｔ−ブチル−ｐ−クレゾール、２，６−ジ−ｔ−ブチル−４−エチルフェノール、２，６−ジシクロヘキシル−４−メチルフェノール、２，６−ジイソプロピル−４−エチルフェノール、２，６−ジ−ｔ−アミル−４−メチルフェノール、２，６−ジ−ｔ−オクチル−４−ｎ−プロピルフェノール、２，６−ジシクロヘキシル−４−ｎ−オクチルフェノール、２−イソプロピル−４−メチル−６−ｔ−ブチルフェノール、２−ｔ−ブチル−４−エチル−６−ｔ−オクチルフェノール、２−イソブチル−４−エチル−６−ｔ−ヘキシルフェノール、２−シクロヘキシル−４−ｎ−ブチル−６−イソプロピルフェノール、スチレン化混合クレゾール、ＤＬ−α−トコフェロール、ステアリルβ−（３，５−ジ−ｔ−ブチル−４−ヒドロキシフェニル）プロピオネートなどの単環フェノール化合物；２，２’−メチレンビス（４−メチル−６−ｔ−ブチルフェノール）、４，４’−ブチリデンビス（３−メチル−６−ｔ−ブチルフェノール）、４，４’−チオビス（３−メチル−６−ｔ−ブチルフェノール）、２，２’−チオビス（４−メチル−６−ｔ−ブチルフェノール）、４，４’−メチレンビス（２，６−ジ−ｔ−ブチルフェノール）、２，２’−メチレンビス［６−（１−メチルシクロヘキシル）−ｐ−クレゾール］、２，２’−エチリデンビス（４，６−ジ−ｔ−ブチルフェノール）、２，２’−ブチリデンビス（２−ｔ−ブチル−４−メチルフェノール）、３，６−ジオキサオクタメチレンビス［３−（３−ｔ−ブチル−４−ヒドロキシ−５−メチルフェニル）プロピオネート］、トリエチレングリコールビス［３−（３−ｔ−ブチル−５−メチル−４−ヒドロキシフェニル）プロピオネート］、１，６−ヘキサンジオール
ビス［３−（３，５−ジ−ｔ−ブチル−４−ヒドロキシフェニル）プロピオネート］、２，２’−チオジエチレンビス［３−（３，５−ジ−ｔ−ブチル−４−ヒドロキシフェニル）プロピオネート］などの２環フェノール化合物；１，１，３−トリス（２−メチル−４−ヒドロキシ−５−ｔ−ブチルフェニル）ブタン、１，３，５−トリス（２，６−ジメチル−３−ヒドロキシ−４−ｔ−ブチルベンジル）イソシアヌレート、１，３，５−トリス［（３，５−ジ−ｔ−ブチル−４−ヒドロキシフェニル）プロピオニルオキシエチル］イソシアヌレート、トリス（４−ｔ−ブチル−２，６−ジメチル−３−ヒドロキシベンジル）イソシアヌレート、１，３，５−トリメチル−２，４，６−トリス（３，５−ジ−ｔ−ブチル−４−ヒドロキシベンジル）ベンゼンなどの３環フェノール化合物；テトラキス［メチレン−３−（３，５−ジ−ｔ−ブチル−４−ヒドロキシフェニル）プロピオネート］メタンなどの４環フェノール化合物；ビス（３，５−ジ−ｔ−ブチル−４−ヒドロキシベンジルホスホン酸エチル）カルシウム、ビス（３，５−ジ−ｔ−ブチル−４−ヒドロキシベンジルホスホン酸エチル）ニッケルなどのリン含有フェノール化合物；などを挙げることができる。
【０３１１】
アミン系酸化防止剤としては、例えば、ビス（２，２，６，６−テトラメチル−４−ピペリジル）セバケート、コハク酸ジメチルと１−（２−ヒドロキシエチル）−４−ヒドロキシ−２，２，６，６−テトラメチルピペリジンエタノールの重縮合物、Ｎ，Ｎ’，Ｎ’’，Ｎ’’’−テトラキス−（４，６−ビス−（ブチル−（Ｎ−メチル−２，２，６，６−テトラメチルピペリジン−４−イル）アミノ）−トリアジン−２−イル)−４，７−ジアザデカン−１，１０−ジアミン、ジブチルアミン・１，３，５−トリアジン・Ｎ，Ｎ’−ビス（２，２，６，６−テトラメチル−４−ピペリジル−１，６−ヘキサメチレンジアミン）とＮ−（２，２，６，６−テトラメチル−４−ピペリジル）ブチルアミンの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、テトラキス（２，２，６，６−テトラメチル−４−ピペリジル）−１，２，３，４−ブタンテトラカルボキシレート、２，２，６，６−テトラメチル−４−ピペリジルベンゾエート、ビス−（１，２，６，６−ペンタメチル−４−ペピリジル）−２−（３，５−ジ−ｔ−ブチル−４−ヒドロキシベンジル）−２−ｎ−ブチルマロネート、ビス−（Ｎ−メチル−２，２，６，６−テトラメチル−４−ピペリジル）セバケート、１，１’−（１，２−エタンジイル）ビス（３，３，５，５−テトラメチルピペラジノン）、（ミックスト２，２，６，６−テトラメチル−４−ピペリジル／トリデシル）−１，２，３，４−ブタンテトラカルボキシレート、（ミックスト１，２，２，６，６−ペンタメチル−４−ピペリジル／トリデシル）−１，２，３，４−ブタンテトラカルボキシレート、ミックスト［２，２，６，６−テトラメチル−４−ピペリジル／β，β，β’，β’−テトラメチル−３，９−［２，４，８，１０−テトラオキサスピロ（５，５）ウンデカン］ジエチル］−１，２，３，４−ブタンテトラカルボキシレート、ミックスト［１，２，２，６，６−ペンタメチル−４−ピペリジル／β，β，β’，β’−テトラメチル−３，９−［２，４，８，１０−テトラオキサスピロ（５，５）ウンデカン］ジエチル］−１，２，３，４−ブタンテトラカルボキシレート、Ｎ，Ｎ’−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物、ポリ［６−Ｎ−モルホリル−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミド］、Ｎ，Ｎ’−ビス（２，２，６，６−テトラメチル−４−ピペリジル）ヘキサメチレンジアミンと１，２−ジブロモエタンとの縮合物、Ｎ−（２，２，６，６−テトラメチル−４−ピペリジル）−２−メチルなどが挙げられる。
【０３１２】
アミノエーテル系酸化防止剤としては、例えば、ビス（２，２，６，６−テトラメチル−４−ピペリジル）セバケート、ビス（１，２，２，６，６−ペンタメチル−４−ピペリジル）セバケート、ビス（１−メトキシ−２，２，６，６−テトラメチル−４−ピペリジル）セバケート、ビス（１−エトキシ−２，２，６，６−テトラメチル−４−ピペリジル）セバケート、ビス（１−プロポキシ−２，２，６，６−テトラメチル−４−ピペリジル）セバケート、ビス（１−ブトキシ−２，２，６，６−テトラメチル−４−ピペリジル）セバケート、ビス（１−ペンチロキシ−２，２，６，６−テトラメチル−４−ピペリジル）セバケート、ビス（１−ヘキシロキシ−２，２，６，６−テトラメチル−４−ピペリジル）セバケート、ビス（１−ヘプチロキシ−２，２，６，６−テトラメチル−４−ピペリジル）セバケート、ビス（１−オクトキシ−２，２，６，６−テトラメチル−４−ピペリジル）セバケート、ビス（１−ノニロキシ−２，２，６，６−テトラメチル−４−ピペリジル）セバケート、ビス（１−デカニロキシ−２，２，６，６−テトラメチル−４−ピペリジル）セバケート、ビス（１−ドデシロキシ−２，２，６，６−テトラメチル−４−ピペリジル）セバケートなどが挙げられる。
【０３１３】
リン系酸化防止剤としては、例えば、トリフェニルホスファイト、ジフェニルイソデシルホスファイト、フェニルジイソデシルホスファイト、４，４’−ブチリデン−ビス（３−メチル−６−ｔ−ブチルフェニルジトリデシル）ホスファイト、サイクリックネオペンタンテトライルビス（ノニルフェニル）ホスファイト、サイクリックネオペンタンテトライルビス（ジノニルフェニル）ホスファイト、サイクリックネオペンタンテトライルトリス（ノニルフェニル）ホスファイト、サイクリックネオペンタンテトライルトリス（ジノニルフェニル）ホスファイト、１０−（２，５−ジヒドロキシフェニル）−１０Ｈ−９−オキサ−１０−ホスファフェナントレン−１０−オキシド、ジイソデシルペンタエリスリトールジホスファイト、トリス（２，４−ジ−ｔ−ブチルフェニル）ホスファイトなどが挙げられる。
【０３１４】
透明粘接着剤層中のポリマー成分は、好ましくは、架橋構造を有する。透明粘接着剤層中のポリマー成分が架橋構造を有することにより、透明粘接着剤層は非常に優れた耐熱性を発現することができる。
【０３１５】
上記架橋構造は、任意の適切な方法によって構築し得る。上記架橋構造は、好ましくは、上記ポリマー成分を構成する全モノマー成分中に架橋性モノマーを含有させることによって構築する。この場合、上記ポリマー成分を構成する全モノマー成分中の架橋性モノマーの含有割合は、好ましくは２．０重量％〜６０重量％であり、より好ましくは３．０重量％〜５７重量％であり、さらに好ましくは５．０重量％〜５５重量％であり、特に好ましくは７．０重量％〜５３重量％であり、最も好ましくは８．０重量％〜５０重量％である。上記架橋性モノマーの含有割合が上記範囲内に収まることによって、透明粘接着剤層は一層非常に優れた耐熱性を発現することができる。
【０３１６】
上記架橋性モノマーは、１種のみであっても良いし、２種以上であっても良い。
【０３１７】
上記架橋性モノマーとしては、架橋構造を構築し得るモノマーであれば、任意の適切な架橋性モノマーを採用し得る。このような架橋性モノマーとしては、好ましくは、アクリロイル基、エポキシ基、イソシアネート基、カルボキシル基、ヒドロキシル基、ビニル基、アミノ基から選ばれる少なくとも１種の官能基を有する架橋性モノマーが挙げられる。このような架橋性モノマーの具体例としては、例えば、後述する多官能性モノマーが挙げられる。
【０３１８】
透明粘接着剤層中のポリマー成分の含有割合は、該粘接着剤層の固形分に対して、好ましくは２０重量％〜９９重量％であり、より好ましくは３０重量％〜９５重量％であり、さらに好ましくは４０重量％〜９０重量％であり、特に好ましくは５０重量％〜８０重量％である。透明粘接着剤層中のポリマー成分の含有割合が上記範囲内に収まることによって、火災時など高温雰囲気下に曝されても被着体から非常に剥がれ難いという効果を十分に発現できる。
【０３１９】
透明粘接着剤層中のポリマー成分としては、粘着性を発現できるポリマー成分であれば任意の適切なポリマー成分を採用し得る。このようなポリマー成分としては、好ましくは、ゴム系ポリマー、シリコーン系ポリマー、アクリル系ポリマーから選ばれる少なくとも１種の成分である。透明粘接着剤層中のポリマー成分は、１種のみであっても良いし、２種以上であっても良い。
【０３２０】
ゴム系ポリマーとしては、粘着性を発現できる任意の適切なゴム系ポリマーを採用し得る。
【０３２１】
シリコーン系ポリマーとしては、粘着性を発現できる任意の適切なシリコーン系ポリマーを採用し得る。
【０３２２】
アクリル系ポリマーとしては、粘着性を発現できる任意の適切なアクリル系ポリマーを採用し得る。アクリル系ポリマーは、好ましくは、アクリル系モノマーを必須とするモノマー成分から形成し得る。アクリル系ポリマーを形成するために用い得る全モノマー中のアクリル系モノマーの含有割合は、好ましくは５０重量％〜１００重量％であり、より好ましくは５５重量％〜９８重量％であり、さらに好ましくは６０重量％〜９５重量％であり、特に好ましくは６５重量％〜９３重量％である。アクリル系モノマーは、１種のみであっても良いし、２種以上であっても良い。
【０３２３】
アクリル系モノマーとしては、好ましくは、アルキル基を有する（メタ）アクリル酸アルキルエステルが挙げられる。アルキル基を有する（メタ）アクリル酸アルキルエステルは、１種のみを用いても良いし、２種以上を併用しても良い。なお、「（メタ）アクリル」とは、「アクリル」および／または「メタクリル」を表す。
【０３２４】
アルキル基を有する（メタ）アクリル酸アルキルエステルとしては、例えば、直鎖状または分岐鎖状のアルキル基を有する（メタ）アクリル酸アルキルエステル、環状のアルキル基を有する（メタ）アクリル酸アルキルエステルなどが挙げられる。なお、ここでいう（メタ）アクリル酸アルキルエステルとは、単官能（メタ）アクリル酸アルキルエステルを意味する。
【０３２５】
直鎖状または分岐鎖状のアルキル基を有する（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓｅｃ−ブチル、（メタ）アクリル酸ｔｅｒｔ−ブチル、（メタ）アクリル酸ペンチル、（メタ）アクリル酸イソペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの、アルキル基の炭素数が１〜２０の（メタ）アクリル酸アルキルエステルなどが挙げられる。これらの中でも、好ましくは、アルキル基の炭素数が２〜１４の（メタ）アクリル酸アルキルエステルであり、より好ましくは、アルキル基の炭素数が２〜１０の（メタ）アクリル酸アルキルエステルである。
【０３２６】
環状のアルキル基を有する（メタ）アクリル酸アルキルエステルとしては、例えば、シクロペンチル（メタ）アクリレート、シクロヘキシル（メタ）アクリレート、イソボルニル（メタ）アクリレートなどが挙げられる。
【０３２７】
アクリル系ポリマーを形成し得るモノマー成分としては、多官能性モノマーを用い得る。多官能性モノマーとしては、任意の適切な多官能性モノマーを採用し得る。多官能性モノマーを採用することにより、アクリル系ポリマーに架橋構造を付与することができる。多官能性モノマーは、１種のみを用いても良いし、２種以上を併用しても良い。
【０３２８】
多官能性モノマーとしては、例えば、１，９−ノナンジオールジ（メタ）アクリレート、１，６−ヘキサンジオールジ（メタ）アクリレート、１，４−ブタンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、ペンタエリスリトールトリ（メタ）アクリレート、ジペンタエリスリトールヘキサ（メタ）アクリレート、トリメチロールプロパントリ（メタ）アクリレート、テトラメチロールメタントリ（メタ）アクリレート、アリル（メタ）アクリレート、ビニル（メタ）アクリレート、ジビニルベンゼン、エポキシアクリレート、ポリエステルアクリレート、ウレタンアクリレート、４−ヒドロキシブチルアクリレートグリシジルエーテル、グリシジル（メタ）アクリレート、２−ヒドロキシエチル（メタ）アクリレート、２−ヒドロキシプロピル（メタ）アクリレート、ブタンジオール（メタ）アクリレート、２−ヒドロキシエチル（メタ）アクリレート、４−ヒドロキシブチル（メタ）アクリレート、グリシジルエーテル  ２−イソシアナトエチルアクリラート、イソシアネートエチル（メタ）アクリレート、イソシアネート（メタ）アクリレート、トリグリシジルイソシアヌレート、（メタ）アクリル酸、フタル酸モノヒドロキシエチル（メタ）アクリレート、ヘキサヒドロフタル酸モノヒドロキシエチル（メタ）アクリレート、２−ヒドロキシエチル（メタ）アクリレート、２−ヒドロキシプロピル（メタ）アクリレート、４−ヒドロキシブチル（メタ）アクリレート、ジメチル（メタ）アクリルアミド、ジエチル（メタ）アクリルアミド、イソプロピル（メタ）アクリルアミド、ヒドロキシエチル（メタ）アクリルアミド、１，４−ブタンジオールジグリシジルエーテル、１，２−エタンジオールジグリシジルエーテル、ポリエチレングリコールジグリシジルエーテル、ネオペンチルグリコールジグリシジルエーテル、トリメチロールプロパンポリグリシジルエーテル、ヘキサメチレンジイソシアナート、トリレンジイソシアナート、ジフェニルメタンジイソシアナート、トリフェニルメタントリイソシアナート、メチルトリイソシアネートシラン、テトライソシアネートシラン、ポリイソシアナート、シュウ酸、マロン酸、コハク酸、グルタル酸、アジピン酸、ピメリン酸、スベリン酸、アゼライン酸、セバシン酸、フタル酸、イソフタル酸、１，２，３−プロパントリカルボン酸、エチレングリコール、ジエチレングリコール、プロピレングリコール、ジプロピレングリコール、ネオペンチルグリコール、１，４−ブタンジオール，１，６−ヘキサンジオール，３−メチル−１，５−ペンタンジオール、１，２，４−ブタントリオール、ポリオキシプロピレントリオール、トリメチロールエタン、トリメチロールプロパン、アミノメタノール、２−アミノエタノール、３−アミノ−１−プロパノール、ジエタノールアミン、トリエタノールアミン、Ｎ，Ｎ−ジ−ｎ−ブチルエタノールアミン、エチレンジアミン、ヘキサメチレンジアミン、トリレンジアミン、水添トリレンジアミン、ジフェニルメタンジアミン、水添ジフ���ニルメタンジアミン、トリジンアミン、ナフタリンジアミン、イソホロンジアミン、キシレンジアミン、水添キシレンジアミン、ビニルアミン、２−（２−チエニル）ビニルアミン、１−（アリルオキシ）ビニルアミン、アリルアルコール、１，３−ブタジエンモノエポキシド、１−ビニル−３，４−エポキシシクロヘキサンなどが挙げられる。これらの中でも、反応性が高い点で、好ましくはアクリレート系の多官能性モノマーであり、より好ましくは、１，９−ノナンジオールジ（メタ）アクリレート、１，６−ヘキサンジオールジ（メタ）アクリレート、４−ヒドロキシブチルアクリレートグリシジルエーテルが挙げられる。
【０３２９】
アクリル系ポリマーを形成し得るモノマー成分としては、極性基含有モノマーを用い得る。極性基含有モノマーとしては、任意の適切な極性基含有モノマーを採用し得る。極性基含有モノマーを採用することにより、アクリル系ポリマーの凝集力を向上させることが可能となったり、アクリル系ポリマーの粘着力を向上させることが可能となったりする。極性基含有モノマーは、１種のみを用いても良いし、２種以上を併用しても良い。
【０３３０】
極性基含有モノマーとしては、例えば、（メタ）アクリル酸、イタコン酸、マレイン酸、フマル酸、クロトン酸、イソクロトン酸などのカルボキシル基含有モノマーまたはその無水物（無水マレイン酸など）；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキル、ビニルアルコール、アリルアルコールなどの水酸基含有モノマー；（メタ）アクリルアミド、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有モノマー；（メタ）アクリル酸アミノエチル、（メタ）アクリル酸ジメチルアミノエチル、（メタ）アクリル酸ｔ−ブチルアミノエチルなどのアミノ基含有モノマー；（メタ）アクリル酸グリシジル、（メタ）アクリル酸メチルグリシジルなどのグリシジル基含有モノマー；アクリロニトリルやメタクリロニトリルなどのシアノ基含有モノマー；Ｎ−ビニル−２−ピロリドン、（メタ）アクリロイルモルホリンの他、Ｎ−ビニルピリジン、Ｎ−ビニルピペリドン、Ｎ−ビニルピリミジン、Ｎ−ビニルピペラジン、Ｎ−ビニルピロール、Ｎ−ビニルイミダゾール、Ｎ−ビニルオキサゾール等の複素環含有ビニル系モノマー；（メタ）アクリル酸メトキシエチル、（メタ）アクリル酸エトキシエチルなどの（メタ）アクリル酸アルコキシアルキル系モノマー；ビニルスルホン酸ナトリウムなどのスルホン酸基含有モノマー；２−ヒドロキシエチルアクリロイルフォスフェートなどのリン酸基含有モノマー；シクロヘキシルマレイミド、イソプロピルマレイミドなどのイミド基含有モノマー；２−メタクリロイルオキシエチルイソシアネートなどのイソシアネート基含有モノマー；などが挙げられる。極性基含有モノマーとしては、好ましくは、カルボキシル基含有モノマーまたはその無水物であり、より好ましくは、アクリル酸である。
【０３３１】
アクリル系ポリマーを形成し得るモノマー成分としては、その他の共重合性モノマーを用い得る。その他の共重合性モノマーとしては、任意の適切なその他の共重合性モノマーを採用し得る。その他の共重合性モノマーを採用することにより、アクリル系ポリマーの凝集力を向上させることが可能となったり、アクリル系ポリマーの粘着力を向上させることが可能となったり、屈折率の調整が可能となったりする。その他の共重合性モノマーは、１種のみを用いても良いし、２種以上を併用しても良い。
【０３３２】
その他の共重合性モノマーとしては、例えば、ベンジル（メタ）アクリレート、フェノキシエチル（メタ）アクリレート等の芳香族炭化水素基を有する（メタ）アクリル酸エステルなどの（メタ）アクリル酸アルキルエステル；酢酸ビニル、プロピオン酸ビニルなどのビニルエステル類；スチレン、ビニルトルエンなどの芳香族ビニル化合物；エチレン、ブタジエン、イソプレン、イソブチレンなどのオレフィン又はジエン類；ビニルアルキルエーテルなどのビニルエーテル類；塩化ビニル；（メタ）アクリル酸メトキシエチル、（メタ）アクリル酸エトキシエチルなどの（メタ）アクリル酸アルコキシアルキル系モノマー；ビニルスルホン酸ナトリウムなどのスルホン酸基含有モノマー；２−ヒドロキシエチルアクリロイルホスフェートなどのリン酸基含有モノマー；シクロヘキシルマレイミド、イソプロピルマレイミドなどのイミド基含有モノマー；２−メタクリロイルオキシエチルイソシアネートなどのイソシアネート基含有モノマー；ハロゲン含有（メタ）アクリレート；ケイ素原子含有（メタ）アクリレート；などが挙げられる。
【０３３３】
アクリル系ポリマーの重量平均分子量は、好ましくは３０万以上であり、より好ましくは４０〜３００万である。アクリル系ポリマーの重量平均分子量は、ゲルパーミュエーションクロマトグラフィ法（ＧＰＣ法）によって求めることができる。
【０３３４】
屈折率の調整には、限定されないが、フェニル骨格、ナフチル骨格、ビフェニル骨格、ピリジニル骨格、スチレン骨格、ナフタレン骨格、スルホン骨格、フルオレン骨格、ビスフェノールＡ骨格、ウレタン骨格、エポキシ骨格を持つポリマーなどから選択された一種以上の高屈折率材料を添加しても良い。
【０３３５】
透明粘接着剤層においては、透明粘接着剤層中の焼結性粒子の屈折率と透明粘接着剤層中のポリマー成分の屈折率との差が、好ましくは０．０２以下であり、より好ましくは０．０１以下であり、さらに好ましくは０．００５以下である。透明粘接着剤層中の焼結性粒子の屈折率と透明粘接着剤層中のポリマー成分の屈折率との差が上記範囲内に収まることにより、透明粘接着剤層が高い透明性を発現でき、本発明の透明粘接着剤層付飛散防止部材を被着体に貼着した場合に、被着体側から見た際の不燃性基材裏面の意匠性を良好に保つことができることになり、極めて実用性が高い。
【０３３６】
透明粘接着剤層は、焼結性粒子およびポリマー成分以外に、本発明の効果を損なわない範囲で、上述の酸化防止剤以外に、任意の適切な他の成分を含んでいても良い。このような他の成分は、１種のみを含んでいても良いし、２種以上を含んでいても良い。
【０３３７】
他の成分としては、例えば、他のポリマー成分、軟化剤、老化防止剤、硬化剤、可塑剤、充填剤、熱重合開始剤、光重合開始剤、紫外線吸収剤、光安定剤、着色剤（顔料や染料など）、溶剤（有機溶剤）、界面活性剤（例えば、イオン性界面活性剤、シリコーン系界面活性剤、フッ素系界面活性剤など）、架橋剤（例えば、ポリイソシアネート系架橋剤、シリコーン系架橋剤、エポキシ系架橋剤、アルキルエーテル化メラミン系架橋剤など）などが挙げられる。なお、熱重合開始剤や光重合開始剤は、ポリマー成分を形成するための材料に含まれ得る。
【０３３８】
熱重合開始剤としては、任意の適切な熱重合開始剤を採用し得る。このような熱重合開始剤としては、例えば、過酸化水素、過酸化ベンゾイル、ｔ−ブチルパーオキサイド等の過酸化物系重合開始剤；２，２’−アゾビス−２−メチルプロピオアミジン酸塩、２，２’−アゾビス−２，４−ジメチルバレロニトリル、２，２’−アゾビス−Ｎ，Ｎ’−ジメチレンイソブチルアミジン酸塩、２，２’−アゾビスイソブチロニトリル、２，２’−アゾビス−２−メチル−Ｎ−（２−ヒドロキシエチル）プロピオンアミド等のアゾ系重合開始剤；などが挙げられる。熱重合開始剤は、１種のみを用いても良いし、２種以上を併用しても良い。また、このような熱重合開始剤は、還元剤と組み合わせてレドックス系重合開始剤として使用してもよい。このような還元剤としては、例えば、亜硫酸塩、亜硫酸水素塩、鉄、銅、コバルト塩等のイオン化の塩；トリエタノールアミン等のアミン類；アルドース、ケトース等の還元糖；などが挙げられる。
【０３３９】
透明粘接着剤層中の熱重合開始剤の含有割合は、該透明粘接着剤層のポリマー成分を形成するために用いるモノマー成分に対して、好ましくは５重量部以下であり、より好ましくは０．０１重量部〜５重量部であり、さらに好ましくは０．０５重量部〜３重量部である。
【０３４０】
光重合開始剤としては、任意の適切な光重合開始剤を採用し得る。このような光重合開始剤としては、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などが挙げられる。光重合開始剤は、１種のみを用いても良いし、２種以上を併用しても良い。
【０３４１】
ケタール系光重合開始剤としては、例えば、２，２−ジメトキシ−１，２−ジフェニルエタン−１−オン（例えば、商品名「イルガキュア６５１」（チバ・スペシャルティ・ケミカルズ社製）など）などが挙げられる。アセトフェノン系光重合開始剤としては、例えば、１−ヒドロキシシクロヘキシルフェニルケトン（例えば、商品名「イルガキュア１８４」（チバ・スペシャルティ・ケミカルズ社製）など）、２，２−ジエトキシアセトフェノン、２，２−ジメトキシ−２−フェニルアセトフェノン、４−フェノキシジクロロアセトフェノン、４−（ｔ−ブチル）ジクロロアセトフェノンなどが挙げられる。ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテルなどが挙げられる。アシルホスフィンオキサイド系光重合開始剤としては、例えば、商品名「ルシリンＴＰＯ」（ＢＡＳＦ製）などが挙げられる。α−ケトール系光重合開始剤としては、例えば、２−メチル−２−ヒドロキシプロピオフェノン、１−［４−（２−ヒドロキシエチル）フェニル］−２−メチルプロパン−１−オンなどが挙げられる。芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。ベンゾイン系光重合開始剤には、例えば、ベンゾインなどが含まれる。ベンジル系光重合開始剤としては、例えば、ベンジルなどが挙げられる。ベンゾフェノン系光重合開始剤としては、例えば、ベンゾフェノン、ベンゾイル安息香酸、３、３′−ジメチル−４−メトキシベンゾフェノン、ポリビニルベンゾフェノン、α−ヒドロキシシクロヘキシルフェニルケトンなどが挙げられる。チオキサントン系光重合開始剤には、例えば、チオキサントン、２−クロロチオキサントン、２−メチルチオキサントン、２，４−ジメチルチオキサントン、イソプロピルチオキサントン、２，４−ジイソプロピルチオキサントン、ドデシルチオキサントンなどが挙げられる。
【０３４２】
透明粘接着剤層中の光重合開始剤の含有割合は、該透明粘接着剤層のポリマー成分を形成するために用いるモノマー成分に対して、好ましくは５重量部以下であり、より好ましくは０．０１重量部〜５重量部であり、さらに好ましくは０．０５重量部〜３重量部である。
【０３４３】
透明粘接着剤層は、焼結前において粘着性を有する。透明粘接着剤層は、焼結前において、ガラス板に対する、剥離速度３００ｍｍ／分、剥離角度１８０°、２３℃での粘着力が、好ましくは０．１Ｎ／１０ｍｍ〜１５Ｎ／１０ｍｍであり、より好ましくは０．５Ｎ／１０ｍｍ〜１０Ｎ／１０ｍｍであり、さらに好ましくは１Ｎ／１０ｍｍ〜１０Ｎ／１０ｍｍであり、特に好ましくは２Ｎ／１０ｍｍ〜９Ｎ／１０ｍｍである。上記粘着力が上記範囲内に収まることにより、被着体同士を瞬時に固定化できるとともに、被着体同士の貼り直しができ、シート形状での切り出しが可能であるなど加工性に優れる、適度な粘着性を発現することができる。粘着力の具体的な測定方法は後述する。
【０３４４】
透明粘接着剤層は、焼結性を有する。焼結温度は、透明粘接着剤層に含まれる焼結性粒子の種類や量に応じて、任意の適切な温度を採用し得る。
【０３４５】
＜不燃性基材＞
本発明の透明粘接着剤層付飛散防止部材は、不燃性基材を含む。
【０３４６】
本発明において「不燃性基材」とは、少なくとも、燃焼後に不燃物として残存することが可能な成分（「不燃性成分」と称する場合がある。）を含有している基材のことを言う。このような不燃性成分としては、燃焼後に不燃物として残存することが可能な成分であればよく、例えば、燃焼時には反応等が生じずに、そのままの形態で燃焼後に不燃物として残存する成分（「非反応型不燃性成分」と称する場合がある。）や、燃焼時に反応等が生じて不燃物になって、燃焼後に不燃物として残存することが可能な成分（「反応型不燃性成分」と称する場合がある。）などが挙げられる。なお、反応型不燃性成分は、それ自体が不燃物であるのではなく、燃焼時の熱等により反応等が生じて不燃物になることが可能な成分であり、燃焼時の反応等では、他の成分が関係していてもよい。
【０３４７】
不燃性基材としては、不燃性成分のみから構成された基材であってもよく、不燃性成分と、燃焼時の反応等により焼失して燃焼後には残存しない成分（「焼失性成分」と称する場合がある。）とを含む基材であってもよい。
【０３４８】
具体的には、不燃性基材とは、下記のものなどが挙げられる。
（１）非反応型不燃性成分のみから構成された基材。
（２）非反応型不燃性成分と、焼失性成分とを含む組成物により構成された基材。
（３）反応型不燃性成分のみから構成された基材。
（４）反応型不燃性成分と、焼失性成分とを含む組成物により構成された基材。
（５）非反応型不燃性成分および反応型不燃性成分のみから構成された基材。
（６）非反応型不燃性成分および反応型不燃性成分と、焼失性成分とを含む組成物により構成された基材。
【０３４９】
不燃性成分は、単独で用いてもよいし、２種以上を組み合わせて用いてもよい。
【０３５０】
非反応型不燃性成分や反応型不燃性成分などの各成分は、単独で用いてもよいし、２種以上を組み合わせて用いてもよい。
【０３５１】
焼失性成分は、単独で用いてもよいし、２種以上を組み合わせて用いてもよい。
【０３５２】
不燃性成分としては、例えば、ガラスクロス、ガラス繊維、金属網、金属繊維物、層状粘土鉱物、シリカ粒子、金属粒子、シリコーン、シロキサンポリマーなどが挙げられる。不燃性成分としては、燃焼後に不燃物が高い靭性を示すことができる点で、ガラスクロス、ガラス繊維、金属網、金属繊維物が特に好ましい。すなわち、不燃性基材として、ガラスクロス、ガラス繊維、金属網、金属繊維物等の不燃性成分を含むものを用いると、本発明の透明粘接着剤層付飛散防止部材は、高度なガラス飛散防止性を発揮することができる。
【０３５３】
焼失性成分としては、例えば、ポリマー粒子などの、任意の適切なポリマー成分が挙げられる。このようなポリマー成分としては、例えば、アクリル系樹脂；ウレタン系樹脂；ポリエチレン（ＰＥ）、ポリプロピレン（ＰＰ）、エチレン−プロピレン共重合体、エチレン−酢酸ビニル共重合体（ＥＶＡ）等の、α−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）；エポキシ樹脂；オキセタン系樹脂；ビニルエーテル系樹脂；天然ゴム；合成ゴム；などが挙げられる。このようなポリマー成分は、単独で用いてもよいし、２種以上を組み合わせて用いてもよい。
【０３５４】
不燃性基材としては、不燃性の基材であれば、任意の適切な基材を採用し得る。例えば、無機基材、有機無機複合基材などが挙げられる。不燃性基材としては、好ましくは、無機基材である。
【０３５５】
無機基材は、任意の適切な無機基材を採用し得る。好ましくは、モノマーやシロップ状ポリマーなどの液状物を透過できるものである。このような無機基材としては、例えば、繊維状無機基材、網目状無機基材など、空隙を有する無機基材が挙げられる。
【０３５６】
繊維状無機基材の形態としては、例えば、織布、不織布などが挙げられる。
【０３５７】
繊維状無機基材としては、具体的には、例えば、ガラスクロス、石綿、カーボンファイバー、繊維状金属酸化物などが挙げられる。
【０３５８】
網目状無機基材としては、具体的には、例えば、金属網などが挙げられる。
【０３５９】
無機基材の厚みは、その種類によって任意の適切な厚みを採用し得る。例えば、好ましくは１μｍ〜５００μｍである。
【０３６０】
無機基材の空隙部分には、透明粘接着剤層の形成材料成分など、任意の適切な成分が含有されていても良い。
【０３６１】
本発明の透明粘接着剤層付飛散防止部材は、高い透明性を有する透明粘接着剤層を有するので、比較的高い透明性を発現できる。高い透明性を有する透明粘接着剤層を有することにより、本発明の透明粘接着剤層付飛散防止部材を被着体に貼着した場合に、被着体側から見た際の不燃性基材裏面の意匠性を良好に保つことができることになり、極めて実用性が高い。
【０３６２】
本発明の透明粘接着剤層付飛散防止部材は、機能層を除いた部分の全光線透過率が、好ましくは５０％以上であり、より好ましくは５５％以上であり、さらに好ましくは６０％以上であり、特に好ましくは６５％以上である。
【０３６３】
本発明の透明粘接着剤層付飛散防止部材は、機能層を除いた部分のＨＡＺＥ値が、好ましくは５０以下であり、より好ましくは４０以下であり、さらに好ましくは３０以下であり、特に好ましくは２５以下である。
【０３６４】
＜透明粘接着剤層付飛散防止部材の形態＞
本発明の透明粘接着剤層付飛散防止部材は、任意の適切な形態を採用し得る。本発明の透明粘接着剤層付飛散防止部材の形態としては、例えば、シート状やテープ状が挙げられる。本発明の透明粘接着剤層付飛散防止部材の形態がシート状の場合は、透明粘接着剤シートとして用い得る。本発明の透明粘接着剤層付飛散防止部材は、シート状やテープ状のものがロール状に巻回された形態を有していてもよい。また、本発明の透明粘接着剤層付飛散防止部材は、シート状やテープ状のものが積層された形態を有していてもよい。
【０３６５】
本発明の透明粘接着剤層付飛散防止部材がシート状の場合、その厚みは、好ましくは１μｍ〜１０００μｍであり、より好ましくは５μｍ〜５００μｍであり、さらに好ましくは１０μｍ〜３００μｍであり、特に好ましくは２０μｍ〜２００μｍである。本発明の透明粘接着剤層付飛散防止部材がシート状の場合のその厚みが上記範囲内に収まれば、透明粘接着剤層付飛散防止部材としての取り扱い性に優れる。
【０３６６】
≪透明粘接着剤層付飛散防止部材の製造方法≫
本発明の透明粘接着剤層付飛散防止部材は、任意の適切な方法によって製造し得る。
【０３６７】
本発明の透明粘接着剤層付飛散防止部材は、好ましくは、透明粘接着剤層と不燃性基材と機能層を積層して製造する方法や、透明粘接着剤層の形成材料と不燃性基材と機能層を積層した後に硬化反応等によって透明粘接着剤層を形成させて製造する方法や、透明粘接着剤層の形成材料と不燃性基材と機能層の形成材料を積層した後に硬化反応等によって透明粘接着剤層と機能層を形成させて製造する方法などが挙げられる。
【０３６８】
本発明の透明粘接着剤層付飛散防止部材における透明粘着剤層の好ましい製造方法としては、例えば、ポリマー成分を形成するために用いるモノマー成分と任意の適切な光重合開始剤を含む重合性組成物を一部重合させて重合性シロップを調製し、該重合性シロップに焼結性粒子を添加して均一に分散させた後に、任意の適切な基材（セパレーターなど）上に塗工し、光照射して光重合（硬化）させる方法が挙げられる。このようにして得られた透明粘着剤層に、不燃性基材を積層することによって、本発明の透明粘接着剤層付飛散防止部材を製造することができる。また、上記透明粘着剤層の好ましい製造方法において、塗工する基材として不燃性基材を用いることによって、本発明の透明粘接着剤層付飛散防止部材を製造することができる。
【０３６９】
光照射の際の、光源、照射エネルギー、照射方法、照射時間などの条件については、任意の適切な条件を採用し得る。
【０３７０】
光照射に用いる活性エネルギー線としては、例えば、α線、β線、γ線、中性子線、電子線などの電離性放射線や、紫外線などが挙げられる。好ましくは紫外線である。
【０３７１】
活性エネルギー線の照射としては、例えば、ブラックライトランプ、ケミカルランプ、高圧水銀ランプ、メタルハライドランプなどによる照射が挙げられる。
【０３７２】
重合の際は、加熱を施しても良い。加熱方法としては、任意の適切な加熱方法を採用し得る。加熱方法としては、例えば、電熱ヒーターを用いた加熱方法、赤外線などの電磁波を用いた加熱方法などが挙げられる。
【０３７３】
断熱層は、入手可能なフィルムまたはシート状の断熱層をそのまま用いても良いし、任意の適切な方法で作製しても良い。断熱層を作製する場合は、好ましくは、形成材料である樹脂組成物（例えば、中空ビーズ構造物を含む樹脂組成物など）を塗布し、必要に応じて乾燥することにより作製することができる。形成材料である樹脂組成物を塗布する際は、必要に応じて、任意の適切な溶媒を添加しても良い。
【０３７４】
樹脂組成物を塗布する手段としては、任意の適切な手段を採用し得る。このような手段としては、例えば、グラビアコート、スプレーコート、デイップコートなどが挙げられる。
【０３７５】
樹脂組成物を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０３７６】
断熱層を作製するにあたっては、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０３７７】
断熱層は、作製後、所要時間エージングを行っても良い。エージングにより、コーティングされた被膜の剥離強度を向上させることができる。
【０３７８】
遮熱層が塗工層の場合、該遮熱層は、任意の適切な遮熱塗料を塗工することによって形成され得る。具体的には、例えば、粘接着剤層と不燃性基材との積層体における該不燃性基材の表面に遮熱塗料を塗工することによって遮熱層を形成する。遮熱塗料を塗工した後は、必要に応じて、乾燥する。遮熱塗料は、市販の遮熱塗料を用いても良いし、任意の適切な遮熱物質および必要に応じてその他の添加剤を任意の適切な溶剤と混合して調製し得る。溶剤としては、例えば、有機溶剤、水が好ましい。溶剤としては、１種のみの溶剤を用いても良いし、２種以上の溶剤の混合溶剤を用いても良い。遮熱物質および必要に応じてその他の添加剤と溶剤とを混合する場合、該遮熱物質は、粉末状態で混合しても良いし、スラリー状あるいはゾル状で混合しても良い。
【０３７９】
遮熱塗料を塗工する手段としては、任意の適切な手段を採用し得る。このような手段としては、例えば、グラビアコート、スプレーコート、デイップコートなどが挙げられる。遮熱塗料を塗工した後、塗布物に対して必要に応じて乾燥を行うことができる。乾燥のための加熱温度は、好ましくは、５０℃〜２００℃である。乾燥のための加熱時間は、好ましくは、１０秒〜６０分である。乾燥を行った後、所要時間エージングを行っても良い。エージングにより、コーティングされた被膜の剥離強度を向上させることができる。
【０３８０】
遮熱層がシート層の場合、該シート層は、任意の適切な成形方法によって形成し得る。具体的には、例えば、任意の適切な成形方法によってシート状物を形成し、粘接着剤層と不燃性基材との積層体における該不燃性基材の表面に該シート状物を貼り合わせる。
【０３８１】
遮熱層が箔層の場合、具体的には、例えば、予め金属箔などの箔状物を準備し、粘接着剤層と不燃性基材との積層体における該不燃性基材の表面に該箔状物を貼り合わせる。
【０３８２】
遮熱層がスパッタ層の場合、例えば、任意の適切なスパッタリング方法によって形成することができる。
【０３８３】
遮熱層が蒸着層の場合、例えば、任意の適切な蒸着方法によって形成することができる。
【０３８４】
熱機能層の作製は、本発明の透明粘接着剤層付飛散防止部材を製造する際、任意の適切なタイミングで行うことができる。
【０３８５】
保護層は、入手可能なフィルムまたはシート状の保護層をそのまま用いても良いし、任意の適切な方法で作製しても良い。保護層を作製する場合は、好ましくは、形成材料である樹脂組成物（例えば、紫外線硬化性樹脂を含む樹脂組成物、熱硬化性樹脂を含む樹脂組成物、有機無機ハイブリッド樹脂を含む樹脂組成物など）を塗布し、必要に応じて乾燥することにより作製することができる。形成材料である樹脂組成物を塗布する際は、必要に応じて、任意の適切な溶媒を添加しても良い。
【０３８６】
樹脂組成物を塗布する手段としては、任意の適切な手段を採用し得る。このような手段としては、例えば、グラビアコート、スプレーコート、デイップコートなどが挙げられる。
【０３８７】
樹脂組成物を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０３８８】
保護層を作製するにあたっては、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０３８９】
保護層は、作製後、所要時間エージングを行っても良い。エージングにより、コーティングされた被膜の剥離強度を向上させることができる。
【０３９０】
保護層の作製は、本発明の透明粘接着剤層付飛散防止部材を製造する際、任意の適切なタイミングで行うことができる。
【０３９１】
物理的機能層や化学的機能層は、入手可能なフィルムまたはシート状の物理的機能層や化学的機能層をそのまま用いても良いし、任意の適切な方法で作製しても良い。
【０３９２】
耐指紋層は、任意の適切な方法で作製することができる。耐指紋層は、好ましくは、形成材料である樹脂組成物（例えば、フッ素系樹脂、シリコーン系樹脂、ウレタン系樹脂から選ばれる少なくとも１種の樹脂を含む樹脂組成物など）を塗布し、必要に応じて乾燥することにより作製することができる。形成材料である樹脂組成物を塗布する際は、必要に応じて、任意の適切な溶媒を添加しても良い。
【０３９３】
樹脂組成物を塗布する手段としては、任意の適切な手段を採用し得る。このような手段としては、例えば、グラビアコート、スプレーコート、デイップコートなどが挙げられる。
【０３９４】
樹脂組成物を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０３９５】
耐指紋層は、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０３９６】
耐指紋層は、作製後、所要時間エージングを行っても良い。エージングにより、コーティングされた被膜の剥離強度を向上させることができる。
【０３９７】
インク吸収層は、任意の適切な方法で作製することができる。インク吸収層は、好ましくは、前述の水溶性樹脂を塗布し、必要に応じて乾燥することにより作製することができる。水溶性樹脂を塗布する際は、必要に応じて、任意の適切な溶媒を添加しても良い。水溶性樹脂の塗布によりインク吸収層を形成する方法としては、例えば、直接に水溶性樹脂を塗布してインク吸収層を形成する方法、任意の適切な基材上に水溶性樹脂を塗布して形成したインク吸収層を転写する方法などが挙げられる。
【０３９８】
水溶性樹脂を塗布する手段としては、任意の適切な手段を採用し得る。このような手段としては、例えば、グラビアコート、スプレーコート、デイップコートなどが挙げられる。
【０３９９】
水溶性樹脂を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４００】
反射防止層は、任意の適切な方法で作製することができる。反射防止層は、好ましくは、反射防止層を直接に形成する方法、任意の適切な基材上に形成した反射防止層を転写する方法などが挙げられる。また、任意の適切な反射防止塗料を用いて、反射防止層を形成しても良い。
【０４０１】
光選択透過層は、任意の適切な方法で作製することができる。光選択透過層の作製方法としては、例えば、光選択透過層の材料をコーティングして形成する方法、光選択透過層の材料を蒸着（例えば、真空蒸着）して形成する方法などが挙げられる。また、光選択透過層をラミネートして光選択透過層としても良い。さらに、光選択透過層を任意の適切な基材上に形成した後に転写することによって光選択透過層としても良い。
【０４０２】
耐アルカリ性層は、任意の適切な方法で作製することができる。耐アルカリ性層は、好ましくは、前述の耐アルカリ性樹脂を塗布し、必要に応じて乾燥することにより作製することができる。耐アルカリ性樹脂を塗布する際は、必要に応じて、任意の適切な溶媒を添加しても良い。耐アルカリ性樹脂の塗布により耐アルカリ性層を形成する方法としては、例えば、直接に耐アルカリ性樹脂を塗布して耐アルカリ性層を形成する方法、任意の適切な基材上に耐アルカリ性樹脂を塗布して形成した耐アルカリ性層を転写する方法などが挙げられる。
【０４０３】
耐アルカリ性樹脂を塗布する手段としては、任意の適切な手段を採用し得る。このような手段としては、例えば、グラビアコート、スプレーコート、デイップコートなどが挙げられる。
【０４０４】
耐アルカリ性樹脂を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４０５】
耐酸性層は、任意の適切な方法で作製することができる。耐酸性層は、好ましくは、前述した耐酸性樹脂を塗布し、必要に応じて乾燥することにより作製することができる。耐酸性樹脂を塗布する際は、必要に応じて、任意の適切な溶媒を添加しても良い。耐酸性樹脂の塗布により耐酸性層を形成する方法としては、例えば、直接に耐酸性樹脂を塗布して耐酸性層を形成する方法、任意の適切な基材上に耐酸性樹脂を塗布して形成した耐酸性層を転写する方法などが挙げられる。
【０４０６】
耐酸性樹脂を塗布する手段としては、任意の適切な手段を採用し得る。このような手段としては、例えば、グラビアコート、スプレーコート、デイップコートなどが挙げられる。
【０４０７】
耐酸性樹脂を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４０８】
耐溶剤性層は、任意の適切な方法で作製することができる。耐溶剤性層は、好ましくは、前述した耐溶剤性樹脂を塗布し、必要に応じて乾燥することにより作製することができる。耐溶剤性樹脂を塗布する際は、必要に応じて、任意の適切な溶媒を添加しても良い。耐溶剤性樹脂の塗布により耐溶剤性層を形成する方法としては、例えば、直接に耐溶剤性樹脂を塗布して耐溶剤性層を形成する方法、任意の適切な基材上に耐溶剤性樹脂を塗布して形成した耐溶剤性層を転写する方法などが挙げられる。
【０４０９】
耐溶剤性樹脂を塗布する手段としては、任意の適切な手段を採用し得る。このような手段としては、例えば、グラビアコート、スプレーコート、デイップコートなどが挙げられる。
【０４１０】
耐溶剤性樹脂を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４１１】
物理的機能層や化学的機能層の作製は、本発明の透明粘接着剤層付飛散防止部材を製造する際、任意の適切なタイミングで行うことができる。
【０４１２】
耐環境機能層や衛生機能層は、入手可能なフィルムまたはシート状の耐環境機能層や衛生機能層をそのまま用いても良いし、任意の適切な方法で作製しても良い。
【０４１３】
光触媒層は、任意の適切な方法で作製することができる。光触媒層は、好ましくは、光触媒を含む光触媒コート液を塗布し、必要に応じて乾燥することにより作製することができる。光触媒コート液は、光触媒と任意の適切な溶媒とを混合して調製し得る。光触媒としては、光触媒粒子が好ましい。溶媒としては、例えば、有機溶媒、水が好ましい。溶媒としては、１種のみの溶媒を用いても良いし、２種以上の溶媒の混合溶媒を用いても良い。光触媒と溶媒とを混合する場合、該光触媒は、粉末状態で混合しても良いし、スラリー状あるいはゾル状で混合しても良い。
【０４１４】
光触媒粒子を用いる場合、該光触媒粒子の凝集による粒子径の変化および沈降を防ぐため、光触媒コート液中に分散安定剤を共存させても良い。分散安定剤は、光触媒粒子の調製時から共存させても良いし、光触媒コート液を調製する際に添加しても良い。
【０４１５】
分散安定剤としては、任意の適切な分散安定剤を用い得る。例えば、酸化チタンは中性付近では凝集しやすいので、酸性またはアルカリ性の分散安定剤が好ましい。
【０４１６】
酸性の分散安定剤としては、例えば、硝酸、塩酸等の鉱酸；酢酸、シュウ酸、グリコール酸、乳酸、酒石酸、リンゴ酸、クエン酸などのカルボン酸；オキシカルボン酸；ポリカルボン酸；などが挙げられる。アルカリ性の分散安定剤としては、カルボン酸、ポリカルボン酸などのアルカリ金属塩；アンモニア；１〜４級のアミン類；アミンにヒドロキシ基を付加したアルカノールアミン；などが挙げられる。
【０４１７】
光触媒コート液は、無機バインダーを含んでいても良い。無機バインダーは、光触媒粒子の密着を高め、光触媒による層の強度を向上させる。無機バインダーとしては、バインダーとして機能するものであれば、任意の適切な無機化合物を採用し得る。無機バインダーとしては、例えば、前述したものが挙げられる。
【０４１８】
光触媒コート液は、目的や必要性に応じて、任意の適切な他の添加剤を含んでいても良い。このような他の添加剤としては、例えば、増粘剤などが挙げられる。増粘剤としては、例えば、水溶性高分子などが挙げられる。
【０４１９】
光触媒コート液中の光触媒の含有割合やその他の成分（無機バインダーなど）の含有割合は、得られる光触媒層が光触媒性能を発現できる限り、任意の適切な含有割合を採用し得る。
【０４２０】
光触媒コート液を塗布する手段としては、任意の適切な手段を採用し得る。このような手段としては、例えば、グラビアコート、スプレーコート、デイップコートなどが挙げられる。
【０４２１】
光触媒を含む光触媒コート液を塗布した後、塗布物に対して必要に応じて乾燥を行うことができる。乾燥のための加熱温度は、好ましくは、８０℃〜１８０℃である。乾燥のための加熱時間は、好ましくは、１０秒〜１０分である。
【０４２２】
上記乾燥を行った後、所要時間エージングを行っても良い。エージングにより、コーティングされた被膜の剥離強度を向上させることができる。
【０４２３】
防汚層は、任意の適切な方法で作製することができる。防汚層は、好ましくは、形成材料である樹脂組成物（例えば、フッ素系樹脂、シリコーン系樹脂から選ばれる少なくとも１種の樹脂を含む樹脂組成物など）を塗布し、必要に応じて乾燥することにより作製することができる。形成材料である樹脂組成物を塗布する際は、必要に応じて、任意の適切な溶媒を添加しても良い。
【０４２４】
樹脂組成物を塗布する手段としては、任意の適切な手段を採用し得る。このような手段としては、例えば、グラビアコート、スプレーコート、デイップコートなどが挙げられる。
【０４２５】
樹脂組成物を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４２６】
防汚層は、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０４２７】
防汚層は、作製後、所要時間エージングを行っても良い。エージングにより、コーティングされた被膜の剥離強度を向上させることができる。
【０４２８】
調湿層は、任意の適切な方法で作製することができる。調湿層は、例えば、前述した多孔性物質を必須に含む調湿塗料を塗布し、必要に応じて乾燥することにより作製することができる。調湿塗料を塗布する際は、必要に応じて、任意の適切な溶媒を添加しても良い。調湿塗料の塗布により調湿層を形成する方法としては、例えば、直接に調湿塗料を塗布して調湿層を形成する方法、任意の適切な基材上に調湿塗料を塗布して形成した調湿層を転写する方法などが挙げられる。
【０４２９】
調湿塗料を塗布する手段としては、任意の適切な手段を採用し得る。このような手段としては、例えば、グラビアコート、スプレーコート、デイップコートなどが挙げられる。
【０４３０】
調湿塗料を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４３１】
防湿層は、任意の適切な方法で作製することができる。防湿層は、例えば、前述した防湿効果を有する樹脂を必須に含む防湿塗料を塗布し、必要に応じて乾燥することにより作製することができる。防湿塗料を塗布する際は、必要に応じて、任意の適切な溶媒を添加しても良い。防湿塗料の塗布により防湿層を形成する方法としては、例えば、直接に防湿塗料を塗布して防湿層を形成する方法、任意の適切な基材上に防湿塗料を塗布して形成した防湿層を転写する方法などが挙げられる。
【０４３２】
防湿塗料を塗布する手段としては、任意の適切な手段を採用し得る。このような手段としては、例えば、グラビアコート、スプレーコート、デイップコートなどが挙げられる。
【０４３３】
防湿塗料を塗布した後、乾燥を行う場合、乾燥のための加熱温度は、好ましくは、３０℃〜１８０℃であり、より好ましくは５０℃〜１５０℃である。乾燥のための加熱時間は、好ましくは、１０秒〜１０分である。
【０４３４】
耐水層は、任意の適切な方法で作製することができる。耐水層は、例えば、前述した耐水性樹脂を直性に形成する方法、任意の適切な基材上に形成した該耐水性樹脂を転写する方法などが挙げられる。また、任意の適切な耐水塗料を用いて、耐水層を形成しても良い。
【０４３５】
撥水層は、任意の適切な方法で作製することができる。撥水層は、例えば、前述した撥水性化合物を含む撥水層を直接に形成する方法、任意の適切な基材上に形成した該撥水性化合物を含む撥水層を転写する方法などが挙げられる。また、任意の適切な撥水塗料を用いて、撥水層を形成しても良い。
【０４３６】
親水層は、任意の適切な方法で作製することができる。親水層は、例えば、前述した親水性無機化合物および／または親水性樹脂を含む親水層を直接に形成する方法、任意の適切な基材上に形成した該親水性無機化合物および／または親水性樹脂を含む親水層を転写する方法などが挙げられる。また、任意の適切な親水塗料を用いて、親水層を形成しても良い。
【０４３７】
撥油層は、任意の適切な方法で作製することができる。撥油層は、例えば、前述した撥油性化合物を含む撥油層を直接に形成する方法、任意の適切な基材上に形成した該撥油性化合物を含む撥油層を転写する方法などが挙げられる。また、任意の適切な撥油塗料を用いて、撥油層を形成しても良い。
【０４３８】
抗菌層は、任意の適切な方法で作製することができる。抗菌層は、好ましくは、形成材料である樹脂組成物（例えば、抗菌剤を含む樹脂組成物など）を塗布し、必要に応じて乾燥することにより作製することができる。形成材料である樹脂組成物を塗布する際は、必要に応じて、任意の適切な溶媒を添加しても良い。
【０４３９】
樹脂組成物を塗布する手段としては、任意の適切な手段を採用し得る。このような手段としては、例えば、グラビアコート、スプレーコート、デイップコートなどが挙げられる。
【０４４０】
樹脂組成物を塗布した後、乾燥を行う場合、乾燥のための加熱温度は、好ましくは、室温〜１５０℃であり、より好ましくは４０℃〜１００℃である。乾燥のための加熱時間は、好ましくは、１０秒〜１０分である。
【０４４１】
抗菌層は、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０４４２】
抗菌層は、作製後、所要時間エージングを行っても良い。エージングにより、コーティングされた被膜の剥離強度を向上させることができる。
【０４４３】
抗カビ層は、任意の適切な方法で作製することができる。抗カビ層は、好ましくは、形成材料である樹脂組成物（例えば、抗カビ剤を含む樹脂組成物など）を塗布し、必要に応じて乾燥することにより作製することができる。形成材料である樹脂組成物を塗布する際は、必要に応じて、任意の適切な溶媒を添加しても良い。
【０４４４】
樹脂組成物を塗布する手段としては、任意の適切な手段を採用し得る。このような手段としては、例えば、グラビアコート、スプレーコート、デイップコートなどが挙げられる。
【０４４５】
樹脂組成物を塗布した後、乾燥を行う場合、乾燥のための加熱温度は、好ましくは、室温〜１５０℃であり、より好ましくは４０℃〜１００℃である。乾燥のための加熱時間は、好ましくは、１０秒〜１０分である。
【０４４６】
抗カビ層は、樹脂組成物を塗布した後、必要に応じて、紫外線照射や加熱等によって、硬化させても良い。例えば、紫外線硬化性樹脂を含む樹脂組成物を用いた場合は、紫外線照射によって硬化させることが好ましく、熱硬化性樹脂を含む樹脂組成物を用いた場合は、加熱によって硬化させることが好ましい。
【０４４７】
抗カビ層は、作製後、所要時間エージングを行っても良い。エージングにより、コーティングされた被膜の剥離強度を向上させることができる。
【０４４８】
消臭層は、任意の適切な方法で作製することができる。消臭層の作製方法としては、例えば、消臭層の材料を直接にコーティングして形成する方法、消臭層の材料を蒸着（例えば、真空蒸着）して形成する方法などが挙げられる。また、ラミネートによって消臭層を形成しても良い。さらに、消臭層を任意の適切な基材上に形成した後に転写することによって形成しても良い。
【０４４９】
耐環境機能層や衛生機能層の作製は、本発明の透明粘接着剤層付飛散防止部材を製造する際、任意の適切なタイミングで行うことができる。
【実施例】
【０４５０】
以下に、実施例に基づいて本発明をより詳細に説明するが、本発明はこれらの実施例により限定されるものではない。
【０４５１】
なお、以下の各例で用いた、セパレーター、カバーセパレーターは、いずれも、片面がシリコーン系離型処理された、厚さ３８μｍの２軸延伸ポリエチレンテレフタレートフィルム（商品名「ＭＲＮ３８」、三菱化学ポリエステルフィルム株式会社製）を用いた。各種評価を行う際には、これらセパレーター、カバーセパレーターは、適宜剥離した。
【０４５２】
＜粘着性の評価＞
標準のガラス板に、１０ｍｍ幅サンプルを、２ｋｇゴムローラーを用いて、３００ｍｍ／分の速さでローラを１往復転がしながら圧着した。圧着３０分後に引張試験機にて、２３℃で、引張速度（剥離速度）３００ｍｍ／分で１８０°方向に引張り、その粘着力を評価した。
【０４５３】
＜屈折率の評価＞
粘接着剤中の焼結性粒子およびポリマー成分のそれぞれの屈折率の評価を、アッベ屈折計（株式会社アタゴ製）を用いて５８９ｎｍの波長の光を測定することによって行った。
【０４５４】
＜透明性の評価＞
機能層を除いた部分の全光線透過率および機能層を除いた部分のＨＡＺＥ値を、ＪＩＳ７３６１に準じて、ヘイズメーター（株式会社村上色彩技術研究所製、「ＨＭ−１５０」）を用いて測定した。
【０４５５】
＜ガラスの飛散防止性の評価＞
図３に示すように、実施例・比較例で得られた透明粘接着剤層付飛散防止部材あるいは粘接着剤層付飛散防止部材を１００ｍｍ×１００ｍｍ四方に切り出し、１００ｍｍ×１００ｍｍ四方、３ｍｍ厚のフロートガラスに貼り付け、積層体とした。この積層体を、上記部材が上に、ガラスが下になるように水平に置き、コーンカロリー試験機を用いて、約７００℃の熱を全面に加えた。５分後、積層体をコーンカロリー試験機から取り出し、室温（２３℃）に戻し、垂直に立てかけた。熱膨張によって割れたガラスが崩落するか否かを評価した。
○：割れたガラスが崩落してこない。
×：割れたガラスが崩落してくる。
【０４５６】
＜高温粘着性および高温接着性の評価＞
（高温粘着性試験＊１）
実施例・比較例で得られた透明粘接着剤層付飛散防止部材あるいは粘接着剤層付飛散防止部材を３０ｍｍ×５０ｍｍに切り出し、３０ｍｍ×３０ｍｍのガラス板に貼り合せ、ガラス板から上記部材が２０ｍｍはみ出た試験体を作製した。試験体を図４のようにステンレス製の治具に貼り、さらに固定用のネジを用いて、ステンレス製の板の間に固定した。
治具に固定した試験体を２００℃に保持された電気炉に入れ、昇温速度１５℃/ｍｉｎの条件下で１０分間高温雰囲気下に静置した。その後、試験体を取り出し、試験体とガラス板の粘着状態を目視で観察し、試験体とガラス板が剥離していない場合を○、試験体とガラス板の剥離が半分未満の場合を△、試験体とガラス板が半分以上剥離している場合を×として評価した。
（高温接着性試験＊２）
実施例・比較例で得られた透明粘接着剤層付飛散防止部材あるいは粘接着剤層付飛散防止部材を用い、高温粘着性試験＊１と同様に、試験体を作製し、治具に固定した。その後、７００℃に保持された電気炉に入れ、昇温速度２０℃／ｍｉｎの条件下で１０分間高温雰囲気下に静置した。その後、試験体を取り出し、試験体とガラス板の接着状態を目視で観察し、試験体とガラス板が剥離していない場合を○、試験体とガラス板が剥離している場合を×として評価した。
【０４５７】
＜耐擦傷性＞
実施例・比較例で得られた透明粘接着剤層付飛散防止部材あるいは粘接着剤層付飛散防止部材を、幅２５ｍｍ、長さ１００ｍｍ以上の大きさに切断し、これを試料として、ガラス板に貼り付けた。次いで、直径２５ｍｍの円柱の平滑な断面に、スチールウール＃００００を均一に取り付け、これを荷重４００ｇの条件で上記試料の表面に押し付けた。なお、上記スチールウールを取り付けた円柱は、毎秒１００ｍｍの速度で１０往復させた。その後、上記試料の表面に幅１０μｍ以上の傷が付いていないか否かを目視によって確認し、下記の基準に従って評価した。
○：傷が全くない。
△：細かな傷があるが、視認性への影響は小さい。
×：大きな傷があり、視認性を損なう。
【０４５８】
＜耐指紋性＞
実施例・比較例で得られた透明粘接着剤層付飛散防止部材あるいは粘接着剤層付飛散防止部材上（実施例では耐指紋層上、比較例ではガラスクロス側）に指紋を付着させ、黒い紙を下に敷いて、垂直方向から指紋を目視にて観察し、下記基準に従って評価した。
○：指紋が見えない。
△：指紋がわずかに見える。
×：指紋が白くはっきり見える。
【０４５９】
＜印字性＞
実施例・比較例で得られた透明粘接着剤層付飛散防止部材あるいは粘接着剤層付飛散防止部材上（実施例ではインク吸収層上、比較例ではガラスクロス側）にセイコーエプソン（株）製のインクジェットプリンターＰＭ−９００を使用して印字を行った。その印字品質をカラーインクジェットプリンタ用ＯＨＰフィルム（シャープ（株）製）に印字した場合と目視で比較し、評価した。
○：同等の印字品質である。
△：ドットのインクが混ざって画像が不鮮明である。
×：インクの吸収力が足らず、インクが垂れるまたはドットのインクの混ざりがひどい。
【０４６０】
＜反射防止性＞
実施例・比較例で得られた透明粘接着剤層付飛散防止部材あるいは粘接着剤層付飛散防止部材を黒画像に貼り付け、蛍光灯の点いた室内で、写り込みの程度を目視にて評価した。
Ａ：蛍光灯の写り込みが全く気にならない。
Ｂ：蛍光灯の写り込みが僅かに認められるが、あまり気にならない。
Ｃ：蛍光灯の写り込みが認められるが、許容できるレベル。
Ｄ：蛍光灯の写り込みがはっきりと分かり、写り込みが気になる。
【０４６１】
＜光選択透過性＞
分光光度計（Ｓｈｉｍａｄｚｕ  ＵＶ−３１００、島津製作所社製）を用いて、波長４００ｎｍ〜６００ｎｍおよび７５０ｎｍ〜１０００ｎｍにおける透過率を測定した。
【０４６２】
＜耐アルカリ性＞
実施例・比較例で得られた透明粘接着剤層付飛散防止部材あるいは粘接着剤層付飛散防止部材上（実施例では耐アルカリ性層上、比較例ではガラスクロス側）に１０重量％水酸化ナトリウム水溶液を十分に染み込ませた定性濾紙（品名「Ｎｏ．２」、サイズ「φ５５ｍｍ」、アドバンテック社製）を３０分置き、定性濾紙を取り除いた後の表面状態を観察した。
○：変化なし。
×：表面にシワやフクレがあり。
【０４６３】
＜耐酸性＞
実施例・比較例で得られた透明粘接着剤層付飛散防止部材あるいは粘接着剤層付飛散防止部材上（実施例では耐酸性層上、比較例ではガラスクロス側）に１０容量％硫酸水溶液を十分に染み込ませた定性濾紙（品名「Ｎｏ．２」、サイズ「φ５５ｍｍ」、アドバンテック社製）を３０分置き、定性濾紙を取り除いた後の表面状態を観察した。
○：変化なし。
×：表面にシワやフクレがあり。
【０４６４】
＜耐溶剤性＞
実施例・比較例で得られた透明粘接着剤層付飛散防止部材あるいは粘接着剤層付飛散防止部材上（実施例では耐溶剤性層上、比較例ではガラスクロス側）にキシレンを十分に染み込ませた定性濾紙（品名「Ｎｏ．２」、サイズ「φ５５ｍｍ」、アドバンテック社製）を３０分置き、定性濾紙を取り除いた後の表面状態を観察した。
○：変化なし。
×：表面にシワやフクレがあり。
【０４６５】
＜光触媒性能＞
実施例・比較例で得られた透明粘接着剤層付飛散防止部材あるいは粘接着剤層付飛散防止部材について、アセトアルデヒドガスを用いて光触媒性能を評価した。以下の評価試験方法に基づき、検知管内のガス濃度（初期濃度、６０分後濃度）を測定した。
（評価試験方法）
試料へのプレ照射：１ｍＷ／ｃｍ２×６ｈｒ
試料寸法：５ｃｍ×５ｃｍ
ガスバッグ容量：５Ｌ容量のテドラーバッグ
初期ガス濃度：２０ｐｐｍ
光源：蛍光灯（１００００ルクス）
【０４６６】
＜防汚性＞
実施例・比較例で得られた透明粘接着剤層付飛散防止部材上あるいは粘接着剤層付飛散防止部材上（実施例では防汚層上、比較例ではガラスクロス側）に、カーボンブラック／灯油＝１／２（重量比）の混合物からなるペーストを塗り付け、室温で２４時間放置した後、スポンジを用いて水洗して、上記部材表面（実施例では防汚層上、比較例ではガラスクロス側）の汚染状態を目視で観察し、下記基準に従って評価した。
○：汚染なし。
△：少し汚染されている。
×：汚染が著しい。
【０４６７】
＜調湿性＞
外部温度２０℃の恒温室中で、３００ｍｌのビーカー中に４０℃に保持したイオン交換水を２００ｍｌ入れ、ビーカーの上部に、実施例・比較例で得られた透明粘接着剤層付飛散防止部材あるいは粘接着剤層付飛散防止部材（実施例では調湿層側、比較例ではガラスクロス側）を内部に向けて設置し、１０分後に内面の結露状態を目視により観察し、下記の基準で評価した。
○：全く水滴が付着していない。
△：直径２ｍｍ〜１０ｍｍの水滴が全面に付着していた。
×：直径２ｍｍ未満の水滴が全面に多数付着していた。
【０４６８】
＜防湿性＞
実施例・比較例で得られた透明粘接着剤層付飛散防止部材あるいは粘接着剤層付飛散防止部材について、水蒸気透過率測定装置（モコン社製）により、４０℃、８０％ＲＨの条件で、水蒸気透過率を測定した。なお、該水蒸気透過度測定方法は、ＪＩＳ−Ｋ−７１２９またはモコン法に準拠して行った。
【０４６９】
＜耐水性＞
実施例・比較例で得られた透明粘接着剤層付飛散防止部材あるいは粘接着剤層付飛散防止部材を２３℃の水道水に３日間浸漬した後、表面（実施例では耐水層側、比較例ではガラスクロス側）の劣化の程度を目視により観察し、下記の基準で評価した。
○：表面に変化なし。
×：表面にシワ、フクレがあり。
【０４７０】
＜撥水性＞
実施例・比較例で得られた透明粘接着剤層付飛散防止部材上あるいは粘接着剤層付飛散防止部材上（実施例では防汚層上、比較例ではガラスクロス側）にオレイン酸：０．１ｇを擦り付けた後、イオン交換水をかけながら、キムワイプにて洗浄し、洗浄後の表面（実施例では防汚層上、比較例ではガラスクロス側）の外観を目視により観察し、下記の基準で評価した。
◎：汚れが完全に除去されている。
○：汚れがわずかに残っている。
△：汚れが明らかに残っている。
×：汚れが全面に拡散し、ほとんど除去できない。
【０４７１】
＜親水性＞
実施例・比較例で得られた透明粘接着剤層付飛散防止部材上あるいは粘接着剤層付飛散防止部材上（実施例では防汚層上、比較例ではガラスクロス側）にオレイン酸：０．１ｇを擦り付けた後、イオン交換水をかけながら、キムワイプにて洗浄し、洗浄後の表面（実施例では防汚層上、比較例ではガラスクロス側）の外観を目視により観察し、下記の基準で評価した。
◎：汚れが完全に除去されている。
○：汚れがわずかに残っている。
△：汚れが明らかに残っている。
×：汚れが全面に拡散し、ほとんど除去できない。
【０４７２】
＜撥油性＞
水平に置かれた実施例・比較例で得られた透明粘接着剤層付飛散防止部材上あるいは粘接着剤層付飛散防止部材上（実施例では防汚層上、比較例ではガラスクロス側）にシリコーンオイル：０．２ｇを載せ、液滴が上記部材の表面（実施例では防汚層上、比較例ではガラスクロス側）となす角度を測定して、シリコーンオイルに対する表面接触角を評価した。
【０４７３】
＜抗菌性能＞
（１）試験菌株
・大腸菌（Ｅｓｃｈｅｒｉｃｈｉａ  ｃｏｌｉ  ＩＦＯ３３０１）
・黄色ブドウ球菌（Ｓｔａｐｈｙｌｏｃｏｃｃｕｓ  ａｕｒｅｕｓ）
（２）試験菌液の調製
ブイヨン培地で３５℃、２０時間振盪培養した試験菌の培養液を滅菌リン酸緩衝液で２００００倍に希釈して菌液とした。また、菌液は別に菌数を測定しておいた。
（３）抗菌性試験
検体としての実施例・比較例で得られた透明粘接着剤層付飛散防止部材上あるいは粘接着剤層付飛散防止部材上（実施例では防汚層上、比較例ではガラスクロス側）に菌液１ｍＬを滴下し、２５℃で２４時間放置後、菌数を測定して、検体の抗菌性性能を評価した。なお、対照試料として、シャーレに菌液１ｍＬを滴下し、同様に試験した。
（４）菌数の測定
２４時間保管した検体および対照試料をＳＣＤＬＰ培地（日本製薬（株）製）１０ｍＬで洗浄し、この洗浄液について標準寒天培地を用いて菌数を測定し、検体および対照試料当たりの菌数を算出した。
【０４７４】
＜抗カビ性＞
ＪＩＳ  Ｚ  ２９１１の付属書Ａに準拠して評価した。
【０４７５】
＜消臭性＞
酢酸を用いて消臭性を評価した。すなわち、下記の評価試験方法に基づき、検知管内のガス濃度（初期濃度および６０分後濃度）を測定した。
試料寸法：１５ｃｍ×２５ｃｍ
ガスバッグ容量：５Ｌ容量のテドラーバッグ
初期ガス濃度：２０ｐｐｍ
【０４７６】
＜水平燃焼試験＞
難燃化処理物の難燃性の評価に用いる水平燃焼試験は、図５に示す測定装置により測定した。
測定対象のサンプルＳ（難燃化処理物）を５ｃｍ×１２ｃｍに裁断し、セパレーターやカバーセパレーターを有する場合はそれを剥離し、難燃化処理対象物の側（木材側やプラスチック側）が上面になるように、矩形の両サイドを、それぞれ、２枚の上側と下側の支持板１により水平に固定した。図５では、サンプルＳの１２ｃｍの辺が支持板１（幅１０ｃｍ）により固定されている。支持板１は、サンプルＳの下面が空気に接触して、かつブンゼンバーナー３を設置できるように、下側の支持板１の長手方向の両側には、支柱２が設けられている。
設置したサンプルの下面の中心部分から４５ｍｍ離れた下部にブンゼンバーナー３の火炎口４が位置するようにブンゼンバーナー３を設置し、上記火炎口から５５ｍｍの高さ（図５では５で示す高さ）のブンゼンバーナーの炎を３０秒間、１ｃｍ（ブンゼンバーナー３の火炎口４からの炎の高さ：５５ｍｍと、サンプルＳの下面とブンゼンバーナー３の火炎口４の距離：４５ｍｍとの差）を接炎した。なお、ブンゼンバーナー３はサンプルＳの下に位置されるが、図５では、便宜上、ブンゼンバーナー３は支持板１の外側に記載している。ブンゼンバーナーのガスはプロパンガスを用い、大気中で接炎した。
【０４７７】
＜難燃化処理物の難燃性の評価＞
（１）木材の難燃化処理
実施例・比較例で得られた透明粘接着剤層付飛散防止部材あるいは粘接着剤層付飛散防止部材に厚み６ｍｍの松板を貼着したサンプル（難燃化処理物）について、水平燃焼試験により、難燃化処理物の燃焼の有無を観察することにより、難燃化処理物の難燃性を評価した。
○：難燃化処理物が接炎５分を過ぎても着火しない。
△：難燃化処理物が接炎５分以内に着火するが、崩落しない。
×：難燃化処理物が接炎５分以内に着火して崩落する。
（２）プラスチックの難燃化処理
実施例・比較例で得られた透明粘接着剤層付飛散防止部材あるいは粘接着剤層付飛散防止部材に厚み２ｍｍのポリカーボネート板（タキロン社製、ＰＣ１６００）を貼着したサンプル（難燃化処理物）について、水平燃焼試験により、難燃化処理物の燃焼の有無を観察することにより、難燃化処理物の難燃性を評価した。
○：難燃化処理物が接炎３分を過ぎても着火および溶融滴下しない。
△：難燃化処理物が接炎３分以内に着火するが、溶融滴下しない。
×：難燃化処理物が接炎３分以内に着火して溶融滴下する。
【０４７８】
〔合成例１〕（光重合性シロップ（Ａ）の調製）
モノマー成分として、２−エチルヘキシルアクリレート：６４．８重量部、アクリル酸：７．２重量部、ベンジルアクリレート：２８重量部、光重合開始剤（商品名「イルガキュア６５１」、ＢＡＳＦ製）：０．０５重量部、および光重合開始剤（商品名「イルガキュア１８４」、ＢＡＳＦ製）：０．０５重量部を、攪拌機、温度計、窒素ガス導入管、冷却管を備えた４つ口のセパラブルフラスコ中で均一になるまで攪拌した後、窒素ガスによりバブリングを１時間行って溶存酸素を除去した。その後、ブラックライトランプにより紫外線をフラスコ外側より照射して重合し、適度な粘度になった時点でランプを消灯し、窒素吹き込みを停止して、重合率５％の、一部が重合した組成物である光重合性シロップ（Ａ）を調製した。
【０４７９】
〔合成例２〕
モノマー成分として、２−エチルヘキシルアクリレート：６７重量部、Ｎ−ビニルピロリドン：１４重量部、ベンジルアクリレート：１９重量部、光重合開始剤（商品名「イルガキュア６５１」、ＢＡＳＦ製）：０．０５重量部、および光重合開始剤（商品名「イルガキュア１８４」、ＢＡＳＦ製）：０．０５重量部を、攪拌機、温度計、窒素ガス導入管、冷却管を備えた４つ口のセパラブルフラスコ中で均一になるまで攪拌した後、窒素ガスによりバブリングを１時間行って溶存酸素を除去した。その後、ブラックライトランプにより紫外線をフラスコ外側より照射して重合し、適度な粘度になった時点でランプを消灯し、窒素吹き込みを停止して、重合率５％の、一部が重合した組成物である光重合性シロップ（Ｂ）を調製した。
【０４８０】
〔合成例３〕
トルエン１００重量部、ジシクロペンタニルメタクリレート（ＦＡ−５１３Ｍ、日立化成工業株式会社製）：６０重量部、メチルメタクリレート：４０重量部、および連鎖移動剤としてα−チオグリセロール：３．５重量部を４つ口フラスコに投入した。そして、７０℃にて窒素雰囲気下で１時間保持した後、熱重合開始剤としてアゾビスイソブチロニトリル：０．２重量部を投入し、７０℃で２時間反応させ、続いて８０℃で２時間反応させた。その後、反応液を１３０℃の温度とし、トルエン、連鎖移動剤、および未反応モノマーを乾燥除去させ、固形状の粘着付与剤（Ａ）を得た。得られた粘着付与剤（Ａ）のガラス転移温度は１４４℃、重量平均分子量は４３００であった。
【０４８１】
≪機能層が熱機能層である場合に関連する実施例・比較例≫
機能層が熱機能層である場合に関連する実施例・比較例を下記に示す。
【０４８２】
〔実施例１−１〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−１Ａ）を製造した。
得られた厚みが１５０μｍのシート状の透明粘接着剤（１−１Ａ）と厚みが４０μｍのガラスクロス（ユニチカ製、Ｈ２２−Ｆ、４０μｍ）を貼り合わせ、シート状の透明粘接着剤層付飛散防止部材（１−１Ｂ）とした。
得られた透明粘接着剤層付飛散防止部材（１−１Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−１）とした。断熱層の厚みは２０μｍであった。
得られた透明粘接着剤層付飛散防止部材（１−１）の評価を行った。結果を表１、表２、表３に示した。
【０４８３】
〔実施例１−２〕
合成例１で得られた光重合性シロップ（Ａ）：１００重量部に１，６−ヘキサンジオールジアクリレート（ＨＤＤＡ）：０．１重量部とほうろうフリット（タカラスタンダード株式会社製、ＣＹ００９８Ｍ１、屈伏点：約５００℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−２Ａ）を製造した。
得られた厚みが１５０μｍのシート状の透明粘接着剤（１−２Ａ）と厚みが４０μｍのガラスクロス（ユニチカ製、Ｈ２２−Ｆ、４０μｍ）を貼り合わせ、シート状の透明粘接着剤層付飛散防止部材（１−２Ｂ）とした。
得られた透明粘接着剤層付飛散防止部材（１−２Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−２）とした。断熱層の厚みは２０μｍであった。
得られた透明粘接着剤層付飛散防止部材（１−２）の評価を行った。結果を表１、表２、表３に示した。
【０４８４】
〔実施例１−３〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、屈伏点：３９７℃、平均粒子径：３μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−３Ａ）を製造した。
得られた厚みが１５０μｍのシート状の透明粘接着剤（１−３Ａ）と厚みが４０μｍのガラスクロス（ユニチカ製、Ｈ２２−Ｆ、４０μｍ）を貼り合わせ、シート状の透明粘接着剤層付飛散防止部材（１−３Ｂ）とした。
得られた透明粘接着剤層付飛散防止部材（１−３Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−３）とした。断熱層の厚みは２０μｍであった。
得られた透明粘接着剤層付飛散防止部材（１−３）の評価を行った。結果を表１、表２、表３に示した。
【０４８５】
〔実施例１−４〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：１００重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−４Ａ）を製造した。
得られた厚みが１５０μｍのシート状の透明粘接着剤（１−４Ａ）と厚みが４０μｍのガラスクロス（ユニチカ製、Ｈ２２−Ｆ、４０μｍ）を貼り合わせ、シート状の透明粘接着剤層付飛散防止部材（１−４Ｂ）とした。
得られた透明粘接着剤層付飛散防止部材（１−４Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−４）とした。断熱層の厚みは２０μｍであった。
得られた透明粘接着剤層付飛散防止部材（１−４）の評価を行った。結果を表１、表２、表３に示した。
【０４８６】
〔実施例１−５〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−５Ａ）を製造した。
得られた厚みが１５０μｍのシート状の透明粘接着剤（１−５Ａ）とステンレス金網（セミテック製、メッシュ数１５０、線径６０μｍ、目開き０．１０９）を貼り合わせ、シート状の透明粘接着剤層付飛散防止部材（１−５Ｂ）とした。
得られた透明粘接着剤層付飛散防止部材（１−５Ｂ）のステンレス金網側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−５）とした。断熱層の厚みは２０μｍであった。
得られた透明粘接着剤層付飛散防止部材（１−５）の評価を行った。結果を表１、表２、表３に示した。
【０４８７】
〔実施例１−６〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１００μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１００μｍのシート状の透明粘接着剤（１−６Ａ）を製造した。
得られた厚みが１００μｍのシート状の透明粘接着剤（１−６Ａ）と厚みが４０μｍのガラスクロス（ユニチカ製、Ｈ２２−Ｆ、４０μｍ）を貼り合わせ、シート状の透明粘接着剤層付飛散防止部材（１−６Ｂ）とした。
得られた透明粘接着剤層付飛散防止部材（１−６Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−６）とした。断熱層の厚みは２０μｍであった。
得られた透明粘接着剤層付飛散防止部材（１−６）の評価を行った。結果を表１、表２、表３に示した。
【０４８８】
〔実施例１−７〕
実施例１−１で得られた透明粘接着剤層付飛散防止部材（１−１Ｂ）のガラスクロス側に、熱遮熱性塗料（日本特殊塗料株式会社製、パラサーモ）を塗布し、１００℃で５分間乾燥させ、遮熱層を有するシート状の透明粘接着剤層付飛散防止部材（１−７）とした。遮熱層の厚みは２０μｍであった。
得られた透明粘接着剤層付飛散防止部材（１−７）の評価を行った。結果を表１、表２、表３に示した。
【０４８９】
〔実施例１−８〕
実施例１−１で得られた透明粘接着剤層付飛散防止部材（１−１Ｂ）のガラスクロス側に、高透明断熱フィルム（リンテック社製、ヒートカット「ＩＲ−５０ＨＤ」）を貼り合わせ、断熱層を有するシート状の透明粘接着剤層付飛散防止部材（１−８）とした。高透明断熱フィルムの厚みは７８μｍであった。
得られた透明粘接着剤層付飛散防止部材（１−８）の評価を行った。結果を表１、表２、表３に示した。
【０４９０】
〔実施例１−９〕
合成例２で得られた光重合性シロップ（Ｂ）：１００重量部に１，６−ヘキサンジオールジアクリレート（ＨＤＤＡ）：０．１重量部、４−ヒドロキシブチルアクリレートグリシジルエーテル（４ＨＢＡＧＥ）（日本化成株式会社製）：１０重量部、合成例３で得られた粘着付与剤（Ａ）：１０重量部、リン酸系フリット（タカラスタンダード株式会社製、ＶＹ０１４４、屈伏点：３９７℃、平均粒子径：１０μｍ）：２０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（１−９Ａ）を製造した。
得られた厚みが１５０μｍのシート状の透明粘接着剤（１−９Ａ）と厚みが４０μｍのガラスクロス（ユニチカ製、Ｈ２２−Ｆ、４０μｍ）を貼り合わせ、シート状の透明粘接着剤層付飛散防止部材（１−９Ｂ）とした。
得られた透明粘接着剤層付飛散防止部材（１−９Ｂ）のガラスクロス側に、断熱塗料（ガラスビーズを含むアクリル系樹脂エマルション塗料、商品名「サンコート  サーモシールド」、長島特殊塗料社製）を塗布し、１００℃で５分間乾燥させ、断熱層を有するシート状の透明粘接着剤層付飛散防止部材（１−９）とした。断熱層の厚みは２０μｍであった。
得られた透明粘接着剤層付飛散防止部材（１−９）の評価を行った。結果を表１、表２、表３に示した。
【０４９１】
〔比較例１−１〕
実施例１−１で得られた透明粘接着剤層付飛散防止部材（１−１Ｂ）を粘接着剤層付飛散防止部材（１−Ｃ１）とした。
得られた粘接着剤層付飛散防止部材（１−Ｃ１）の評価を行った。結果を表１、表２、表３に示した。
【０４９２】
【表１】
2014012360.tif 000009
【０４９３】
【表２】
2014012360.tif 000010
【０４９４】
実施例で得られた透明粘接着剤層付飛散防止部材は、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現できた。また、透明粘接着剤層が高い透明性を有することにより、本発明の透明粘接着剤層付飛散防止部材を被着体に貼着した場合に、被着体側から見た際の不燃性基材裏面の意匠性を良好に保つことができ、極めて実用性が高いことがわかった。また、実施例で得られた透明粘接着剤層付飛散防止部材は、熱機能性に優れるため、優れた高温粘着性および高温接着性を発現できる。
【０４９５】
【表３】
2014012360.tif 000011
【０４９６】
実施例で得られた透明粘接着剤層付飛散防止部材は、木材に対する難燃化処理に用いた場合に優れた難燃性を示す。また、実施例で得られた透明粘接着剤層付飛散防止部材は、プラスチックに対する難燃化処理に用いた場合に優れた難燃性を示す。
【０４９７】
≪機能層が保護層である場合に関連する実施例・比較例≫
機能層が保護層である場合に関連する実施例・比較例を下記に示す。
【０４９８】
〔実施例２−１〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−１Ａ）を製造した。
得られた厚みが１５０μｍのシート状の透明粘接着剤（２−１Ａ）と厚みが４０μｍのガラスクロス（ユニチカ製、Ｈ２２−Ｆ、４０μｍ）を貼り合わせ、シート状の透明粘接着剤層付飛散防止部材（２−１Ｂ）とした。
得られた透明粘接着剤層付飛散防止部材（２−１Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−１）とした。
得られた透明粘接着剤層付飛散防止部材（２−１）の評価を行った。結果を表４、表５、表６に示した。
【０４９９】
〔実施例２−２〕
合成例１で得られた光重合性シロップ（Ａ）：１００重量部に１，６−ヘキサンジオールジアクリレート（ＨＤＤＡ）：０．１重量部とほうろうフリット（タカラスタンダード株式会社製、ＣＹ００９８Ｍ１、屈伏点：約５００℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−２Ａ）を製造した。
得られた厚みが１５０μｍのシート状の透明粘接着剤（２−２Ａ）と厚みが４０μｍのガラスクロス（ユニチカ製、Ｈ２２−Ｆ、４０μｍ）を貼り合わせ、シート状の透明粘接着剤層付飛散防止部材（２−２Ｂ）とした。
得られた透明粘接着剤層付飛散防止部材（２−２Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−２）とした。
得られた透明粘接着剤層付飛散防止部材（２−２）の評価を行った。結果を表４、表５、表６に示した。
【０５００】
〔実施例２−３〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、屈伏点：３９７℃、平均粒子径：３μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−３Ａ）を製造した。
得られた厚みが１５０μｍのシート状の透明粘接着剤（２−３Ａ）と厚みが４０μｍのガラスクロス（ユニチカ製、Ｈ２２−Ｆ、４０μｍ）を貼り合わせ、シート状の透明粘接着剤層付飛散防止部材（２−３Ｂ）とした。
得られた透明粘接着剤層付飛散防止部材（２−３Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−３）とした。
得られた透明粘接着剤層付飛散防止部材（２−３）の評価を行った。結果を表４、表５、表６に示した。
【０５０１】
〔実施例２−４〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：１００重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−４Ａ）を製造した。
得られた厚みが１５０μｍのシート状の透明粘接着剤（２−４Ａ）と厚みが４０μｍのガラスクロス（ユニチカ製、Ｈ２２−Ｆ、４０μｍ）を貼り合わせ、シート状の透明粘接着剤層付飛散防止部材（２−４Ｂ）とした。
得られた透明粘接着剤層付飛散防止部材（２−４Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−４）とした。
得られた透明粘接着剤層付飛散防止部材（２−４）の評価を行った。結果を表４、表５、表６に示した。
【０５０２】
〔実施例２−５〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−５Ａ）を製造した。
得られた厚みが１５０μｍのシート状の透明粘接着剤（２−５Ａ）とステンレス金網（セミテック製、メッシュ数１５０、線径６０μｍ、目開き０．１０９）を貼り合わせ、シート状の透明粘接着剤層付飛散防止部材（２−５Ｂ）とした。
得られた透明粘接着剤層付飛散防止部材（２−５Ｂ）のステンレス金網側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−５）とした。
得られた透明粘接着剤層付飛散防止部材（２−５）の評価を行った。結果を表４、表５、表６に示した。
【０５０３】
〔実施例２−６〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１００μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１００μｍのシート状の透明粘接着剤（２−６Ａ）を製造した。
得られた厚みが１００μｍのシート状の透明粘接着剤（２−６Ａ）と厚みが４０μｍのガラスクロス（ユニチカ製、Ｈ２２−Ｆ、４０μｍ）を貼り合わせ、シート状の透明粘接着剤層付飛散防止部材（２−６Ｂ）とした。
得られた透明粘接着剤層付飛散防止部材（２−６Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−６）とした。
得られた透明粘接着剤層付飛散防止部材（２−６）の評価を行った。結果を表４、表５、表６に示した。
【０５０４】
〔実施例２−７〕
実施例２−１で得られた透明粘接着剤層付飛散防止部材（２−１Ｂ）のガラスクロス側に、ポリエステルフィルム（東レ社製、商品名：ルミラーＳ１０、厚み：５０μｍ）を貼り合わせ、保護層を有するシート状の透明粘接着剤層付飛散防止部材（２−７）とした。
得られた透明粘接着剤層付飛散防止部材（２−７）の評価を行った。結果を表４、表５、表６に示した。
【０５０５】
〔実施例２−８〕
実施例２−１で得られた透明粘接着剤層付飛散防止部材（２−１Ｂ）のガラスクロス側に、エポキシアクリレート系紫外線硬化型樹脂（荒川化学工業社製、商品名：ビームセット３７４Ａ）を該露出表面上に塗布し、１００℃で１分間乾燥させた後、メタルハライドランプを用いて紫外線（光量：３００ｍＪ／ｃｍ２）を照射させ、保護層を有するシート状の透明粘接着剤層付飛散防止部材（２−８）とした。保護層の厚みは１０μｍであった。
得られた透明粘接着剤層付飛散防止部材（２−８）の評価を行った。結果を表４、表５、表６に示した。
【０５０６】
〔実施例２−９〕
合成例２で得られた光重合性シロップ（Ｂ）：１００重量部に１，６−ヘキサンジオールジアクリレート（ＨＤＤＡ）：０．１重量部、４−ヒドロキシブチルアクリレートグリシジルエーテル（４ＨＢＡＧＥ）（日本化成株式会社製）：１０重量部、合成例３で得られた粘着付与剤（Ａ）：１０重量部、リン酸系フリット（タカラスタンダード株式会社製、ＶＹ０１４４、屈伏点：３９７℃、平均粒子径：１０μｍ）：２０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（２−９Ａ）を製造した。
得られた厚みが１５０μｍのシート状の透明粘接着剤（２−９Ａ）と厚みが４０μｍのガラスクロス（ユニチカ製、Ｈ２２−Ｆ、４０μｍ）を貼り合わせ、シート状の透明粘接着剤層付飛散防止部材（２−９Ｂ）とした。
得られた透明粘接着剤層付飛散防止部材（２−９Ｂ）のガラスクロス側に、ポリエステルフィルム（尾池ファイン社製、商品名：ファインソリッドＣＥ２０、厚み：５０μｍ）を貼り合わせ、保護層を有するシート状の透明粘接着剤層付飛散防止部材（２−９）とした。
得られた透明粘接着剤層付飛散防止部材（２−９）の評価を行った。結果を表４、表５、表６に示した。
【０５０７】
〔比較例２−１〕
実施例２−１で得られた透明粘接着剤層付飛散防止部材（２−１Ｂ）を粘接着剤層付飛散防止部材（２−Ｃ１）とした。
得られた粘接着剤層付飛散防止部材（２−Ｃ１）の評価を行った。結果を表４、表５、表６に示した。
【０５０８】
【表４】
2014012360.tif 000012
【０５０９】
【表５】
2014012360.tif 000013
【０５１０】
実施例で得られた透明粘接着剤層付飛散防止部材は、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現でき、耐擦傷性に優れた。また、透明粘接着剤層が高い透明性を有することにより、本発明の透明粘接着剤層付飛散防止部材を被着体に貼着した場合に、被着体側から見た際の不燃性基材裏面の意匠性を良好に保つことができ、極めて実用性が高いことがわかった。
【０５１１】
【表６】
2014012360.tif 000014
【０５１２】
実施例で得られた透明粘接着剤層付飛散防止部材は、木材に対する難燃化処理に用いた場合に優れた難燃性を示す。また、実施例で得られた透明粘接着剤層付飛散防止部材は、プラスチックに対する難燃化処理に用いた場合に優れた難燃性を示す。
【０５１３】
≪機能層が物理的機能層または化学的機能層である場合に関連する実施例・比較例≫
機能層が物理的機能層または化学的機能層である場合に関連する実施例・比較例を下記に示す。
【０５１４】
〔実施例３−１〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−１Ａ）を製造した。
得られた厚みが１５０μｍのシート状の透明粘接着剤（３−１Ａ）と厚みが４０μｍのガラスクロス（ユニチカ製、Ｈ２２−Ｆ、４０μｍ）を貼り合わせ、シート状の透明粘接着剤層付飛散防止部材（３−１Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−１Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−１）とした。耐指紋層の厚みは２０μｍであった。
得られた透明粘接着剤層付飛散防止部材（３−１）の評価を行った。結果を表７、表８、表９、表１６に示した。
【０５１５】
〔実施例３−２〕
合成例１で得られた光重合性シロップ（Ａ）：１００重量部に１，６−ヘキサンジオールジアクリレート（ＨＤＤＡ）：０．１重量部とほうろうフリット（タカラスタンダード株式会社製、ＣＹ００９８Ｍ１、屈伏点：約５００℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−２Ａ）を製造した。
得られた厚みが１５０μｍのシート状の透明粘接着剤（３−２Ａ）と厚みが４０μｍのガラスクロス（ユニチカ製、Ｈ２２−Ｆ、４０μｍ）を貼り合わせ、シート状の透明粘接着剤層付飛散防止部材（３−２Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−２Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−２）とした。耐指紋層の厚みは２０μｍであった。
得られた透明粘接着剤層付飛散防止部材（３−２）の評価を行った。結果を表７、表８、表９、表１６に示した。
【０５１６】
〔実施例３−３〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、屈伏点：３９７℃、平均粒子径：３μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−３Ａ）を製造した。
得られた厚みが１５０μｍのシート状の透明粘接着剤（３−３Ａ）と厚みが４０μｍのガラスクロス（ユニチカ製、Ｈ２２−Ｆ、４０μｍ）を貼り合わせ、シート状の透明粘接着剤層付飛散防止部材（３−３Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−３Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−３）とした。耐指紋層の厚みは２０μｍであった。
得られた透明粘接着剤層付飛散防止部材（３−３）の評価を行った。結果を表７、表８、表９、表１６に示した。
【０５１７】
〔実施例３−４〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：１００重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−４Ａ）を製造した。
得られた厚みが１５０μｍのシート状の透明粘接着剤（３−４Ａ）と厚みが４０μｍのガラスクロス（ユニチカ製、Ｈ２２−Ｆ、４０μｍ）を貼り合わせ、シート状の透明粘接着剤層付飛散防止部材（３−４Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−４Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−４）とした。耐指紋層の厚みは２０μｍであった。
得られた透明粘接着剤層付飛散防止部材（３−４）の評価を行った。結果を表７、表８、表９、表１６に示した。
【０５１８】
〔実施例３−５〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−５Ａ）を製造した。
得られた厚みが１５０μｍのシート状の透明粘接着剤（３−５Ａ）とステンレス金網（セミテック製、メッシュ数１５０、線径６０μｍ、目開き０．１０９）を貼り合わせ、シート状の透明粘接着剤層付飛散防止部材（３−５Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−５Ｂ）のステンレス金網側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−５）とした。耐指紋層の厚みは２０μｍであった。
得られた透明粘接着剤層付飛散防止部材（３−５）の評価を行った。結果を表７、表８、表９、表１６に示した。
【０５１９】
〔実施例３−６〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１００μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１００μｍのシート状の透明粘接着剤（３−６Ａ）を製造した。
得られた厚みが１００μｍのシート状の透明粘接着剤（３−６Ａ）と厚みが４０μｍのガラスクロス（ユニチカ製、Ｈ２２−Ｆ、４０μｍ）を貼り合わせ、シート状の透明粘接着剤層付飛散防止部材（３−６Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−６Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−６）とした。耐指紋層の厚みは２０μｍであった。
得られた透明粘接着剤層付飛散防止部材（３−６）の評価を行った。結果を表７、表８、表９、表１６に示した。
【０５２０】
〔実施例３−７〕
合成例２で得られた光重合性シロップ（Ｂ）：１００重量部に１，６−ヘキサンジオールジアクリレート（ＨＤＤＡ）：０．１重量部、４−ヒドロキシブチルアクリレートグリシジルエーテル（４ＨＢＡＧＥ）（日本化成株式会社製）：１０重量部、合成例３で得られた粘着付与剤（Ａ）：１０重量部、リン酸系フリット（タカラスタンダード株式会社製、ＶＹ０１４４、屈伏点：３９７℃、平均粒子径：１０μｍ）：２０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（３−７Ａ）を製造した。
得られた厚みが１５０μｍのシート状の透明粘接着剤（３−７Ａ）と厚みが４０μｍのガラスクロス（ユニチカ製、Ｈ２２−Ｆ、４０μｍ）を貼り合わせ、シート状の透明粘接着剤層付飛散防止部材（３−７Ｂ）とした。
一方、多官能アクリレート（商品名「ビームセット５７５」、荒川化学工業社製）：９５重量部、フッ素系樹脂（商品名「オプツールＤＡＣ」、ダイキン工業社製）：５重量部、光重合開始剤（商品名「イルガキュア８１９」、ＢＡＳＦ製）：０．５重量部を均一に混合して、シロップ組成物を得た。
透明粘接着剤層付飛散防止部材（３−７Ｂ）のガラスクロス側に、上記シロップ組成物を塗布し、光源としてブラックライトランプを用い、紫外線（照度：５ｍＷ／ｃｍ２）を両面から５分間照射して硬化させ、耐指紋層を有するシート状の透明粘接着剤層付飛散防止部材（３−７）とした。耐指紋層の厚みは２０μｍであった。
得られた透明粘接着剤層付飛散防止部材（３−７）の評価を行った。結果を表７、表８、表９、表１６に示した。
【０５２１】
〔実施例３−８〕
実施例３−１で得られた透明粘接着剤層付飛散防止部材（３−１Ｂ）のガラスクロス側に、ポリビニルアルコール（クラレポバール「ＰＶＡ−２２４」、株式会社クラレ製）の２０％水溶液を塗布し、１１０℃で５分間乾燥させ、インク吸収層を有するシート状の透明粘接着剤層付飛散防止部材（３−８）とした。インク吸収層の厚みは２０μｍであった。
得られた透明粘接着剤層付飛散防止部材（３−８）の評価を行った。結果を表７、表８、表１０、表１６に示した。
【０５２２】
〔実施例３−９〕
実施例３−１で得られた透明粘接着剤層付飛散防止部材（３−１Ｂ）のガラスクロス側に、真空蒸着装置（型番：ＶＥ−２０３０、真空デバイス社製）を用いてアルミナを真空蒸着させ、反射防止層を有するシート状の透明粘接着剤層付飛散防止部材（３−９）とした。反射防止層の厚みは０．１２５μｍであった。
得られた透明粘接着剤層付飛散防止部材（３−９）の評価を行った。結果を表７、表８、表１１、表１６に示した。
【０５２３】
〔実施例３−１０〕
実施例３−１で得られた透明粘接着剤層付飛散防止部材（３−１Ｂ）のガラスクロス側に、真空蒸着装置（真空デバイス社製、型番：ＶＥ−２０３０）を用いて多層膜（シリカ（ＳｉＯ２）層とチタニア（ＴｉＯ２）層とが交互に積層されてなる積層数２５の多層膜）を形成し、光選択透過層を有するシート状の透明粘接着剤層付飛散防止部材（３−１０）とした。光選択透過層の厚みは６μｍであった。
得られた透明粘接着剤層付飛散防止部材（３−１０）の評価を行った。結果を表７、表８、表１２、表１６に示した。
【０５２４】
〔実施例３−１１〕
実施例３−１で得られた透明粘接着剤層付飛散防止部材（３−１Ｂ）のガラスクロス側に、耐アルカリ性塗料（商品名「シルビアＷＵ−２００」、水性アクリルウレタンエマルション塗料、日本特殊塗料社製）を塗布し、１００℃で５分間乾燥させ、耐アルカリ性層を有するシート状の透明粘接着剤層付飛散防止部材（３−１１）とした。耐アルカリ性層の厚みは１０μｍであった。
得られた透明粘接着剤層付飛散防止部材（３−１１）の評価を行った。結果を表７、表８、表１３、表１６に示した。
【０５２５】
〔実施例３−１２〕
実施例３−１で得られた透明粘接着剤層付飛散防止部材（３−１Ｂ）のガラスクロス側に、耐酸塗料（商品名「サルホタイト１０」、フェノール樹脂系塗料、日本ペイント社製）を塗布し、１２０℃で１分間乾燥させ、耐酸性層を有するシート状の透明粘接着剤層付飛散防止部材（３−１２）とした。耐酸性層の厚みは１０μｍであった。
得られた透明粘接着剤層付飛散防止部材（３−１２）の評価を行った。結果を表７、表８、表１４、表１６に示した。
【０５２６】
〔実施例３−１３〕
実施例３−１で得られた透明粘接着剤層付飛散防止部材（３−１Ｂ）のガラスクロス側に、耐溶剤塗料（商品名「ボンディック１３１０ＮＥ」、水分散型ウレタン樹脂系塗料、大日本インキ化学工業社製）を塗布し、１２０℃で１分間乾燥させ、耐溶剤性層を有するシート状の透明粘接着剤層付飛散防止部材（３−１３）とした。耐溶剤性層の厚みは１０μｍであった。
得られた透明粘接着剤層付飛散防止部材（３−１３）の評価を行った。結果を表７、表８、表１５、表１６に示した。
【０５２７】
〔比較例３−１〕
実施例３−１で得られた透明粘接着剤層付飛散防止部材（３−１Ｂ）を粘接着剤層付飛散防止部材（３−Ｃ１）とした。
得られた粘接着剤層付飛散防止部材（３−Ｃ１）の評価を行った。結果を表７、表８、表９、表１０、表１１、表１２、表１３、表１４、表１５、表１６に示した。
【０５２８】
【表７】
2014012360.tif 000015
【０５２９】
【表８】
2014012360.tif 000016
【０５３０】
【表９】
2014012360.tif 000017
【０５３１】
【表１０】
2014012360.tif 000018
【０５３２】
【表１１】
2014012360.tif 000019
【０５３３】
【表１２】
2014012360.tif 000020
【０５３４】
【表１３】
2014012360.tif 000021
【０５３５】
【表１４】
2014012360.tif 000022
【０５３６】
【表１５】
2014012360.tif 000023
【０５３７】
実施例で得られた透明粘接着剤層付飛散防止部材は、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現できた。また、透明粘接着剤層が高い透明性を有することにより、本発明の透明粘接着剤層付飛散防止部材を被着体に貼着した場合に、被着体側から見た際の不燃性基材裏面の意匠性を良好に保つことができ、極めて実用性が高いことがわかった。
【０５３８】
また、実施例で得られた透明粘接着剤層付飛散防止部材は、物理的機能性や化学的機能性に優れる。
【０５３９】
【表１６】
2014012360.tif 000024
【０５４０】
実施例で得られた透明粘接着剤層付飛散防止部材は、木材に対する難燃化処理に用いた場合に優れた難燃性を示す。また、実施例で得られた透明粘接着剤層付飛散防止部材は、プラスチックに対する難燃化処理に用いた場合に優れた難燃性を示す。
【０５４１】
≪機能層が耐環境機能層または衛生機能層である場合に関連する実施例・比較例≫
機能層が耐環境機能層または衛生機能層である場合に関連する実施例・比較例を下記に示す。
【０５４２】
〔実施例４−１〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−１Ａ）を製造した。
得られた厚みが１５０μｍのシート状の透明粘接着剤（４−１Ａ）と厚みが４０μｍのガラスクロス（ユニチカ製、Ｈ２２−Ｆ、４０μｍ）を貼り合わせ、シート状の透明粘接着剤層付飛散防止部材（４−１Ｂ）とした。
透明粘接着剤層付飛散防止部材（４−１Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−１）とした。光触媒層の厚みは５μｍであった。
得られた透明粘接着剤層付飛散防止部材（４−１）の評価を行った。結果を表１７、表１８、表１９、表３０に示した。
【０５４３】
〔実施例４−２〕
合成例１で得られた光重合性シロップ（Ａ）：１００重量部に１，６−ヘキサンジオールジアクリレート（ＨＤＤＡ）：０．１重量部とほうろうフリット（タカラスタンダード株式会社製、ＣＹ００９８Ｍ１、屈伏点：約５００℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−２Ａ）を製造した。
得られた厚みが１５０μｍのシート状の透明粘接着剤（４−２Ａ）と厚みが４０μｍのガラスクロス（ユニチカ製、Ｈ２２−Ｆ、４０μｍ）を貼り合わせ、シート状の透明粘接着剤層付飛散防止部材（４−２Ｂ）とした。
透明粘接着剤層付飛散防止部材（４−２Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−２）とした。光触媒層の厚みは５μｍであった。
得られた透明粘接着剤層付飛散防止部材（４−２）の評価を行った。結果を表１７、表１８、表１９、表３０に示した。
【０５４４】
〔実施例４−３〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、屈伏点：３９７℃、平均粒子径：３μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−３Ａ）を製造した。
得られた厚みが１５０μｍのシート状の透明粘接着剤（４−３Ａ）と厚みが４０μｍのガラスクロス（ユニチカ製、Ｈ２２−Ｆ、４０μｍ）を貼り合わせ、シート状の透明粘接着剤層付飛散防止部材（４−３Ｂ）とした。
透明粘接着剤層付飛散防止部材（４−３Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−３）とした。光触媒層の厚みは５μｍであった。
得られた透明粘接着剤層付飛散防止部材（４−３）の評価を行った。結果を表１７、表１８、表１９、表３０に示した。
【０５４５】
〔実施例４−４〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：１００重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−４Ａ）を製造した。
得られた厚みが１５０μｍのシート状の透明粘接着剤（４−４Ａ）と厚みが４０μｍのガラスクロス（ユニチカ製、Ｈ２２−Ｆ、４０μｍ）を貼り合わせ、シート状の透明粘接着剤層付飛散防止部材（４−４Ｂ）とした。
透明粘接着剤層付飛散防止部材（４−４Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−４）とした。光触媒層の厚みは５μｍであった。
得られた透明粘接着剤層付飛散防止部材（４−４）の評価を行った。結果を表１７、表１８、表１９、表３０に示した。
【０５４６】
〔実施例４−５〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−５Ａ）を製造した。
得られた厚みが１５０μｍのシート状の透明粘接着剤（４−５Ａ）とステンレス金網（セミテック製、メッシュ数１５０、線径６０μｍ、目開き０．１０９）を貼り合わせ、シート状の透明粘接着剤層付飛散防止部材（４−５Ｂ）とした。
透明粘接着剤層付飛散防止部材（４−５Ｂ）のステンレス金網側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−５）とした。光触媒層の厚みは５μｍであった。
得られた透明粘接着剤層付飛散防止部材（４−５）の評価を行った。結果を表１７、表１８、表１９、表３０に示した。
【０５４７】
〔実施例４−６〕
合成例１で得られた光重合性シロップ（Ａ）：１００重量部に１，６−ヘキサンジオールジアクリレート（ＨＤＤＡ）：０．１重量部とリン酸系フリット（タカラスタンダード株式会社製、ＶＹ０１４４、屈伏点：３９７℃、平均粒子径：１０μｍ）：５０重量部を添加し、ディスパーで均一に分散した。得られた分散体を厚さ１００μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１００μｍのシート状の透明粘接着剤（４−６Ａ）を製造した。
得られた厚みが１００μｍのシート状の透明粘接着剤（４−６Ａ）と厚みが４０μｍのガラスクロス（ユニチカ製、Ｈ２２−Ｆ、４０μｍ）を貼り合わせ、シート状の透明粘接着剤層付飛散防止部材（４−６Ｂ）とした。
透明粘接着剤層付飛散防止部材（４−６Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−６）とした。光触媒層の厚みは５μｍであった。
得られた透明粘接着剤層付飛散防止部材（４−６）の評価を行った。結果を表１７、表１８、表１９、表３０に示した。
【０５４８】
〔実施例４−７〕
合成例２で得られた光重合性シロップ（Ｂ）：１００重量部に１，６−ヘキサンジオールジアクリレート（ＨＤＤＡ）：０．１重量部、４−ヒドロキシブチルアクリレートグリシジルエーテル（４ＨＢＡＧＥ）（日本化成株式会社製）：１０重量部、合成例３で得られた粘着付与剤（Ａ）：１０重量部、リン酸系フリット（タカラスタンダード株式会社製、ＶＹ０１４４、屈伏点：３９７℃、平均粒子径：１０μｍ）：２０重量部を添加し、ディスパーで均一に分散した。得られた分散体を厚さ１５０μｍとなるようにセパレーターの剥離処理面上に塗工した。カバーセパレーターをして、光源としてブラックライトランプを用い、紫外線（照度：５ｍＷ／ｃｍ２）を５分間照射して硬化させ、厚みが１５０μｍのシート状の透明粘接着剤（４−７Ａ）を製造した。
得られた厚みが１５０μｍのシート状の透明粘接着剤（４−７Ａ）と厚みが４０μｍのガラスクロス（ユニチカ製、Ｈ２２−Ｆ、４０μｍ）を貼り合わせ、シート状の透明粘接着剤層付飛散防止部材（４−７Ｂ）とした。
透明粘接着剤層付飛散防止部材（４−７Ｂ）のガラスクロス側に、光触媒コーティング剤（テイカ株式会社製、商品名「ＴＫＣ−３０３」、光触媒：酸化チタン、乾燥固形分１３％、酸化チタン粒子径＝６ｎｍ、酸性、水媒体）を塗布し、１２０℃で１分間乾燥させ、光触媒層を有するシート状の透明粘接着剤層付飛散防止部材（４−７）とした。光触媒層の厚みは５μｍであった。
得られた透明粘接着剤層付飛散防止部材（４−７）の評価を行った。結果を表１７、表１８、表１９、表３０に示した。
【０５４９】
〔実施例４−８〕
実施例４−１で得られた透明粘接着剤層付飛散防止部材（４−１Ｂ）のガラスクロス側に、防汚塗料（フッ素系樹脂含有水性上塗塗料、商品名「シルビアＷＦ−４００」、日本特殊塗料社製）を塗布し、１２０℃で１分間乾燥させ、防汚層を有するシート状の透明粘接着剤層付飛散防止部材（４−８）とした。防汚層の厚みは５μｍであった。
得られた透明粘接着剤層付飛散防止部材（４−８）の評価を行った。結果を表１７、表１８、表２０、表３０に示した。
【０５５０】
〔実施例４−９〕
実施例４−１で得られた透明粘接着剤層付飛散防止部材（４−１Ｂ）のガラスクロス側に、調湿塗料（商品名「スズカ防露」、スズカファイン社製）を塗布し、１００℃で５分間乾燥させ、調湿層を有するシート状の透明粘接着剤層付飛散防止部材（４−９）とした。調湿層の厚みは１０μｍであった。
得られた透明粘接着剤層付飛散防止部材（４−９）の評価を行った。結果を表１７、表１８、表２１、表３０に示した。
【０５５１】
〔実施例４−１０〕
ポリ塩化ビニリデンエマルション（商品名「サランラテックスＬ５３６Ｂ」、旭化成ケミカルズ株式会社製）を蒸留水で５重量％に希釈して、ポリ塩化ビニリデン水分散液を調製した。
実施例４−１で得られた透明粘接着剤層付飛散防止部材（４−１Ｂ）のガラスクロス側に、上記ポリ塩化ビニリデン水分散液を塗布し、１３０℃で５分間乾燥させ、防湿層を有するシート状の透明粘接着剤層付飛散防止部材（４−１０）とした。防湿層の厚みは１０μｍであった。
得られた透明粘接着剤層付飛散防止部材（４−１０）の評価を行った。結果を表１７、表１８、表２２、表３０に示した。
【０５５２】
〔実施例４−１１〕
エポキシアクリレート（商品名「ヒタロイド７８５１」、日立化成社製）：１００重量部と光重合開始剤（商品名「イルガキュア８１９」、ＢＡＳＦ製）：０．５重量部を均一に混合して、シロップ組成物を得た。
実施例４−１で得られた透明粘接着剤層付飛散防止部材（４−１Ｂ）のガラスクロス側に、上記シロップ組成物を塗布し、光源としてブラックライトランプを用い、紫外線（照度：５ｍＷ／ｃｍ２）を両面から５分間照射して硬化させ、耐水層を有するシート状の透明粘接着剤層付飛散防止部材（４−１１）とした。耐水層の厚みは５μｍであった。
得られた透明粘接着剤層付飛散防止部材（４−１１）の評価を行った。結果を表１７、表１８、表２３、表３０に示した。
【０５５３】
〔実施例４−１２〕
多官能アクリレート（商品名「ビームセット５７５」、荒川化学社製）：９５重量部とフッ素系化合物（商品名「オプツールＤＡＣ」、ダイキン工業社製）：５重量部と光重合開始剤（商品名「イルガキュア８１９」、ＢＡＳＦ製）：０．５重量部を均一に混合して、シロップ組成物を得た。
実施例４−１で得られた透明粘接着剤層付飛散防止部材（４−１Ｂ）のガラスクロス側に、上記シロップ組成物を塗布し、光源としてブラックライトランプを用い、紫外線（照度：５ｍＷ／ｃｍ２）を両面から５分間照射して硬化させ、撥水層を有するシート状の透明粘接着剤層付飛散防止部材（４−１２）とした。撥水層の厚みは５μｍであった。
得られた透明粘接着剤層付飛散防止部材（４−１２）の評価を行った。結果を表１７、表１８、表２４、表３０に示した。
【０５５４】
〔実施例４−１３〕
実施例４−１で得られた透明粘接着剤層付飛散防止部材（４−１Ｂ）のガラスクロス側に、無機系コーティング剤（株式会社ＡＧＴＥＸ製、商品名「親水コートＦ」、主成分：二酸化チタン・シリカ・白金）を塗布し、１２０℃で１分間乾燥させ、親水層を有するシート状の透明粘接着剤層付飛散防止部材（４−１３）とした。親水層の厚みは５μｍであった。
得られた透明粘接着剤層付飛散防止部材（４−１３）の評価を行った。結果を表１７、表１８、表２５、表３０に示した。
【０５５５】
〔実施例４−１４〕
フッ素系撥油剤（商品名「ＦＳ−６１３０」、フロロテクノロジー社製）：１０重量部と蒸留水：９０重量部を均一に混合して、フッ素系撥油コーティング剤を得た。
実施例４−１で得られた透明粘接着剤層付飛散防止部材（４−１Ｂ）のガラスクロス側に、上記フッ素系撥油コーティング剤を塗布し、１２０℃で１分間乾燥させ、撥油層を有するシート状の透明粘接着剤層付飛散防止部材（４−１４）とした。撥油層の厚みは５μｍであった。
得られた透明粘接着剤層付飛散防止部材（４−１４）の評価を行った。結果を表１７、表１８、表２６、表３０に示した。
【０５５６】
〔実施例４−１５〕
抗菌剤として銀イオン系ゼオライト抗菌剤（粒径分布：２〜５μｍ、銀含有量：２．５重量％、亜鉛含有量：１４．５重量％）を５重量％、体質顔料としてマイクロシリカ（平均一次粒径：１６ｎｍ、比表面積：１１０ｍ２／ｇ）を５重量％、バインダーとしてアクリルポリオールとヘキサメチレンジイソシアネートからなる二液硬化型ウレタン樹脂を９０重量％含有する抗菌性塗料を準備した。
実施例４−１で得られた透明粘接着剤層付飛散防止部材（４−１Ｂ）のガラスクロス側に、上記抗菌性塗料を塗布し、８０℃で５分間乾燥させ、抗菌層を有するシート状の透明粘接着剤層付飛散防止部材（４−１５）とした。抗菌層の厚みは５μｍであった。
得られた透明粘接着剤層付飛散防止部材（４−１５）の評価を行った。結果を表１７、表１８、表２７、表３０に示した。
【０５５７】
〔実施例４−１６〕
実施例４−１で得られた透明粘接着剤層付飛散防止部材（４−１Ｂ）のガラスクロス側に、抗カビ剤として抗カビ塗料（アクリル樹脂エマルション系塗料、商品名「バイオタイト＃１０」、エスケー化研社製）を塗布し、８０℃で５分間乾燥させ、抗カビ層を有するシート状の透明粘接着剤層付飛散防止部材（４−１６）とした。抗カビ層の厚みは５μｍであった。
得られた透明粘接着剤層付飛散防止部材（４−１６）の評価を行った。結果を表１７、表１８、表２８、表３０に示した。
【０５５８】
〔実施例４−１７〕
消臭剤として銀イオン系ゼオライト消臭剤（粒径分布：２〜５μｍ、銀含有量：２．５重量％、亜鉛含有量：１４．５重量％）を５重量％、体質顔料としてマイクロシリカ（平均一次粒径：１６ｎｍ、比表面積：１１０ｍ２／ｇ）を５重量％、バインダーとしてアクリルポリオールとヘキサメチレンジイソシアネートからなる二液硬化型ウレタン樹脂を９０重量％含有する消臭性塗料を準備した。
実施例４−１で得られた透明粘接着剤層付飛散防止部材（４−１Ｂ）のガラスクロス側に、上記消臭性塗料を塗布し、１３０℃で１分間乾燥させ、消臭層を有するシート状の透明粘接着剤層付飛散防止部材（４−１７）とした。消臭層の厚みは５μｍであった。
得られた透明粘接着剤層付飛散防止部材（４−１７）の評価を行った。結果を表１７、表１８、表２９、表３０に示した。
【０５５９】
〔比較例４−１〕
実施例４−１で得られた透明粘接着剤層付飛散防止部材（４−１Ｂ）を粘接着剤層付飛散防止部材（４−Ｃ１）とした。
得られた透明粘接着剤層付飛散防止部材（４−Ｃ１）の評価を行った。結果を表１７、表１８、表１９、表２０、表２１、表２２、表２３、表２４、表２５、表２６、表２７、表２８、表２９、表３０に示した。
【０５６０】
【表１７】
2014012360.tif 000025
【０５６１】
【表１８】
2014012360.tif 000026
【０５６２】
【表１９】
2014012360.tif 000027
【０５６３】
【表２０】
2014012360.tif 000028
【０５６４】
【表２１】
2014012360.tif 000029
【０５６５】
【表２２】
2014012360.tif 000030
【０５６６】
【表２３】
2014012360.tif 000031
【０５６７】
【表２４】
2014012360.tif 000032
【０５６８】
【表２５】
2014012360.tif 000033
【０５６９】
【表２６】
2014012360.tif 000034
【０５７０】
【表２７】
2014012360.tif 000035
【０５７１】
【表２８】
2014012360.tif 000036
【０５７２】
【表２９】
2014012360.tif 000037
【０５７３】
実施例で得られた透明粘接着剤層付飛散防止部材は、被着体同士を瞬時に固定化できるとともに、被着体同士の貼り直しができ、シート形状での切り出しが可能であるなど加工性に優れ、しかも、火災時など高温雰囲気下に曝された場合にも被着体から剥がれず、且つ、ガラスなどの燃焼で割れる被着体に貼着した場合に、火災時などの燃焼に曝されても飛散防止性を発現できた。また、透明粘接着剤層が高い透明性を有することにより、本発明の透明粘接着剤層付飛散防止部材を被着体に貼着した場合に、被着体側から見た際の不燃性基材裏面の意匠性を良好に保つことができ、極めて実用性が高いことがわかった。
【０５７４】
また、実施例で得られた透明粘接着剤層付飛散防止部材は、耐環境機能性や衛生機能性に優れる。
【０５７５】
【表３０】
2014012360.tif 000038
【０５７６】
実施例で得られた透明粘接着剤層付飛散防止部材は、木材に対する難燃化処理に用いた場合に優れた難燃性を示す。また、実施例で得られた透明粘接着剤層付飛散防止部材は、プラスチックに対する難燃化処理に用いた場合に優れた難燃性を示す。
【産業上の利用可能性】
【０５７７】
本発明の透明粘接着剤層付飛散防止部材は、ガラスに瞬時に固定化できるとともに、貼り直しができ、さらに、火災時など高温雰囲気下に曝された場合にも被着体から剥がれない。したがって、本発明の透明粘接着剤層付飛散防止部材は、高温雰囲気下に曝されない用途のみならず、高温雰囲気下に曝されるような用途でもガラスの飛散を防止することができ、有効に利用できる。また、本発明の透明粘接着剤層付飛散防止部材は、木材やプラスチックに対する難燃化処理に用いた場合には優れた難燃性を示すため、各種部材の難燃化処理に好適に利用することができる。
【０５７８】
本発明の透明粘接着剤層付飛散防止部材は、透明粘接着剤層が高い透明性を有することにより、本発明の透明粘接着剤層付飛散防止部材を被着体に貼着した場合に、被着体側から見た際の不燃性基材裏面の意匠性を良好に保つことができることになり、極めて実用性が高い。
【０５７９】
本発明の透明粘接着剤層付飛散防止部材は、熱機能層を含む場合、優れた熱機能性を示すため、温度の影響を受けやすい使用環境においても好適に利用することができる。
【０５８０】
本発明の透明粘接着剤層付飛散防止部材は、保護層を含む場合、優れた耐擦傷性を示すため、各種被着体に優れた耐擦傷性を付与できる。
【０５８１】
本発明の透明粘接着剤層付飛散防止部材は、物理的機能層や化学的機能層を含む場合、優れた物理的機能性や化学的機能性を示すため、各種被着体に物理的機能性または化学的機能性を付与できる。
【０５８２】
本発明の透明粘接着剤層付飛散防止部材は、耐環境機能層や衛生機能層を含む場合、優れた耐環境機能性や衛生機能性を示すため、各種被着体に耐環境機能性または衛生機能性を付与できる。
【０５８３】
本発明の透明粘接着剤層付飛散防止部材は、例えば、建材として、在来軸組工法や枠組壁工法などの木造住宅、鉄筋コンクリート造住宅、軽量鉄骨造や重量鉄骨造の鉄骨造住宅、プレハブ工法住宅などの一般住宅や、超高層マンション、高層マンション、中低層マンション、アパートなどの集合住宅、喫茶店、レストラン、オフィスビル、デパート、スーパー、屋内駐車場、映画館、ホテル、各種スポーツ施設、体育館、コンサートホール、ドーム型の野球場やサッカー場、室内サッカー場、室内プール、工場建屋などの大型建造物や公共施設の外壁材、外壁仕上げ材、内壁材、内壁仕上げ材、壁断熱材、天井材、天井仕上げ材、屋根材、床材、床仕上げ材、間仕切り材、浴室の壁材や床材や天井材やそれらの仕上げ材、キッチンの壁材や床材や天井材やそれらの仕上げ材、トイレの壁材や床材や天井材やそれらの仕上げ材、柱材や柱保護材、トイレや室内や玄関や襖など各種の扉の内部材や表面仕上げ材、間仕切り材、カーテン、特にキッチンの壁材や天井材、クリーンルームの間仕切りなどに好適に用いることができる。また、排気ダクトや防火戸や防火シャッターなど防火設備の内部材あるいは表面仕上げ材、テーブルなど家具の表面仕上げ材、扉の表面仕上げ材、窓ガラスの表面仕上げ材、テーブルなど家具の表面仕上げ材、窓ガラス、鏡、タイルなどの飛散防止材や表面仕上げ材、また、看板や電子看板の表面仕上げ材、ロールスクリーンなどに用いることができる。また、船舶や航空機、自動車、鉄道車両のボディ保護材、内外の壁材、天井材、屋根材、床材、また、鉄道車両内外に貼着される印刷物の表面保護材、インクジェットメディア材の表面保護材、他にも太陽電池の外部保護材や内部保護材、リチウムイオンバッテリーなどの電池用保護材、電気機器内部のパーテーションなどの電気・電子機器部材に用いることができる。さらに、灰皿周辺具、ゴミ箱の表面仕上げ材、パチンコ台の前面パネルや筐体保護材としても用いることができる。
【符号の説明】
【０５８４】
１        支持板
２        支柱
３        ブンゼンバーナー
４        火炎口
５        火炎口から５５ｍｍの高さ部分
１０      ポリマー成分
２０      焼結性粒子
１００    透明粘接着剤層
２００    不燃性基材
３００    機能層
１０００  透明粘接着剤層付飛散防止部材
２０００  ガラス板
３０００  試験体
４０００  固定用ネジ
【図１】
2014012360.tif 000039
【図２】
2014012360.tif 000040
【図３】
2014012360.tif 000041
【図４】
2014012360.tif 000042
【図５】
2014012360.tif 000043